(57)【要約】【課題】耐熱性、電気絶縁性等に優れたポリオルガノシロキサンをポリマーの骨格に導入するために有用なポリシルセスキオキサン誘導体を提供する。【解決手段】式（１）で示される化合物。Ｒ１は置換基を有してもよいフェニルであり、Ｑ１は水素、ハロゲン、炭素数１〜１０のアルキル、シクロプロピル、シクロブチル、シクロペンチル、シクロヘキシル、シクロヘキセニル、または置換基を有してもよいフェニルであり、Ｙ１は反応性の基であり、そしてＱ２は式（２）で示される基である。式（２）において、記号＜はケイ素との結合点を示し、ｌ、ｍ、ｎおよびｐは独立して０、１、２または３であり、Ａ１〜Ａ４は独立して単結合、１，４−シクロヘキシレン、１，４−シクロヘキセニレン、２価基である炭素数６〜１０の縮合環基または１，４−フェニレンであり、そしてＺ０〜Ｚ４は結合基である。2004331647.tif 0001262004331647.tif 000127【選択図】なし【特許請求の範囲】
【請求項１】
式（１）で示される化合物：
2004331647.tif 000110
ここに、Ｒ１は任意の水素がハロゲンまたは炭素数１〜５のアルキルで置き換えられてもよいフェニルであり；この炭素数１〜５のアルキルにおいて、相隣接しない任意の−ＣＨ２−は−Ｏ−で置き換えられてもよく、そして任意の水素はハロゲンで置き換えられてもよい；Ｑ１は水素、ハロゲン、炭素数１〜１０のアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルであり；この炭素数１〜１０のアルキルおよびフェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；そして、Ｑ２は式（２）で示される基である：
2004331647.tif 000111
ここに、記号＜はケイ素との結合点を示す；ｌ、ｍ、ｎおよびｐは独立して０、１、２または３である；Ａ１、Ａ２、Ａ３およびＡ４は独立して単結合、１，４−シクロヘキシレン、１，４−シクロヘキセニレン、２価基である炭素数６〜１０の縮合環基または１，４−フェニレンであり；これらの環における相隣接しない任意の−ＣＨ２−は−Ｏ−で置き換えられてもよく、そして任意の−ＣＨ＝は−Ｎ＝で置き換えられてもよい；すべての環における任意の水素はハロゲン、−ＣＮ、−ＮＯ２または炭素数１〜５のアルキルで置き換えられてもよい；この炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；Ｚ０、Ｚ１、Ｚ２およびＺ３は独立して単結合、−ＣＨ＝ＣＨ−、−Ｃ≡Ｃ−、−ＣＯＯ−、−ＯＣＯ−、または炭素原子の数が１〜２０であり、そして任意の−ＣＨ２−が−Ｏ−、−Ｓ−、−ＮＨ−、−ＳｉＲ２２−、−ＳｉＲ２２Ｏ−、−ＯＳｉＲ２２−、−ＯＳｉＲ２２Ｏ−、−ＳｉＲ２２ＯＳｉＲ２２−、−ＣＯＯ−、−ＯＣＯ−、−ＣＨ＝ＣＨ−または−Ｃ≡Ｃ−で置き換えられてもよいアルキレンである；Ｒ２はハロゲン、炭素数１〜１０のアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルである；この炭素数１〜１０のアルキルおよびフェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；Ｚ４は単結合、−ＣＨ＝ＣＨ−、−Ｃ≡Ｃ−、−ＣＯＯ−、−ＯＣＯ−、または炭素原子の数が１〜２０であり、そして相隣接しない任意の−ＣＨ２−が−Ｏ−、−ＣＯＯ−、−ＯＣＯ−、−ＣＨ＝ＣＨ−または−Ｃ≡Ｃ−で置き換えられてもよいアルキレンである；そして、Ｙ１はハロゲン、−ＯＭ１、−ＳＭ１、−ＣＨＯ、−ＣＯＯＲ３、−ＣＳＯＲ３、−ＣＳＳＲ３、−ＮＨＲ４、−ＣＯＸ１、−ＣＳＸ１、−ＯＣＯＸ１、−ＯＣＯＯＲ３、−Ｎ＝Ｃ＝Ｏ、−ＣＮ、−Ｃ≡ＣＨ、―ＣＲ５＝ＣＨ２、―ＣＲ５＝ＣＲ６ＣＯＯＲ３、−ＣＨ＝ＣＲ５ＣＲ６＝ＣＨ２、−ＳＯ２Ｘ１、−ＳｉＲ２２Ｘ１、−ＳｉＲ２２ＯＲ３、−ＳｉＲ２２ＯＣＯＲ７、−ＳｉＲ２２ＯＣ（ＣＨ３）＝ＣＨ２、−ＳｉＲ２２ＯＮ＝ＣＲ７Ｒ８、−ＳｉＲ２２ＮＲ７Ｒ８、または下記に示される基のいずれかである：
2004331647.tif 000112
Ｙ１に関するこれらの基において、Ｍ１は水素またはアルカリ金属である；Ｒ２は前記の通りである；Ｒ３は水素、アルカリ金属、または炭素原子の数が１〜１０であり、相隣接しない任意の−ＣＨ２−が−Ｏ−で置き換えられてもよく、そして任意の水素がハロゲンで置き換えられてもよいアルキルである；Ｒ４は水素、炭素原子の数が１〜１０であり、相隣接しない任意の−ＣＨ２−が−Ｏ−で置き換えられてもよく、そして任意の水素がハロゲンで置き換えられてもよいアルキル、シクロプロピル、シクロブチル、シクロペンチル、シクロヘキシル、シクロヘキセニル、または任意の水素がハロゲンまたは炭素数１〜５のアルキルで置き換えられてもよいフェニルである；フェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；Ｘ１はハロゲンである；Ｒ５、Ｒ６およびＸ２は独立して水素、ハロゲン、−ＣＮ、または炭素原子の数が１〜１０であり、相隣接しない任意の−ＣＨ２−が−Ｏ−で置き換えられてもよく、そして任意の水素がハロゲンで置き換えられてもよいアルキルである；Ｒ７およびＲ８は独立して炭素数１〜１０のアルキルである；Ｇ１は３価の有機基である；Ｒ９は水素または炭素数１〜５のアルキルである；ｑは１または０である；ｒは０〜５の整数である；そしてｔは１〜５の整数である。
【請求項２】
式（１）において、Ｒ１が任意の水素がハロゲンまたは炭素数１〜５のアルキルで置き換えられてもよいフェニルであり；この炭素数１〜５のアルキルにおいて、相隣接しない任意の−ＣＨ２−は−Ｏ−で置き換えられてもよく、そして任意の水素はハロゲンで置き換えられてもよく；Ｑ１が水素、ハロゲン、炭素数１〜１０のアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルであり；この炭素数１〜１０のアルキルおよびフェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよく；そして、Ｑ２は式（２）で示される基であり；
式（２）において、記号＜がケイ素との結合点を示し；ｌ、ｍ、ｎおよびｐが独立して０、１、２または３であり；Ａ１、Ａ２、Ａ３およびＡ４が独立して単結合、１，４−シクロヘキシレン、１，４−シクロヘキセニレン、２価基である炭素数６〜１０の縮合環基または１，４−フェニレンであり；これらの環における相隣接しない任意の−ＣＨ２−は−Ｏ−で置き換えられてもよく、そして任意の−ＣＨ＝は−Ｎ＝で置き換えられてもよく；すべての環における任意の水素はハロゲン、−ＣＮ、−ＮＯ２または炭素数１〜５のアルキルで置き換えられてもよく；この炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよく；Ｚ０、Ｚ１、Ｚ２およびＺ３が独立して単結合、−ＣＨ＝ＣＨ−、−Ｃ≡Ｃ−、−ＣＯＯ−、−ＯＣＯ−、または炭素原子の数が１〜２０であり、そして任意の−ＣＨ２−が−Ｏ−、−Ｓ−、−ＮＨ−、−ＳｉＲ２２−、−ＳｉＲ２２Ｏ−、−ＯＳｉＲ２２−、−ＯＳｉＲ２２Ｏ−、−ＳｉＲ２２ＯＳｉＲ２２−、−ＣＯＯ−、−ＯＣＯ−、−ＣＨ＝ＣＨ−または−Ｃ≡Ｃ−で置き換えられてもよいアルキレンであり；Ｒ２はハロゲン、炭素数１〜１０のアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルであり；この炭素数１〜１０のアルキルおよびフェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよく；Ｚ４が単結合、−ＣＨ＝ＣＨ−、−Ｃ≡Ｃ−、−ＣＯＯ−、−ＯＣＯ−、または炭素原子の数が１〜２０であり、そして相隣接しない任意の−ＣＨ２−が−Ｏ−、−ＣＯＯ−、−ＯＣＯ−、−ＣＨ＝ＣＨ−または−Ｃ≡Ｃ−で置き換えられてもよいアルキレンであり；そして、Ｙ１がハロゲン、−ＯＭ１、−ＳＭ１、−ＣＨＯ、−ＣＯＯＲ３、−ＣＳＯＲ３、−ＣＳＳＲ３、−ＮＨＲ４、−ＣＯＸ１、−ＣＳＸ１、−ＯＣＯＸ１、−ＯＣＯＯＲ３、−Ｎ＝Ｃ＝Ｏ、−ＣＮ、−Ｃ≡ＣＨ、―ＣＲ５＝ＣＨ２、―ＣＲ５＝ＣＲ６ＣＯＯＲ３、−ＣＨ＝ＣＲ５ＣＲ６＝ＣＨ２、−ＳＯ２Ｘ１、または下記に示される基のいずれかであり：
2004331647.tif 000113
Ｙ１に関するこれらの基において、Ｍ１が水素またはアルカリ金属であり；Ｒ３が水素、アルカリ金属、または炭素原子の数が１〜１０であり、相隣接しない任意の−ＣＨ２−が−Ｏ−で置き換えられてもよく、そして任意の水素がハロゲンで置き換えられてもよいアルキルであり；Ｒ４が水素、炭素原子の数が１〜１０であり、相隣接しない任意の−ＣＨ２−が−Ｏ−で置き換えられてもよく、そして任意の水素がハロゲンで置き換えられてもよいアルキル、シクロプロピル、シクロブチル、シクロペンチル、シクロヘキシル、シクロヘキセニル、または任意の水素がハロゲンまたは炭素数１〜５のアルキルで置き換えられてもよいフェニルであり；フェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよく；Ｘ１がハロゲンであり；Ｒ５、Ｒ６およびＸ２が独立して水素、ハロゲン、−ＣＮ、または炭素原子の数が１〜１０であり、相隣接しない任意の−ＣＨ２−が−Ｏ−で置き換えられてもよく、そして任意の水素がハロゲンで置き換えられてもよいアルキルであり；Ｇ１が３価の有機基であり；Ｒ９が水素または炭素数１〜５のアルキルであり；ｑが１または０であり；ｒが０〜５の整数であり；そして、ｔが１〜５の整数である、請求項１に記載の化合物。
【請求項３】
Ｒ１が任意の水素がフッ素または塩素で置き換えられてもよいフェニルである、請求項１に記載の化合物。
【請求項４】
Ｒ１が任意の水素がフッ素または塩素で置き換えられてもよいフェニルであり；Ｑ１が炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−が−Ｏ−で置き換えられてもよく、そして任意の水素がフッ素で置き換えられてもよい、請求項１に記載の化合物。
【請求項５】
Ｒ１が任意の水素がフッ素または塩素で置き換えられてもよいフェニルであり；Ｑ１が炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ａ１、Ａ２、Ａ３およびＡ４が、独立して単結合、１，４−シクロヘキシレン、１，４−シクロヘキセニレン、２価基である炭素数６〜１０の縮合環基または１，４−フェニレンであり；これらの環において、任意の水素がフッ素、塩素または炭素数１〜５のアルキルに置き換えられてもよく；この炭素数１〜５のアルキルにおいて、相隣接しない任意の−ＣＨ２−は−Ｏ−で置き換えられてもよく、そして任意の水素はフッ素で置き換えられてもよく；Ｚ０、Ｚ１、Ｚ２およびＺ３が、独立して単結合、−ＣＨ＝ＣＨ−、−Ｃ≡Ｃ−、−ＣＯＯ−、−ＯＣＯ−、または炭素原子の数が１〜２０であり、そして相隣接しない任意の−ＣＨ２−が−Ｏ−、−ＮＨ−、−ＳｉＲ２２−、−ＳｉＲ２２Ｏ−、−ＯＳｉＲ２２−、−ＳｉＲ２２ＯＳｉＲ２２−、−ＣＯＯ−、−ＯＣＯ−、−ＣＨ＝ＣＨ−または−Ｃ≡Ｃ−で置き換えられてもよいアルキレンであり；Ｒ２がハロゲン、炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ｚ４が単結合、−ＣＨ＝ＣＨ−、−Ｃ≡Ｃ−、−ＣＯＯ−、−ＯＣＯ−、または炭素原子の数が１〜２０であり、そして相隣接しない任意の−ＣＨ２−が−Ｏ−、−ＣＯＯ−、−ＯＣＯ−、−ＣＨ＝ＣＨ−または−Ｃ≡Ｃ−で置き換えられてもよいアルキレンである、請求項１に記載の化合物。
【請求項６】
Ｒ１が任意の水素がフッ素または塩素で置き換えられてもよいフェニルであり；Ｑ１が炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ａ１、Ａ２、Ａ３およびＡ４が、独立して単結合、１，４−シクロヘキシレン、１，４−シクロヘキセニレン、２価基である炭素数６〜１０の縮合環基または１，４−フェニレンであり；これらの環において、任意の水素はフッ素、塩素または炭素数１〜５のアルキルに置き換えられてもよく；この炭素数１〜５のアルキルにおいて、相隣接しない任意の−ＣＨ２−は−Ｏ−で置き換えられてもよく、そして任意の水素はフッ素で置き換えられてもよく；Ｚ０、Ｚ１、Ｚ２およびＺ３が、独立して単結合、−ＣＨ＝ＣＨ−、−Ｃ≡Ｃ−、−ＣＯＯ−、−ＯＣＯ−、または炭素原子の数が１〜２０であり、そして相隣接しない任意の−ＣＨ２−が−Ｏ−、−ＮＨ−、−ＳｉＲ２２−、−ＳｉＲ２２Ｏ−、−ＯＳｉＲ２２−、−ＳｉＲ２２ＯＳｉＲ２２−、−ＣＯＯ−、−ＯＣＯ−、−ＣＨ＝ＣＨ−または−Ｃ≡Ｃ−で置き換えられてもよいアルキレンであり；Ｒ２がハロゲン、炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ｚ４が単結合、−ＣＨ＝ＣＨ−、−Ｃ≡Ｃ−、−ＣＯＯ−、−ＯＣＯ−、または炭素原子の数が１〜２０であり、そして相隣接しない任意の−ＣＨ２−が−Ｏ−、−ＣＯＯ−、−ＯＣＯ−、−ＣＨ＝ＣＨ−または−Ｃ≡Ｃ−で置き換えられてもよいアルキレンであり；そして、Ｙ１が塩素、臭素、−ＯＭ１、−ＳＭ１、−ＣＨＯ、−ＣＯＯＲ３、−ＮＨＲ４、−ＣＯＸ１、−ＯＣＯＸ１、−Ｎ＝Ｃ＝Ｏ、−ＣＮ、−Ｃ≡ＣＨ、−ＣＲ５＝ＣＨ２、−ＣＲ５＝ＣＲ６ＣＯＯＲ３、−ＣＨ＝ＣＲ５ＣＲ６＝ＣＨ２、−ＳＯ２Ｘ１、２，３−エポキシシクロヘキシル、３，４−エポキシシクロヘキシル、または下記に示される基のいずれかであり：
2004331647.tif 000114
Ｙ１に関するこれらの基において、Ｍ１が水素またはアルカリ金属であり；Ｒ３が水素、アルカリ金属または炭素数１〜５のアルキルであり；Ｒ４が水素、炭素原子の数が１〜５であり、相隣接しない任意の−ＣＨ２−が−Ｏ−で置き換えられてもよく、そして任意の水素がフッ素で置き換えられてもよいアルキル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ｘ１が塩素または臭素であり；Ｒ５、Ｒ６およびＸ２が、独立して水素、フッ素、塩素、または炭素原子の数が１〜５であり、相隣接しない任意の−ＣＨ２−が−Ｏ−で置き換えられてもよく、そして任意の水素がフッ素で置き換えられてもよいアルキルであり；Ｇ１が３価の有機基であり；Ｒ９が水素、メチルまたはエチルであり；ｑが１または０である、請求項１に記載の化合物。
【請求項７】
Ｒ１がフェニルである、請求項６に記載の化合物。
【請求項８】
Ｒ１がフェニルであり；Ｑ１が炭素原子の数が１〜５であり、そして任意の水素がフッ素で置き換えられてもよいアルキル、シクロペンチル、シクロヘキシル、または任意の水素がフッ素もしくは炭素数１〜５のアルキルで置き換えられてもよいフェニルであり；フェニルの置換基である炭素数１〜５のアルキルにおいて、相隣接しない任意の−ＣＨ２−が−Ｏ−で置き換えられてもよく、そして任意の水素がフッ素で置き換えられてもよい、請求項６に記載の化合物。
【請求項９】
Ｒ１がフェニルであり；Ｑ１が炭素原子の数が１〜５であり、そして任意の水素がフッ素で置き換えられてもよいアルキル、シクロペンチル、シクロヘキシル、または任意の水素がフッ素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ａ１、Ａ２、Ａ３およびＡ４が、独立して単結合、または任意の水素がフッ素、塩素もしくは炭素数１〜５のアルキルで置き換えられてもよい１，４−フェニレンであり；１，４−フェニレンの置換基である炭素数１〜５のアルキルにおいて、相隣接しない任意の−ＣＨ２−は−Ｏ−で置き換えられてもよく、そして任意の水素はフッ素で置き換えられてもよく；Ｚ０、Ｚ１、Ｚ２、Ｚ３およびＺ４が、独立して単結合、−ＣＯＯ−、−ＯＣＯ−、または炭素原子の数が１〜２０であり、そして相隣接しない任意の−ＣＨ２−が−Ｏ−、−ＣＯＯ−、−ＯＣＯ−、−ＣＨ＝ＣＨ−もしくは−Ｃ≡Ｃ−で置き換えられてもよいアルキレンである、請求項６に記載の化合物。
【請求項１０】
Ｒ１がフェニルであり、Ｑ１が炭素原子の数が１〜５であり、そして任意の水素がフッ素で置き換えられてもよいアルキル、シクロペンチル、シクロヘキシル、または任意の水素がフッ素もしくは炭素数１〜５のアルキルで置き換えられてもよいフェニルであり；フェニルの置換基である炭素数１〜５のアルキルにおいて、任意の水素はフッ素で置き換えられてもよく；Ａ１、Ａ２、Ａ３およびＡ４が、独立して単結合、または任意の水素がフッ素、塩素もしくは炭素数１〜５のアルキルに置き換えられてもよい１，４−フェニレンであり；１，４−フェニレンの置換基である炭素数１〜５のアルキルにおいて、相隣接しない任意の−ＣＨ２−は−Ｏ−で置き換えられてもよく、そして任意の水素がフッ素で置き換えられてもよく；Ｚ０、Ｚ１、Ｚ２、Ｚ３およびＺ４が、独立して単結合、−ＣＯＯ−、−ＯＣＯ−、または炭素原子の数が１〜２０であり、そして相隣接しない任意の−ＣＨ２−が−Ｏ−、−ＣＯＯ−、−ＯＣＯ−、−ＣＨ＝ＣＨ−もしくは−Ｃ≡Ｃ−で置き換えられてもよいアルキレンであり；そして、Ｙ１が−ＯＭ１、−ＣＨＯ、−ＣＯＯＲ３、−ＮＨＲ４、−ＣＯＸ１、−ＯＣＯＸ１、−Ｎ＝Ｃ＝Ｏ、−ＣＲ５＝ＣＨ２、２，３−エポキシシクロヘキシル、３，４−エポキシシクロヘキシル、または下記に示される基のいずれかであり：
2004331647.tif 000115
Ｙ１に関するこれらの基において、Ｍ１が水素、ナトリウムまたはカリウムであり；Ｒ３が水素、ナトリウム、カリウム、または炭素原子の数が１〜５であり、相隣接しない任意の−ＣＨ２−が−Ｏ−で置き換えられてもよく、そして任意の水素がフッ素で置き換えられてもよいアルキルであり；Ｒ４が水素、炭素原子の数が１〜５であり、相隣接しない任意の−ＣＨ２−が−Ｏ−で置き換えられてもよく、そして任意の水素がフッ素で置き換えられてもよいアルキルまたはフェニルであり；Ｘ１が塩素または臭素であり；Ｒ５およびＸ２が独立して水素、フッ素、塩素または炭素原子の数が１〜５であり、相隣接しない任意の−ＣＨ２−が−Ｏ−で置き換えられてもよく、そして任意の水素がフッ素で置き換えられてもよいアルキルであり；Ｇ１が３価の有機基であり；Ｒ９が水素、メチルまたはエチルであり；そして、ｑが１または０である、請求項６に記載の化合物。
【請求項１１】
Ｑ１が炭素数１〜５のアルキルまたはフェニルである、請求項１０に記載の化合物。
【請求項１２】
Ｑ１が炭素数１〜５のアルキルまたはフェニルであり；Ａ１、Ａ２、Ａ３およびＡ４が、独立して単結合、または任意の水素がフッ素もしくはメチルで置き換えられてもよい１，４−フェニレンであり；Ｚ０、Ｚ１、Ｚ２、Ｚ３およびＺ４が、独立して単結合、−ＣＯＯ−、−ＯＣＯ−、または炭素原子の数が１〜２０であり、そして相隣接しない任意の−ＣＨ２−が−Ｏ−、−ＣＯＯ−もしくは−ＯＣＯ−で置き換えられてもよいアルキレンである、請求項１０に記載の化合物。
【請求項１３】
Ｑ１が炭素数１〜５のアルキルまたはフェニルであり；Ａ１、Ａ２、Ａ３およびＡ４が、独立して単結合、または任意の水素がフッ素もしくはメチルで置き換えられてもよい１，４−フェニレンであり；Ｚ０、Ｚ１、Ｚ２、Ｚ３およびＺ４が、独立して単結合、−ＣＯＯ−、−ＯＣＯ−、または炭素原子の数が１〜２０であり、そして相隣接しない任意の−ＣＨ２−が−Ｏ−、−ＣＯＯ−もしくは−ＯＣＯ−で置き換えられてもよいアルキレンであり；そして、Ｙ１が−ＯＭ１、−ＣＯＯＲ３、−ＮＨＲ４、−ＣＯＸ１、−Ｎ＝Ｃ＝Ｏ、−ＣＲ５＝ＣＨ２、２，３−エポキシシクロヘキシル、３，４−エポキシシクロヘキシル、または下記に示される基のいずれかであり：
2004331647.tif 000116
Ｙ１に関するこれらの基において、Ｍ１が水素、ナトリウムまたはカリウムであり；Ｒ３が水素、ナトリウム、カリウム、メチルまたはエチルであり；Ｒ４が水素、メチルまたはフェニルであり；Ｘ１が塩素または臭素であり；Ｒ５およびＸ２が、独立して水素、フッ素、または炭素原子の数が１〜５であり、そして任意の水素がフッ素で置き換えられてもよいアルキルであり；Ｇ１は３価の有機基であり；Ｒ９が水素、メチルまたはエチルであり；そして、ｑが１または０である、請求項１０に記載の化合物。
【請求項１４】
Ｑ１がメチルまたはフェニルである、請求項１３に記載の化合物。
【請求項１５】
Ｑ１がメチルまたはフェニルであり；Ａ１、Ａ２、Ａ３およびＡ４が独立して単結合または１，４−フェニレンであり；そして、Ｚ０、Ｚ１、Ｚ２、Ｚ３およびＺ４が独立して単結合、−ＣＯＯ−、−ＯＣＯ−、または炭素原子の数が１〜２０であり、そして相隣接しない任意の−ＣＨ２−が−Ｏ−、−ＣＯＯ−もしくは−ＯＣＯ−で置き換えられてもよいアルキレンである、請求項１３に記載の化合物。
【請求項１６】
Ｑ１がメチルまたはフェニルであり；Ａ１、Ａ２、Ａ３およびＡ４が独立して単結合または１，４−フェニレンであり；Ｚ０、Ｚ１、Ｚ２、Ｚ３およびＺ４が独立して単結合、−ＣＯＯ−、−ＯＣＯ−、または炭素原子の数が１〜２０であり、そして相隣接しない任意の−ＣＨ２−が−Ｏ−、−ＣＯＯ−もしくは−ＯＣＯ−で置き換えられてもよいアルキレンであり；そして、Ｙ１が−ＯＭ１、−ＣＯＯＲ３、−ＮＨＲ４、−ＣＯＣｌ、２，３−エポキシシクロヘキシル、３，４−エポキシシクロヘキシル、または下記に示される基のいずれかであり：
2004331647.tif 000117
Ｙ１に関するこれらの基において、Ｍ１が水素、ナトリウムまたはカリウムであり；Ｒ３が水素、ナトリウム、カリウム、メチルまたはエチルであり；Ｒ４が水素またはメチルであり；Ｘ２が水素、フッ素またはメチルであり；Ｇ１が３価の有機基であり；Ｒ９が水素、メチルまたはエチルであり；そして、ｑが１または０である、請求項１３に記載の化合物。
【請求項１７】
Ｙ１が−ＯＨ、−ＣＯＯＲ３、−ＮＨ２、−ＣＯＣｌ、２，３−エポキシシクロヘキシル、３，４−エポキシシクロヘキシル、または下記に示される基であり：
2004331647.tif 000118
Ｙ１に関するこれらの基において、Ｒ３が水素、メチルまたはエチルであり；Ｇ１が３価の有機基であり；Ｒ９が水素、メチルまたはエチルであり；そして、ｑが１または０である、請求項１６に記載の化合物。
【請求項１８】
式（３）で示される構成単位を有する重合体：
2004331647.tif 000119
ここに、Ｒ１は任意の水素がハロゲンまたは炭素数１〜５のアルキルで置き換えられてもよいフェニルであり；この炭素数１〜５のアルキルにおいて、相隣接しない任意の−ＣＨ２−は−Ｏ−で置き換えられてもよく、そして任意の水素はハロゲンで置き換えられてもよい；Ｑ１は水素、ハロゲン、炭素数１〜１０のアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルであり；この炭素数１〜１０のアルキルおよびフェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；そして、Ｑ３は式（４）で表される基である：
2004331647.tif 000120
ここに、記号＜はケイ素との結合点を示す；ｌ、ｍ、ｎおよびｐは独立して０、１、２または３である；Ａ１、Ａ２、Ａ３およびＡ４は、独立して単結合、１，４−シクロヘキシレン、１，４−シクロヘキセニレン、２価基である炭素数６〜１０の縮合環基または１，４−フェニレンである；これらの環において、相隣接しない任意の−ＣＨ２−は−Ｏ−で置き換えられてもよく、そして任意の−ＣＨ＝は−Ｎ＝で置き換えられてもよい；すべての環における任意の水素はハロゲン、−ＣＮ、−ＮＯ２または炭素数１〜５のアルキルで置き換えられてもよい；この炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；Ｚ０、Ｚ１、Ｚ２およびＺ３は、独立して単結合、−ＣＨ＝ＣＨ−、−Ｃ≡Ｃ−、−ＣＯＯ−、−ＯＣＯ−、または炭素原子の数が１〜２０であり、そして任意の−ＣＨ２−が−Ｏ−、−Ｓ−、−ＮＨ−、−ＳｉＲ２２−、−ＳｉＲ２２Ｏ−、−ＯＳｉＲ２２−、−ＯＳｉＲ２２Ｏ−、−ＳｉＲ２２ＯＳｉＲ２２−、−ＣＯＯ−、−ＯＣＯ−、−ＣＨ＝ＣＨ−または−Ｃ≡Ｃ−で置き換えられてもよいアルキレンである；Ｒ２はハロゲン、炭素数１〜１０のアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルである；この炭素数１〜１０のアルキルおよびフェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；Ｚ５は単結合、−ＣＨ＝ＣＨ−、−Ｃ≡Ｃ−、−ＣＯＯ−、−ＯＣＯ−、または−Ｗ１−Ｔ１で示される基である；Ｗ１は単結合、または炭素原子の数が１〜２０であり、そして相隣接しない任意の−ＣＨ２−が−Ｏ−、−ＣＯＯ−、−ＯＣＯ−、−ＣＨ＝ＣＨ−または−Ｃ≡Ｃ−で置き換えられてもよいアルキレンである；そして、Ｔ１は−Ｏ−、−Ｓ−、−ＳｉＲ２２−、−ＳｉＲ２２Ｏ−、−ＯＳｉＲ２２−、−ＯＳｉＲ２２Ｏ−、−ＳｉＲ２２ＯＳｉＲ２２−、−ＣＯ−、−ＣＯＯ−、−ＯＣＯ−、−ＣＳＯ−、−ＯＣＳ−、−ＣＯＮＲ１０−、−ＮＲ１０ＣＯ−、−ＣＯＮＲ１０Ｏ−、−ＯＮＲ１０ＣＯ−、−ＯＣＯＮＲ１０−、−ＮＲ１０ＣＯＮＲ１０−、−ＮＲ１０ＣＯＯ−、−ＯＣＯＯ−、−ＣＨ（ＯＨ）ＣＨ２−、−ＣＨ２ＣＨ（ＯＨ）−、−ＣＨ＝ＣＨ−、−ＣＨ２ＣＲ５＝ＣＲ６ＣＨ２−、−Ｃ≡Ｃ−、−ＳＯ２−、−ＳＯ２Ｏ−、−ＯＳＯ２−、−ＳＯ２Ｓ−、−ＳＳＯ２−、−ＳＯ２ＮＲ７−、−ＮＲ１０ＳＯ２−、または下記に示される基のいずれかである：
2004331647.tif 000121
Ｔ１に関するこれらの基において、Ｒ２は前記の通りである；Ｒ１０は水素、炭素原子の数が１〜１０であり、そして任意の水素がハロゲンで置き換えられてもよいアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルである；フェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；Ｒ５、Ｒ６およびＸ２は、独立して水素、ハロゲン、−ＣＮ、または炭素原子の数が１〜１０であり、相隣接しない任意の−ＣＨ２−が−Ｏ−で置き換えられてもよく、そして任意の水素がハロゲンで置き換えられてもよいアルキルである；Ｇ１は３価の有機基である；Ｇ２はトリカルボン酸類の残基の一部またはテトラカルボン酸類の残基の一部である；Ｒ９は水素または炭素数１〜５のアルキルである；ｑは１または０である；ｒは０〜５の整数である；そして、ｔは１〜５の整数である。
【請求項１９】
Ｒ１が任意の水素がフッ素または塩素で置き換えられてもよいフェニルである、請求項１８に記載の重合体。
【請求項２０】
Ｒ１が任意の水素がフッ素または塩素で置き換えられてもよいフェニルであり；Ｑ１が炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−が−Ｏ−で置き換えられてもよく、そして任意の水素がフッ素で置き換えられてもよい、請求項１８に記載の重合体。
【請求項２１】
Ｒ１が任意の水素がフッ素または塩素で置き換えられてもよいフェニルであり；Ｑ１が炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ａ１、Ａ２、Ａ３およびＡ４が、独立して単結合、１，４−シクロヘキシレン、１，４−シクロヘキセニレン、２価基である炭素数６〜１０の縮合環基または１，４−フェニレンであり；これらの環において、任意の水素はフッ素、塩素または炭素数１〜５のアルキルに置き換えられてもよく；この炭素数１〜５のアルキルにおいて、相隣接しない任意の−ＣＨ２−は−Ｏ−で置き換えられてもよく、そして任意の水素はフッ素で置き換えられてもよく；Ｚ０、Ｚ１、Ｚ２およびＺ３が、独立して単結合、−ＣＨ＝ＣＨ−、−Ｃ≡Ｃ−、−ＣＯＯ−、−ＯＣＯ−、または炭素原子の数が１〜２０であり、そして相隣接しない任意の−ＣＨ２−が−Ｏ−、−ＮＨ−、−ＳｉＲ２２−、−ＳｉＲ２２Ｏ−、−ＯＳｉＲ２２−、−ＳｉＲ２２ＯＳｉＲ２２−、−ＣＯＯ−、−ＯＣＯ−、−ＣＨ＝ＣＨ−または−Ｃ≡Ｃ−で置き換えられてもよいアルキレンであり；Ｒ２がハロゲン、炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ｚ５が単結合、−ＣＨ＝ＣＨ−、−Ｃ≡Ｃ−、−ＣＯＯ−、−ＯＣＯ−、または−Ｗ１−Ｔ１で示される基であり；Ｗ１は単結合または炭素原子の数が１〜２０であり、そして相隣接しない任意の−ＣＨ２−が−Ｏ−、−ＣＯＯ−、−ＯＣＯ−、−ＣＨ＝ＣＨ−または−Ｃ≡Ｃ−で置き換えられてもよいアルキレンであり；そして、Ｔ１は−Ｏ−、−ＣＯＯ−、−ＯＣＯ−、−ＣＯＮＲ１０−、−ＮＲ１０ＣＯ−、−ＯＣＯＯ−、−ＣＨ（ＯＨ）ＣＨ２−、−ＣＨ２ＣＨ（ＯＨ）−、−ＣＨ＝ＣＨ−、−Ｃ≡Ｃ−、−ＳＯ２−、または下記に示される基のいずれかであり：
2004331647.tif 000122
Ｔ１に関するこれらの基において、Ｒ１０が水素、炭素原子の数が１〜５であり、そして任意の水素がフッ素で置き換えられてもよいアルキル、シクロペンチル、シクロヘキシル、または任意の水素がフッ素、塩素または炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ｘ２が水素、フッ素、塩素または炭素原子の数が１〜５であり、任意の−ＣＨ２−が−Ｏ−で置き換えられてもよく、そして任意の水素がフッ素で置き換えられてもよいアルキルであり；Ｇ１が３価の有機基であり；Ｇ２がトリカルボン酸類の残基の一部またはテトラカルボン酸類の残基の一部であり；Ｒ９が水素、メチルまたはエチルであり；ｑが１または０であり；ｒが０〜５の整数であり；そして、ｔが１〜５の整数である、請求項１８に記載の重合体。
【請求項２２】
Ｒ１がフェニルである、請求項２１に記載の重合体。
【請求項２３】
Ｒ１がフェニルであり；Ｑ１が炭素原子の数が１〜５であり、そして任意の水素がフッ素で置き換えられてもよいアルキル、シクロペンチル、シクロヘキシル、または任意の水素がフッ素もしくは炭素数１〜５のアルキルで置き換えられてもよいフェニルであり；フェニルの置換基である炭素数１〜５のアルキルにおいて、相隣接しない任意の−ＣＨ２−が−Ｏ−で置き換えられてもよく、そして任意の水素がフッ素で置き換えられてもよい、請求項２１に記載の重合体。
【請求項２４】
Ｒ１がフェニルであり；Ｑ１が炭素数１〜５のアルキル、シクロペンチル、シクロヘキシル、または任意の水素がフッ素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ａ１、Ａ２、Ａ３およびＡ４が、独立して単結合または任意の水素がフッ素、塩素もしくは炭素数１〜５のアルキルで置き換えられてもよい１，４−フェニレンであり；１，４−フェニレンの置換基である炭素数１〜５のアルキルにおいて、相隣接しない任意の−ＣＨ２−は−Ｏ−で置き換えられてもよく、そして任意の水素はフッ素で置き換えられてもよく；Ｚ０、Ｚ１、Ｚ２およびＺ３が、独立して単結合、−ＣＯＯ−、−ＯＣＯ−、または炭素原子の数が１〜２０であり、そして相隣接しない任意の−ＣＨ２−が−Ｏ−、−ＣＯＯ−もしくは−ＯＣＯ−で置き換えられてもよいアルキレンであり；Ｚ５が単結合、−ＣＯＯ−、−ＯＣＯ−、または−Ｗ１−Ｔ１で表される基であり；Ｗ１が単結合または炭素原子の数が１〜２０であり、そして相隣接しない任意の−ＣＨ２−が−Ｏ−、−ＣＯＯ−または−ＯＣＯ−で置き換えられてもよいアルキレンであり；Ｔ１が−Ｏ−、−ＣＯＯ−、−ＯＣＯ−、−ＣＯＮＲ１０−、−ＮＲ１０ＣＯ−、または下記に示される基のいずれかであり：
2004331647.tif 000123
Ｔ１に関するこれらの基において、Ｒ１０が水素、炭素数１〜５のアルキルまたはフェニルであり；Ｘ２が水素、フッ素または炭素数１〜５のアルキルであり；Ｇ１が３価の有機基であり；Ｇ２がトリカルボン酸類の残基の一部またはテトラカルボン酸類の残基の一部であり；Ｒ９が水素、メチルまたはエチルであり；ｑが１または０であり；ｒが０〜５の整数であり；そして、ｔが１〜５の整数である、請求項２１に記載の重合体。
【請求項２５】
Ｑ１がメチルまたはフェニルである、請求項２４に記載の重合体。
【請求項２６】
Ｑ１がメチルまたはフェニルであり；Ａ１、Ａ２、Ａ３およびＡ４が独立して単結合または１，４−フェニレンであり；Ｚ０、Ｚ１、Ｚ２およびＺ３が、独立して単結合、−ＣＯＯ−、−ＯＣＯ−、または炭素原子の数が１〜２０であり、そして相隣接しない任意の−ＣＨ２−が−Ｏ−、−ＣＯＯ−または−ＯＣＯ−で置き換えられてもよいアルキレンであり；Ｚ５が単結合、−ＣＯＯ−、−ＯＣＯ−、または−Ｗ１−Ｔ１で表される基であり；Ｗ１が単結合または炭素原子の数が１〜２０であり、そして相隣接しない任意の−ＣＨ２−が−Ｏ−、−ＣＯＯ−または−ＯＣＯ−で置き換えられてもよいアルキレンであり；そして、Ｔ１が−Ｏ−、−ＣＯＯ−、−ＯＣＯ−、−ＣＯＮＲ１０−、−ＮＲ１０ＣＯ−、または下記に示される基のいずれかであり：
2004331647.tif 000124
Ｔ１に関するこれらの基において、Ｒ１０が水素またはメチルであり；Ｘ２が水素またはメチルであり；Ｇ１が３価の有機基であり；Ｇ２がトリカルボン酸類の残基の一部またはテトラカルボン酸類の残基の一部であり；Ｒ９が水素、メチルまたはエチルであり；ｑが１または０であり；ｒが０〜５の整数であり；そして、ｔが１〜５の整数である、請求項２４に記載の重合体。
【請求項２７】
Ｔ１が−Ｏ−、−ＣＯＯ−、−ＯＣＯ−、−ＣＯＮＲ１０−、−ＮＲ１０ＣＯ−、または下記に示される基のいずれかである、請求項２６に記載の重合体。
2004331647.tif 000125
【請求項２８】
請求項１に記載の化合物を含有する組成物。
【請求項２９】
請求項１に記載の化合物の少なくとも１つを用いて得られる重合体。
【請求項３０】
請求項１に記載の化合物のみを用いて得られる、請求項２９に記載の重合体。
【請求項３１】
請求項１に記載の化合物の少なくとも１つと請求項１に記載の化合物以外の重合性化合物の少なくとも１つとを用いて得られる、請求項２９に記載の重合体。
【請求項３２】
重合体がポリイミド、ポリアミド酸、ポリエステル、エポキシ樹脂、ポリアクリレートまたはポリメタクリレートである、請求項２９に記載の重合体。
【請求項３３】
請求項２９に記載の重合体の少なくとも１つを含有する組成物。
【請求項３４】
請求項２９に記載の重合体の少なくとも１つを含有するコーティング剤。
【請求項３５】
請求項２９に記載の重合体の少なくとも１つを含有するワニス組成物。
【請求項３６】
請求項３５に記載のワニス組成物を用いて形成される薄膜。
【請求項３７】
請求項３５に記載のワニス組成物と他の重合体の組成物の少なくとも１つとを用いて形成される多層薄膜。
【請求項３８】
請求項２９に記載の重合体の少なくとも１つが構成要素の一部であるかまたは全てである構造体。
【請求項３９】
請求項３６に記載の薄膜を有するプラスチック基板。
【請求項４０】
請求項３６に記載の薄膜を有する光学材料。
【発明の詳細な説明】
【技術分野】
【０００１】
本発明はシルセスキオキサン骨格を有する化合物、この化合物を用いて得られる重合体、およびこの重合体の用途に関する。
【背景技術】
【０００２】
ポリオルガノシロキサンは、優れた耐熱性、耐候性および表面改質機能を有するため、半導体絶縁保護膜、難燃剤、塗料添加剤などに利用されている。例えば、ポリオルガノシロキサンを有機ポリマーに配合したコーティング剤は、これを塗布される物質の表面に撥水性などの機能を付与することができる。この有機ポリマーの代表例はアクリル樹脂、ポリウレタン、アルキッド樹脂である。しかしながら、これらのポリマーとポリオルガノシロキサンとの相溶性は一般に良好ではない。従って、ポリオルガノシロキサンを配合することが、コーティング剤を白濁し易くしたり、このコーティング剤から得られる塗膜を白化し易くしたりする問題があった。即ち、ポリオルガノシロキサンの添加量には限界があった。
【０００３】
従来から、有機ポリマーの主鎖および／または側鎖にポリシロキサン構造を導入することによって、ポリマーの耐熱性、撥水性、耐候性などの特性を改善できることが知られている。例えば、特許文献１には、ポリシロキサン含有ポリマーと他の付加重合性モノマーとをラジカル共重合することにより、ポリシロキサン構造を側鎖に有するポリシロキサングラフト共重合体を製造する方法が開示されている。特許文献２には、ケイ素原子１に対して１．５の酸素原子が結合する構成のポリシルセスキオキサンが開示されている。この文献には、重合性不飽和結合を有するポリシルセスキオキサン誘導体であって水酸基やアルコキシなどの官能基を２個以上有するポリマーと、他の付加重合性モノマーとを共重合させることによって、シロキサン側鎖が導入されたビニル重合体が得られることが記載されている。これらはいずれも、他の付加重合性モノマーの単独重合体に比べて耐熱性、撥水性、耐候性などに優れているとされている。
【０００４】
上記のような特性改善を目的として、有機ポリマーにおけるポリオルガノシロキサン構造の含有量を高める試みが行われてきた。しかしながら、上記のポリオルガノシロキサン構造を有する有機ポリマーでは、耐熱性、撥水性、耐候性、電気絶縁性などの特性に対して期待されたほどの向上効果が得られなかった。そのため、有機ポリマーに対して相溶性がよく、この有機ポリマーの耐熱性、撥水性、耐候性などの特性を更に向上させるポリオルガノシロキサンが強く望まれている。
【特許文献１】特開昭６０−２３１７２０号公報
【特許文献２】特開昭６２−２７５１３２号公報
【発明の開示】
【発明が解決しようとする課題】
【０００５】
本発明の目的は、上記の問題点を解決するために有用なポリシルセスキオキサン誘導体を提供することであり、この誘導体を用いて得られる新規な重合体を提供することである。そして、この重合体を用いたコーティング剤、プラスチック基板および光学材料を提供することである。
【課題を解決するための手段】
【０００６】
まず、本発明で用いる用語および記号について説明する。用語「任意の」は、位置だけではなく個数についても任意であることを示す。例えば、「アルキルにおいて任意の−ＣＨ２−は−Ｏ−または−ＣＨ＝ＣＨ−で置き換えられてもよい」と表現するときには、複数の−ＣＨ２−がそれぞれ異なる基で置き換えられてもよい。このような場合の例は、アルキル、アルコキシ、アルコキシアルキル、アルコキシアルケニル、アルケニルオキシアルキルである。アルキルおよびアルキレンは、特に断らない限り直鎖の基と分岐された基の両方を含むものとして用いられる。ハロゲンの例は、フッ素、塩素、臭素である。
【０００７】
下記の構成を有する本発明によって、上記の目的が達成される。
［１］  式（１）で示される化合物：
2004331647.tif 000002
ここに、Ｒ１は任意の水素がハロゲンまたは炭素数１〜５のアルキルで置き換えられてもよいフェニルであり；この炭素数１〜５のアルキルにおいて、相隣接しない任意の−ＣＨ２−は−Ｏ−で置き換えられてもよく、そして任意の水素はハロゲンで置き換えられてもよい；Ｑ１は水素、ハロゲン、炭素数１〜１０のアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルであり；この炭素数１〜１０のアルキルおよびフェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；そして、Ｑ２は式（２）で示される基である：
2004331647.tif 000003
ここに、記号＜はケイ素との結合点を示す；ｌ、ｍ、ｎおよびｐは独立して０、１、２または３である；Ａ１、Ａ２、Ａ３およびＡ４は独立して単結合、１，４−シクロヘキシレン、１，４−シクロヘキセニレン、２価基である炭素数６〜１０の縮合環基または１，４−フェニレンであり；これらの環における相隣接しない任意の−ＣＨ２−は−Ｏ−で置き換えられてもよく、そして任意の−ＣＨ＝は−Ｎ＝で置き換えられてもよい；すべての環における任意の水素はハロゲン、−ＣＮ、−ＮＯ２または炭素数１〜５のアルキルで置き換えられてもよい；この炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；Ｚ０、Ｚ１、Ｚ２およびＺ３は独立して単結合、−ＣＨ＝ＣＨ−、−Ｃ≡Ｃ−、−ＣＯＯ−、−ＯＣＯ−、または炭素原子の数が１〜２０であり、そして任意の−ＣＨ２−が−Ｏ−、−Ｓ−、−ＮＨ−、−ＳｉＲ２２−、−ＳｉＲ２２Ｏ−、−ＯＳｉＲ２２−、−ＯＳｉＲ２２Ｏ−、−ＳｉＲ２２ＯＳｉＲ２２−、−ＣＯＯ−、−ＯＣＯ−、−ＣＨ＝ＣＨ−または−Ｃ≡Ｃ−で置き換えられてもよいアルキレンである；Ｒ２はハロゲン、炭素数１〜１０のアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルである；この炭素数１〜１０のアルキルおよびフェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；Ｚ４は単結合、−ＣＨ＝ＣＨ−、−Ｃ≡Ｃ−、−ＣＯＯ−、−ＯＣＯ−、または炭素原子の数が１〜２０であり、そして相隣接しない任意の−ＣＨ２−が−Ｏ−、−ＣＯＯ−、−ＯＣＯ−、−ＣＨ＝ＣＨ−または−Ｃ≡Ｃ−で置き換えられてもよいアルキレンである；そして、Ｙ１はハロゲン、−ＯＭ１、−ＳＭ１、−ＣＨＯ、−ＣＯＯＲ３、−ＣＳＯＲ３、−ＣＳＳＲ３、−ＮＨＲ４、−ＣＯＸ１、−ＣＳＸ１、−ＯＣＯＸ１、−ＯＣＯＯＲ３、−Ｎ＝Ｃ＝Ｏ、−ＣＮ、−Ｃ≡ＣＨ、―ＣＲ５＝ＣＨ２、―ＣＲ５＝ＣＲ６ＣＯＯＲ３、−ＣＨ＝ＣＲ５ＣＲ６＝ＣＨ２、−ＳＯ２Ｘ１、−ＳｉＲ２２Ｘ１、−ＳｉＲ２２ＯＲ３、−ＳｉＲ２２ＯＣＯＲ７、−ＳｉＲ２２ＯＣ（ＣＨ３）＝ＣＨ２、−ＳｉＲ２２ＯＮ＝ＣＲ７Ｒ８、−ＳｉＲ２２ＮＲ７Ｒ８、または下記に示される基のいずれかである：
2004331647.tif 000004
Ｙ１に関するこれらの基において、Ｍ１は水素またはアルカリ金属である；Ｒ２は前記の通りである；Ｒ３は水素、アルカリ金属、または炭素原子の数が１〜１０であり、相隣接しない任意の−ＣＨ２−が−Ｏ−で置き換えられてもよく、そして任意の水素がハロゲンで置き換えられてもよいアルキルである；Ｒ４は水素、炭素原子の数が１〜１０であり、相隣接しない任意の−ＣＨ２−が−Ｏ−で置き換えられてもよく、そして任意の水素がハロゲンで置き換えられてもよいアルキル、シクロプロピル、シクロブチル、シクロペンチル、シクロヘキシル、シクロヘキセニル、または任意の水素がハロゲンまたは炭素数１〜５のアルキルで置き換えられてもよいフェニルである；フェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；Ｘ１はハロゲンである；Ｒ５、Ｒ６およびＸ２は独立して水素、ハロゲン、−ＣＮ、または炭素原子の数が１〜１０であり、相隣接しない任意の−ＣＨ２−が−Ｏ−で置き換えられてもよく、そして任意の水素がハロゲンで置き換えられてもよいアルキルである；Ｒ７およびＲ８は独立して炭素数１〜１０のアルキルである；Ｇ１は３価の有機基である；Ｒ９は水素または炭素数１〜５のアルキルである；ｑは１または０である；ｒは０〜５の整数である；そしてｔは１〜５の整数である。
【０００８】
［２］  式（１）において、Ｒ１が任意の水素がハロゲンまたは炭素数１〜５のアルキルで置き換えられてもよいフェニルであり；この炭素数１〜５のアルキルにおいて、相隣接しない任意の−ＣＨ２−は−Ｏ−で置き換えられてもよく、そして任意の水素はハロゲンで置き換えられてもよく；Ｑ１が水素、ハロゲン、炭素数１〜１０のアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルであり；この炭素数１〜１０のアルキルおよびフェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよく；そして、Ｑ２は式（２）で示される基であり；
式（２）において、記号＜がケイ素との結合点を示し；ｌ、ｍ、ｎおよびｐが独立して０、１、２または３であり；Ａ１、Ａ２、Ａ３およびＡ４が独立して単結合、１，４−シクロヘキシレン、１，４−シクロヘキセニレン、２価基である炭素数６〜１０の縮合環基または１，４−フェニレンであり；これらの環における相隣接しない任意の−ＣＨ２−は−Ｏ−で置き換えられてもよく、そして任意の−ＣＨ＝は−Ｎ＝で置き換えられてもよく；すべての環における任意の水素はハロゲン、−ＣＮ、−ＮＯ２または炭素数１〜５のアルキルで置き換えられてもよく；この炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよく；Ｚ０、Ｚ１、Ｚ２およびＺ３が独立して単結合、−ＣＨ＝ＣＨ−、−Ｃ≡Ｃ−、−ＣＯＯ−、−ＯＣＯ−、または炭素原子の数が１〜２０であり、そして任意の−ＣＨ２−が−Ｏ−、−Ｓ−、−ＮＨ−、−ＳｉＲ２２−、−ＳｉＲ２２Ｏ−、−ＯＳｉＲ２２−、−ＯＳｉＲ２２Ｏ−、−ＳｉＲ２２ＯＳｉＲ２２−、−ＣＯＯ−、−ＯＣＯ−、−ＣＨ＝ＣＨ−または−Ｃ≡Ｃ−で置き換えられてもよいアルキレンであり；Ｒ２はハロゲン、炭素数１〜１０のアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルであり；この炭素数１〜１０のアルキルおよびフェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよく；Ｚ４が単結合、−ＣＨ＝ＣＨ−、−Ｃ≡Ｃ−、−ＣＯＯ−、−ＯＣＯ−、または炭素原子の数が１〜２０であり、そして相隣接しない任意の−ＣＨ２−が−Ｏ−、−ＣＯＯ−、−ＯＣＯ−、−ＣＨ＝ＣＨ−または−Ｃ≡Ｃ−で置き換えられてもよいアルキレンであり；そして、Ｙ１がハロゲン、−ＯＭ１、−ＳＭ１、−ＣＨＯ、−ＣＯＯＲ３、−ＣＳＯＲ３、−ＣＳＳＲ３、−ＮＨＲ４、−ＣＯＸ１、−ＣＳＸ１、−ＯＣＯＸ１、−ＯＣＯＯＲ３、−Ｎ＝Ｃ＝Ｏ、−ＣＮ、−Ｃ≡ＣＨ、―ＣＲ５＝ＣＨ２、―ＣＲ５＝ＣＲ６ＣＯＯＲ３、−ＣＨ＝ＣＲ５ＣＲ６＝ＣＨ２、−ＳＯ２Ｘ１、または下記に示される基のいずれかであり：
2004331647.tif 000005
Ｙ１に関するこれらの基において、Ｍ１が水素またはアルカリ金属であり；Ｒ３が水素、アルカリ金属、または炭素原子の数が１〜１０であり、相隣接しない任意の−ＣＨ２−が−Ｏ−で置き換えられてもよく、そして任意の水素がハロゲンで置き換えられてもよいアルキルであり；Ｒ４が水素、炭素原子の数が１〜１０であり、相隣接しない任意の−ＣＨ２−が−Ｏ−で置き換えられてもよく、そして任意の水素がハロゲンで置き換えられてもよいアルキル、シクロプロピル、シクロブチル、シクロペンチル、シクロヘキシル、シクロヘキセニル、または任意の水素がハロゲンまたは炭素数１〜５のアルキルで置き換えられてもよいフェニルであり；フェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよく；Ｘ１がハロゲンであり；Ｒ５、Ｒ６およびＸ２が独立して水素、ハロゲン、−ＣＮ、または炭素原子の数が１〜１０であり、相隣接しない任意の−ＣＨ２−が−Ｏ−で置き換えられてもよく、そして任意の水素がハロゲンで置き換えられてもよいアルキルであり；Ｇ１が３価の有機基であり；Ｒ９が水素または炭素数１〜５のアルキルであり；ｑが１または０であり；ｒが０〜５の整数であり；そして、ｔが１〜５の整数である、［１］項に記載の化合物。
【０００９】
［３］  Ｒ１が任意の水素がフッ素または塩素で置き換えられてもよいフェニルである、［１］または［２］項に記載の化合物。
【００１０】
［４］  Ｒ１が任意の水素がフッ素または塩素で置き換えられてもよいフェニルであり；Ｑ１が炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−が−Ｏ−で置き換えられてもよく、そして任意の水素がフッ素で置き換えられてもよい、［１］または［２］項に記載の化合物。
【００１１】
［５］  Ｒ１が任意の水素がフッ素または塩素で置き換えられてもよいフェニルであり；Ｑ１が炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ａ１、Ａ２、Ａ３およびＡ４が、独立して単結合、１，４−シクロヘキシレン、１，４−シクロヘキセニレン、２価基である炭素数６〜１０の縮合環基または１，４−フェニレンであり；これらの環において、任意の水素がフッ素、塩素または炭素数１〜５のアルキルに置き換えられてもよく；この炭素数１〜５のアルキルにおいて、相隣接しない任意の−ＣＨ２−は−Ｏ−で置き換えられてもよく、そして任意の水素はフッ素で置き換えられてもよく；Ｚ０、Ｚ１、Ｚ２およびＺ３が、独立して単結合、−ＣＨ＝ＣＨ−、−Ｃ≡Ｃ−、−ＣＯＯ−、−ＯＣＯ−、または炭素原子の数が１〜２０であり、そして相隣接しない任意の−ＣＨ２−が−Ｏ−、−ＮＨ−、−ＳｉＲ２２−、−ＳｉＲ２２Ｏ−、−ＯＳｉＲ２２−、−ＳｉＲ２２ＯＳｉＲ２２−、−ＣＯＯ−、−ＯＣＯ−、−ＣＨ＝ＣＨ−または−Ｃ≡Ｃ−で置き換えられてもよいアルキレンであり；Ｒ２がハロゲン、炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ｚ４が単結合、−ＣＨ＝ＣＨ−、−Ｃ≡Ｃ−、−ＣＯＯ−、−ＯＣＯ−、または炭素原子の数が１〜２０であり、そして相隣接しない任意の−ＣＨ２−が−Ｏ−、−ＣＯＯ−、−ＯＣＯ−、−ＣＨ＝ＣＨ−または−Ｃ≡Ｃ−で置き換えられてもよいアルキレンである、［１］または［２］項に記載の化合物。
【００１２】
［６］  Ｒ１が任意の水素がフッ素または塩素で置き換えられてもよいフェニルであり；Ｑ１が炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ａ１、Ａ２、Ａ３およびＡ４が、独立して単結合、１，４−シクロヘキシレン、１，４−シクロヘキセニレン、２価基である炭素数６〜１０の縮合環基または１，４−フェニレンであり；これらの環において、任意の水素はフッ素、塩素または炭素数１〜５のアルキルに置き換えられてもよく；この炭素数１〜５のアルキルにおいて、相隣接しない任意の−ＣＨ２−は−Ｏ−で置き換えられてもよく、そして任意の水素はフッ素で置き換えられてもよく；Ｚ０、Ｚ１、Ｚ２およびＺ３が、独立して単結合、−ＣＨ＝ＣＨ−、−Ｃ≡Ｃ−、−ＣＯＯ−、−ＯＣＯ−、または炭素原子の数が１〜２０であり、そして相隣接しない任意の−ＣＨ２−が−Ｏ−、−ＮＨ−、−ＳｉＲ２２−、−ＳｉＲ２２Ｏ−、−ＯＳｉＲ２２−、−ＳｉＲ２２ＯＳｉＲ２２−、−ＣＯＯ−、−ＯＣＯ−、−ＣＨ＝ＣＨ−または−Ｃ≡Ｃ−で置き換えられてもよいアルキレンであり；Ｒ２がハロゲン、炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ｚ４が単結合、−ＣＨ＝ＣＨ−、−Ｃ≡Ｃ−、−ＣＯＯ−、−ＯＣＯ−、または炭素原子の数が１〜２０であり、そして相隣接しない任意の−ＣＨ２−が−Ｏ−、−ＣＯＯ−、−ＯＣＯ−、−ＣＨ＝ＣＨ−または−Ｃ≡Ｃ−で置き換えられてもよいアルキレンであり；そして、Ｙ１が塩素、臭素、−ＯＭ１、−ＳＭ１、−ＣＨＯ、−ＣＯＯＲ３、−ＮＨＲ４、−ＣＯＸ１、−ＯＣＯＸ１、−Ｎ＝Ｃ＝Ｏ、−ＣＮ、−Ｃ≡ＣＨ、−ＣＲ５＝ＣＨ２、−ＣＲ５＝ＣＲ６ＣＯＯＲ３、−ＣＨ＝ＣＲ５ＣＲ６＝ＣＨ２、−ＳＯ２Ｘ１、２，３−エポキシシクロヘキシル、３，４−エポキシシクロヘキシル、または下記に示される基のいずれかであり：
2004331647.tif 000006
Ｙ１に関するこれらの基において、Ｍ１が水素またはアルカリ金属であり；Ｒ３が水素、アルカリ金属または炭素数１〜５のアルキルであり；Ｒ４が水素、炭素原子の数が１〜５であり、相隣接しない任意の−ＣＨ２−が−Ｏ−で置き換えられてもよく、そして任意の水素がフッ素で置き換えられてもよいアルキル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ｘ１が塩素または臭素であり；Ｒ５、Ｒ６およびＸ２が、独立して水素、フッ素、塩素、または炭素原子の数が１〜５であり、相隣接しない任意の−ＣＨ２−が−Ｏ−で置き換えられてもよく、そして任意の水素がフッ素で置き換えられてもよいアルキルであり；Ｇ１が３価の有機基であり；Ｒ９が水素、メチルまたはエチルであり；ｑが１または０である、［１］または［２］項に記載の化合物。
【００１３】
［７］  Ｒ１がフェニルである、［６］項に記載の化合物。
【００１４】
［８］  Ｒ１がフェニルであり；Ｑ１が炭素原子の数が１〜５であり、そして任意の水素がフッ素で置き換えられてもよいアルキル、シクロペンチル、シクロヘキシル、または任意の水素がフッ素もしくは炭素数１〜５のアルキルで置き換えられてもよいフェニルであり；フェニルの置換基である炭素数１〜５のアルキルにおいて、相隣接しない任意の−ＣＨ２−が−Ｏ−で置き換えられてもよく、そして任意の水素がフッ素で置き換えられてもよい、［６］項に記載の化合物。
【００１５】
［９］  Ｒ１がフェニルであり；Ｑ１が炭素原子の数が１〜５であり、そして任意の水素がフッ素で置き換えられてもよいアルキル、シクロペンチル、シクロヘキシル、または任意の水素がフッ素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ａ１、Ａ２、Ａ３およびＡ４が、独立して単結合、または任意の水素がフッ素、塩素もしくは炭素数１〜５のアルキルで置き換えられてもよい１，４−フェニレンであり；１，４−フェニレンの置換基である炭素数１〜５のアルキルにおいて、相隣接しない任意の−ＣＨ２−は−Ｏ−で置き換えられてもよく、そして任意の水素はフッ素で置き換えられてもよく；Ｚ０、Ｚ１、Ｚ２、Ｚ３およびＺ４が、独立して単結合、−ＣＯＯ−、−ＯＣＯ−、または炭素原子の数が１〜２０であり、そして相隣接しない任意の−ＣＨ２−が−Ｏ−、−ＣＯＯ−、−ＯＣＯ−、−ＣＨ＝ＣＨ−もしくは−Ｃ≡Ｃ−で置き換えられてもよいアルキレンである、［６］項に記載の化合物。
【００１６】
［１０］  Ｒ１がフェニルであり、Ｑ１が炭素原子の数が１〜５であり、そして任意の水素がフッ素で置き換えられてもよいアルキル、シクロペンチル、シクロヘキシル、または任意の水素がフッ素もしくは炭素数１〜５のアルキルで置き換えられてもよいフェニルであり；フェニルの置換基である炭素数１〜５のアルキルにおいて、任意の水素はフッ素で置き換えられてもよく；Ａ１、Ａ２、Ａ３およびＡ４が、独立して単結合、または任意の水素がフッ素、塩素もしくは炭素数１〜５のアルキルに置き換えられてもよい１，４−フェニレンであり；１，４−フェニレンの置換基である炭素数１〜５のアルキルにおいて、相隣接しない任意の−ＣＨ２−は−Ｏ−で置き換えられてもよく、そして任意の水素がフッ素で置き換えられてもよく；Ｚ０、Ｚ１、Ｚ２、Ｚ３およびＺ４が、独立して単結合、−ＣＯＯ−、−ＯＣＯ−、または炭素原子の数が１〜２０であり、そして相隣接しない任意の−ＣＨ２−が−Ｏ−、−ＣＯＯ−、−ＯＣＯ−、−ＣＨ＝ＣＨ−もしくは−Ｃ≡Ｃ−で置き換えられてもよいアルキレンであり；そして、Ｙ１が−ＯＭ１、−ＣＨＯ、−ＣＯＯＲ３、−ＮＨＲ４、−ＣＯＸ１、−ＯＣＯＸ１、−Ｎ＝Ｃ＝Ｏ、−ＣＲ５＝ＣＨ２、２，３−エポキシシクロヘキシル、３，４−エポキシシクロヘキシル、または下記に示される基のいずれかであり：
2004331647.tif 000007
Ｙ１に関するこれらの基において、Ｍ１が水素、ナトリウムまたはカリウムであり；Ｒ３が水素、ナトリウム、カリウム、または炭素原子の数が１〜５であり、相隣接しない任意の−ＣＨ２−が−Ｏ−で置き換えられてもよく、そして任意の水素がフッ素で置き換えられてもよいアルキルであり；Ｒ４が水素、炭素原子の数が１〜５であり、相隣接しない任意の−ＣＨ２−が−Ｏ−で置き換えられてもよく、そして任意の水素がフッ素で置き換えられてもよいアルキルまたはフェニルであり；Ｘ１が塩素または臭素であり；Ｒ５およびＸ２が独立して水素、フッ素、塩素または炭素原子の数が１〜５であり、相隣接しない任意の−ＣＨ２−が−Ｏ−で置き換えられてもよく、そして任意の水素がフッ素で置き換えられてもよいアルキルであり；Ｇ１が３価の有機基であり；Ｒ９が水素、メチルまたはエチルであり；そして、ｑが１または０である、［６］項に記載の化合物。
【００１７】
［１１］  Ｑ１が炭素数１〜５のアルキルまたはフェニルである、［１０］項に記載の化合物。
【００１８】
［１２］  Ｑ１が炭素数１〜５のアルキルまたはフェニルであり；Ａ１、Ａ２、Ａ３およびＡ４が、独立して単結合、または任意の水素がフッ素もしくはメチルで置き換えられてもよい１，４−フェニレンであり；Ｚ０、Ｚ１、Ｚ２、Ｚ３およびＺ４が、独立して単結合、−ＣＯＯ−、−ＯＣＯ−、または炭素原子の数が１〜２０であり、そして相隣接しない任意の−ＣＨ２−が−Ｏ−、−ＣＯＯ−もしくは−ＯＣＯ−で置き換えられてもよいアルキレンである、［１０］項に記載の化合物。
【００１９】
［１３］  Ｑ１が炭素数１〜５のアルキルまたはフェニルであり；Ａ１、Ａ２、Ａ３およびＡ４が、独立して単結合、または任意の水素がフッ素もしくはメチルで置き換えられてもよい１，４−フェニレンであり；Ｚ０、Ｚ１、Ｚ２、Ｚ３およびＺ４が、独立して単結合、−ＣＯＯ−、−ＯＣＯ−、または炭素原子の数が１〜２０であり、そして相隣接しない任意の−ＣＨ２−が−Ｏ−、−ＣＯＯ−もしくは−ＯＣＯ−で置き換えられてもよいアルキレンであり；そして、Ｙ１が−ＯＭ１、−ＣＯＯＲ３、−ＮＨＲ４、−ＣＯＸ１、−Ｎ＝Ｃ＝Ｏ、−ＣＲ５＝ＣＨ２、２，３−エポキシシクロヘキシル、３，４−エポキシシクロヘキシル、または下記に示される基のいずれかであり：
2004331647.tif 000008
Ｙ１に関するこれらの基において、Ｍ１が水素、ナトリウムまたはカリウムであり；Ｒ３が水素、ナトリウム、カリウム、メチルまたはエチルであり；Ｒ４が水素、メチルまたはフェニルであり；Ｘ１が塩素または臭素であり；Ｒ５およびＸ２が、独立して水素、フッ素、または炭素原子の数が１〜５であり、そして任意の水素がフッ素で置き換えられてもよいアルキルであり；Ｇ１は３価の有機基であり；Ｒ９が水素、メチルまたはエチルであり；そして、ｑが１または０である、［１０］項に記載の化合物。
【００２０】
［１４］  Ｑ１がメチルまたはフェニルである、［１３］項に記載の化合物。
【００２１】
［１５］  Ｑ１がメチルまたはフェニルであり；Ａ１、Ａ２、Ａ３およびＡ４が独立して単結合または１，４−フェニレンであり；そして、Ｚ０、Ｚ１、Ｚ２、Ｚ３およびＺ４が独立して単結合、−ＣＯＯ−、−ＯＣＯ−、または炭素原子の数が１〜２０であり、そして相隣接しない任意の−ＣＨ２−が−Ｏ−、−ＣＯＯ−もしくは−ＯＣＯ−で置き換えられてもよいアルキレンである、［１３］項に記載の化合物。
【００２２】
［１６］  Ｑ１がメチルまたはフェニルであり；Ａ１、Ａ２、Ａ３およびＡ４が独立して単結合または１，４−フェニレンであり；Ｚ０、Ｚ１、Ｚ２、Ｚ３およびＺ４が独立して単結合、−ＣＯＯ−、−ＯＣＯ−、または炭素原子の数が１〜２０であり、そして相隣接しない任意の−ＣＨ２−が−Ｏ−、−ＣＯＯ−もしくは−ＯＣＯ−で置き換えられてもよいアルキレンであり；そして、Ｙ１が−ＯＭ１、−ＣＯＯＲ３、−ＮＨＲ４、−ＣＯＣｌ、２，３−エポキシシクロヘキシル、３，４−エポキシシクロヘキシル、または下記に示される基のいずれかであり：
2004331647.tif 000009
Ｙ１に関するこれらの基において、Ｍ１が水素、ナトリウムまたはカリウムであり；Ｒ３が水素、ナトリウム、カリウム、メチルまたはエチルであり；Ｒ４が水素またはメチルであり；Ｘ２が水素、フッ素またはメチルであり；Ｇ１が３価の有機基であり；Ｒ９が水素、メチルまたはエチルであり；そして、ｑが１または０である、［１３］項に記載の化合物。
【００２３】
［１７］  Ｙ１が−ＯＨ、−ＣＯＯＲ３、−ＮＨ２、−ＣＯＣｌ、２，３−エポキシシクロヘキシル、３，４−エポキシシクロヘキシル、または下記に示される基であり：
2004331647.tif 000010
Ｙ１に関するこれらの基において、Ｒ３が水素、メチルまたはエチルであり；Ｇ１が３価の有機基であり；Ｒ９が水素、メチルまたはエチルであり；そして、ｑが１または０である、［１６］項に記載の化合物。
【００２４】
［１８］  式（３）で示される構成単位を有する重合体：
2004331647.tif 000011
ここに、Ｒ１は任意の水素がハロゲンまたは炭素数１〜５のアルキルで置き換えられてもよいフェニルであり；この炭素数１〜５のアルキルにおいて、相隣接しない任意の−ＣＨ２−は−Ｏ−で置き換えられてもよく、そして任意の水素はハロゲンで置き換えられてもよい；Ｑ１は水素、ハロゲン、炭素数１〜１０のアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルであり；この炭素数１〜１０のアルキルおよびフェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；そして、Ｑ３は式（４）で表される基である：
2004331647.tif 000012
ここに、記号＜はケイ素との結合点を示す；ｌ、ｍ、ｎおよびｐは独立して０、１、２または３である；Ａ１、Ａ２、Ａ３およびＡ４は、独立して単結合、１，４−シクロヘキシレン、１，４−シクロヘキセニレン、２価基である炭素数６〜１０の縮合環基または１，４−フェニレンである；これらの環において、相隣接しない任意の−ＣＨ２−は−Ｏ−で置き換えられてもよく、そして任意の−ＣＨ＝は−Ｎ＝で置き換えられてもよい；すべての環における任意の水素はハロゲン、−ＣＮ、−ＮＯ２または炭素数１〜５のアルキルで置き換えられてもよい；この炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；Ｚ０、Ｚ１、Ｚ２およびＺ３は、独立して単結合、−ＣＨ＝ＣＨ−、−Ｃ≡Ｃ−、−ＣＯＯ−、−ＯＣＯ−、または炭素原子の数が１〜２０であり、そして任意の−ＣＨ２−が−Ｏ−、−Ｓ−、−ＮＨ−、−ＳｉＲ２２−、−ＳｉＲ２２Ｏ−、−ＯＳｉＲ２２−、−ＯＳｉＲ２２Ｏ−、−ＳｉＲ２２ＯＳｉＲ２２−、−ＣＯＯ−、−ＯＣＯ−、−ＣＨ＝ＣＨ−または−Ｃ≡Ｃ−で置き換えられてもよいアルキレンである；Ｒ２はハロゲン、炭素数１〜１０のアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルである；この炭素数１〜１０のアルキルおよびフェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；Ｚ５は単結合、−ＣＨ＝ＣＨ−、−Ｃ≡Ｃ−、−ＣＯＯ−、−ＯＣＯ−、または−Ｗ１−Ｔ１で示される基である；Ｗ１は単結合、または炭素原子の数が１〜２０であり、そして相隣接しない任意の−ＣＨ２−が−Ｏ−、−ＣＯＯ−、−ＯＣＯ−、−ＣＨ＝ＣＨ−または−Ｃ≡Ｃ−で置き換えられてもよいアルキレンである；そして、Ｔ１は−Ｏ−、−Ｓ−、−ＳｉＲ２２−、−ＳｉＲ２２Ｏ−、−ＯＳｉＲ２２−、−ＯＳｉＲ２２Ｏ−、−ＳｉＲ２２ＯＳｉＲ２２−、−ＣＯ−、−ＣＯＯ−、−ＯＣＯ−、−ＣＳＯ−、−ＯＣＳ−、−ＣＯＮＲ１０−、−ＮＲ１０ＣＯ−、−ＣＯＮＲ１０Ｏ−、−ＯＮＲ１０ＣＯ−、−ＯＣＯＮＲ１０−、−ＮＲ１０ＣＯＮＲ１０−、−ＮＲ１０ＣＯＯ−、−ＯＣＯＯ−、−ＣＨ（ＯＨ）ＣＨ２−、−ＣＨ２ＣＨ（ＯＨ）−、−ＣＨ＝ＣＨ−、−ＣＨ２ＣＲ５＝ＣＲ６ＣＨ２−、−Ｃ≡Ｃ−、−ＳＯ２−、−ＳＯ２Ｏ−、−ＯＳＯ２−、−ＳＯ２Ｓ−、−ＳＳＯ２−、−ＳＯ２ＮＲ７−、−ＮＲ１０ＳＯ２−、または下記に示される基のいずれかである：
2004331647.tif 000013
Ｔ１に関するこれらの基において、Ｒ２は前記の通りである；Ｒ１０は水素、炭素原子の数が１〜１０であり、そして任意の水素がハロゲンで置き換えられてもよいアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルである；フェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい；Ｒ５、Ｒ６およびＸ２は、独立して水素、ハロゲン、−ＣＮ、または炭素原子の数が１〜１０であり、相隣接しない任意の−ＣＨ２−が−Ｏ−で置き換えられてもよく、そして任意の水素がハロゲンで置き換えられてもよいアルキルである；Ｇ１は３価の有機基である；Ｇ２はトリカルボン酸類の残基の一部またはテトラカルボン酸類の残基の一部である；Ｒ９は水素または炭素数１〜５のアルキルである；ｑは１または０である；ｒは０〜５の整数である；そして、ｔは１〜５の整数である。
【００２５】
［１９］  Ｒ１が任意の水素がフッ素または塩素で置き換えられてもよいフェニルである、［１８］項に記載の重合体。
【００２６】
［２０］  Ｒ１が任意の水素がフッ素または塩素で置き換えられてもよいフェニルであり；Ｑ１が炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−が−Ｏ−で置き換えられてもよく、そして任意の水素がフッ素で置き換えられてもよい、［１８］項に記載の重合体。
【００２７】
［２１］  Ｒ１が任意の水素がフッ素または塩素で置き換えられてもよいフェニルであり；Ｑ１が炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ａ１、Ａ２、Ａ３およびＡ４が、独立して単結合、１，４−シクロヘキシレン、１，４−シクロヘキセニレン、２価基である炭素数６〜１０の縮合環基または１，４−フェニレンであり；これらの環において、任意の水素はフッ素、塩素または炭素数１〜５のアルキルに置き換えられてもよく；この炭素数１〜５のアルキルにおいて、相隣接しない任意の−ＣＨ２−は−Ｏ−で置き換えられてもよく、そして任意の水素はフッ素で置き換えられてもよく；Ｚ０、Ｚ１、Ｚ２およびＺ３が、独立して単結合、−ＣＨ＝ＣＨ−、−Ｃ≡Ｃ−、−ＣＯＯ−、−ＯＣＯ−、または炭素原子の数が１〜２０であり、そして相隣接しない任意の−ＣＨ２−が−Ｏ−、−ＮＨ−、−ＳｉＲ２２−、−ＳｉＲ２２Ｏ−、−ＯＳｉＲ２２−、−ＳｉＲ２２ＯＳｉＲ２２−、−ＣＯＯ−、−ＯＣＯ−、−ＣＨ＝ＣＨ−または−Ｃ≡Ｃ−で置き換えられてもよいアルキレンであり；Ｒ２がハロゲン、炭素原子の数が１〜１０であり、そして任意の水素がフッ素で置き換えられてもよいアルキル、シクロプロピル、シクロブチル、シクロペンチル、シクロヘキシル、または任意の水素がフッ素、塩素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ｚ５が単結合、−ＣＨ＝ＣＨ−、−Ｃ≡Ｃ−、−ＣＯＯ−、−ＯＣＯ−、または−Ｗ１−Ｔ１で示される基であり；Ｗ１は単結合または炭素原子の数が１〜２０であり、そして相隣接しない任意の−ＣＨ２−が−Ｏ−、−ＣＯＯ−、−ＯＣＯ−、−ＣＨ＝ＣＨ−または−Ｃ≡Ｃ−で置き換えられてもよいアルキレンであり；そして、Ｔ１は−Ｏ−、−ＣＯＯ−、−ＯＣＯ−、−ＣＯＮＲ１０−、−ＮＲ１０ＣＯ−、−ＯＣＯＯ−、−ＣＨ（ＯＨ）ＣＨ２−、−ＣＨ２ＣＨ（ＯＨ）−、−ＣＨ＝ＣＨ−、−Ｃ≡Ｃ−、−ＳＯ２−、または下記に示される基のいずれかであり：
2004331647.tif 000014
Ｔ１に関するこれらの基において、Ｒ１０が水素、炭素原子の数が１〜５であり、そして任意の水素がフッ素で置き換えられてもよいアルキル、シクロペンチル、シクロヘキシル、または任意の水素がフッ素、塩素または炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ｘ２が水素、フッ素、塩素または炭素原子の数が１〜５であり、任意の−ＣＨ２−が−Ｏ−で置き換えられてもよく、そして任意の水素がフッ素で置き換えられてもよいアルキルであり；Ｇ１が３価の有機基であり；Ｇ２がトリカルボン酸類の残基の一部またはテトラカルボン酸類の残基の一部であり；Ｒ９が水素、メチルまたはエチルであり；ｑが１または０であり；ｒが０〜５の整数であり；そして、ｔが１〜５の整数である、［１８］項に記載の重合体。
【００２８】
［２２］  Ｒ１がフェニルである、［２１］項に記載の重合体。
【００２９】
［２３］  Ｒ１がフェニルであり；Ｑ１が炭素原子の数が１〜５であり、そして任意の水素がフッ素で置き換えられてもよいアルキル、シクロペンチル、シクロヘキシル、または任意の水素がフッ素もしくは炭素数１〜５のアルキルで置き換えられてもよいフェニルであり；フェニルの置換基である炭素数１〜５のアルキルにおいて、相隣接しない任意の−ＣＨ２−が−Ｏ−で置き換えられてもよく、そして任意の水素がフッ素で置き換えられてもよい、［２１］項に記載の重合体。
【００３０】
［２４］  Ｒ１がフェニルであり；Ｑ１が炭素数１〜５のアルキル、シクロペンチル、シクロヘキシル、または任意の水素がフッ素もしくは炭素数１〜５のアルキルで置き換えられてもよいフェニルであり；フェニルの置換基である炭素数１〜５のアルキルにおいて、相隣接しない任意の−ＣＨ２−は−Ｏ−で置き換えられてもよく、そして任意の水素はフッ素で置き換えられてもよく；Ａ１、Ａ２、Ａ３およびＡ４が、独立して単結合または任意の水素がフッ素、塩素もしくは炭素数１〜５のアルキルで置き換えられてもよい１，４−フェニレンであり；１，４−フェニレンの置換基である炭素数１〜５のアルキルにおいて、相隣接しない任意の−ＣＨ２−は−Ｏ−で置き換えられてもよく、そして任意の水素はフッ素で置き換えられてもよく；Ｚ０、Ｚ１、Ｚ２およびＺ３が、独立して単結合、−ＣＯＯ−、−ＯＣＯ−、または炭素原子の数が１〜２０であり、そして相隣接しない任意の−ＣＨ２−が−Ｏ−、−ＣＯＯ−もしくは−ＯＣＯ−で置き換えられてもよいアルキレンであり；Ｚ５が単結合、−ＣＯＯ−、−ＯＣＯ−、または−Ｗ１−Ｔ１で表される基であり；Ｗ１が単結合または炭素原子の数が１〜２０であり、そして相隣接しない任意の−ＣＨ２−が−Ｏ−、−ＣＯＯ−または−ＯＣＯ−で置き換えられてもよいアルキレンであり；Ｔ１が−Ｏ−、−ＣＯＯ−、−ＯＣＯ−、−ＣＯＮＲ１０−、−ＮＲ１０ＣＯ−、または下記に示される基のいずれかであり：
2004331647.tif 000015
Ｔ１に関するこれらの基において、Ｒ１０が水素、炭素数１〜５のアルキルまたはフェニルであり；Ｘ２が水素、フッ素または炭素数１〜５のアルキルであり；Ｇ１が３価の有機基であり；Ｇ２がトリカルボン酸類の残基の一部またはテトラカルボン酸類の残基の一部であり；Ｒ９が水素、メチルまたはエチルであり；ｑが１または０であり；ｒが０〜５の整数であり；そして、ｔが１〜５の整数である、［２１］項に記載の重合体。
【００３１】
［２５］  Ｑ１がメチルまたはフェニルである、［２４］項に記載の重合体。
【００３２】
［２６］  Ｑ１がメチルまたはフェニルであり；Ａ１、Ａ２、Ａ３およびＡ４が独立して単結合または１，４−フェニレンであり；Ｚ０、Ｚ１、Ｚ２およびＺ３が、独立して単結合、−ＣＯＯ−、−ＯＣＯ−、または炭素原子の数が１〜２０であり、そして相隣接しない任意の−ＣＨ２−が−Ｏ−、−ＣＯＯ−または−ＯＣＯ−で置き換えられてもよいアルキレンであり；Ｚ５が単結合、−ＣＯＯ−、−ＯＣＯ−、または−Ｗ１−Ｔ１で表される基であり；Ｗ１が単結合または炭素原子の数が１〜２０であり、そして相隣接しない任意の−ＣＨ２−が−Ｏ−、−ＣＯＯ−または−ＯＣＯ−で置き換えられてもよいアルキレンであり；そして、Ｔ１が−Ｏ−、−ＣＯＯ−、−ＯＣＯ−、−ＣＯＮＲ１０−、−ＮＲ１０ＣＯ−、または下記に示される基のいずれかであり：
2004331647.tif 000016
Ｔ１に関するこれらの基において、Ｒ１０が水素またはメチルであり；Ｘ２が水素またはメチルであり；Ｇ１が３価の有機基であり；Ｇ２がトリカルボン酸類の残基の一部またはテトラカルボン酸類の残基の一部であり；Ｒ９が水素、メチルまたはエチルであり；ｑが１または０であり；ｒが０〜５の整数であり；そして、ｔが１〜５の整数である、［２４］項に記載の重合体。
【００３３】
［２７］  Ｔ１が−Ｏ−、−ＣＯＯ−、−ＯＣＯ−、−ＣＯＮＲ１０−、−ＮＲ１０ＣＯ−、または下記に示される基のいずれかである、［２６］項に記載の重合体。
2004331647.tif 000017
【００３４】
［２８］  ［１］〜［１７］のいずれか１項に記載の化合物を含有する組成物。
【００３５】
［２９］  ［１］〜［１７］のいずれか１項に記載の化合物の少なくとも１つを用いて得られる重合体。
【００３６】
［３０］  ［１］〜［１７］のいずれか１項に記載の化合物のみを用いて得られる、［２９］項に記載の重合体。
【００３７】
［３１］  ［１］〜［１７］のいずれか１項に記載の化合物の少なくとも１つと［１］項に記載の化合物以外の重合性化合物の少なくとも１つとを用いて得られる、［２９］項に記載の重合体。
【００３８】
［３２］  重合体がポリイミド、ポリアミド酸、ポリエステル、エポキシ樹脂、ポリアクリレートまたはポリメタクリレートである、［１８］〜［２７］のいずれか１項または［２９］〜［３１］のいずれか１項に記載の重合体。
【００３９】
［３３］  ［１８］〜［２７］のいずれか１項または［２９］〜［３１］のいずれか１項に記載の重合体の少なくとも１つを含有する組成物。
【００４０】
［３４］  ［１８］〜［２７］のいずれか１項または［２９］〜［３１］のいずれか１項に記載の重合体の少なくとも１つを含有するコーティング剤。
【００４１】
［３５］  ［１８］〜［２７］のいずれか１項または［２９］〜［３１］のいずれか１項に記載の重合体の少なくとも１つを含有するワニス組成物。
【００４２】
［３６］  ［３５］項に記載のワニス組成物を用いて形成される薄膜。
【００４３】
［３７］  ［３５］項に記載のワニス組成物と他の重合体の組成物の少なくとも１つとを用いて形成される多層薄膜。
【００４４】
［３８］  ［１８］〜［２７］のいずれか１項または［２９］〜［３１］のいずれか１項に記載の重合体の少なくとも１つが構成要素の一部であるかまたは全てである構造体。
【００４５】
［３９］  ［３６］項に記載の薄膜を有するプラスチック基板。
【００４６】
［４０］  ［３６］項に記載の薄膜を有する光学材料。
【発明の効果】
【００４７】
本発明の化合物は他の化合物や重合体との良好な相溶性を有し、単独重合または共重合により容易に主鎖および／または側鎖にシルセスキオキサン骨格を有する高分子量の重合体を得ることができる。この重合体は機械的強度、塗布性、相溶性、透明性、耐熱性、撥水性、電気絶縁性などの特性に優れる。そして、この重合体はコーティング剤、プラスチック基板、光学材料などに使用できる。
【発明を実施するための最良の形態】
【００４８】
以下の説明においては、式（１）で示される化合物を化合物（１）と表記することがある。式（３）で示される構成単位を有する重合体を重合体（３）と表記することがある。他の式で表される化合物や重合体についても、同様の簡略化法により表記することがある。シルセスキオキサン骨格をＰＳＱ骨格で表記することがある。
【００４９】
まず、本発明の化合物について説明する。本発明の化合物は、シルセスキオキサン骨格を有する化合物であり、式（１）で表される。
2004331647.tif 000018
【００５０】
式（１）中のＲ１は、任意の水素がハロゲンまたは炭素数１〜５のアルキルで置き換えられてもよいフェニルである。この炭素数１〜５のアルキルにおいて、相隣接しない任意の−ＣＨ２−は−Ｏ−で置き換えられてもよく、任意の水素はハロゲンで置き換えられてもよい。Ｒ１の好ましい例は、フェニルおよび少なくとも１つの水素がハロゲンまたは炭素数１〜５のアルキルで置き換えられたフェニルである。Ｒ１のより好ましい例は、フェニルおよび少なくとも１つの水素が炭素数１〜５のアルキルで置き換えられたフェニルである。Ｒ１の最も好ましい例はフェニルである。
【００５１】
式（１）中のＱ１は、水素、ハロゲン、炭素数１〜１０のアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルである。炭素数１〜１０のアルキルおよびフェニルの置換基である炭素数１〜５のアルキルのどちらにおいても、相隣接しない任意の−ＣＨ２−は−Ｏ−、−ＣＨ＝ＣＨ−または−Ｃ≡Ｃ−で置き換えられてもよく、任意の水素はハロゲンで置き換えられてもよい。
【００５２】
Ｑ１の好ましい例は、水素、ハロゲン、相隣接しない任意の−ＣＨ２−が−ＣＨ＝ＣＨ−で置き換えられてもよい炭素数１〜１０のアルキル、シクロプロピル、シクロブチル、シクロペンチル、シクロヘキシル、および任意の水素がハロゲンまたは炭素数１〜５のアルキルで置き換えられてもよいフェニルである。このフェニルの置換基である炭素数１〜５のアルキルにおいては、相隣接しない任意の−ＣＨ２−は−Ｏ−で置き換えられてもよい。そして、炭素数１〜１０のアルキルおよびフェニルの置換基である炭素数１〜５のアルキルのどちらにおいても、任意の水素はハロゲンで置き換えられてもよい。
【００５３】
Ｑ１のより好ましい例は、水素、−Ｆ、−Ｃｌ、−ＣＦ３、−ＯＣＦ３、メチル、エチル、プロピル、ブチル、ペンチル、ヘキシル、ヘプチル、メトキシ、エトキシ、プロポキシ、ブトキシ、ペンチルオキシ、ヘキシルオキシ、ヘプチルオキシ、メトキシメチル、エトキシメチル、プロポキシメチル、ブトキシメチル、メトキシエチル、エトキシエチル、プロポキシエチル、メトキシプロピル、エトキシプロピル、プロポキシプロピル、２−フルオロエチル、３−フルオロプロピル、ビニル、１−プロペニル、２−プロペニル、アリル、３−ブテニル、３−ペンテニル、シクロプロピル、シクロブチル、シクロペンチル、シクロヘキシルおよびフェニルである。
【００５４】
式（１）中のＱ２は式（２）で表される基である。
2004331647.tif 000019
式（２）で表される基において、記号＜はケイ素との結合点を示す。式（２）中のＡ１、Ａ２、Ａ３およびＡ４は、独立して単結合、１，４−シクロヘキシレン、１，４−シクロヘキセニレン、２価基である炭素数６〜１０の縮合環基または１，４−フェニレンである。これらの環において、相隣接しない任意の−ＣＨ２−は−Ｏ−で置き換えられてもよく、任意の−ＣＨ＝は−Ｎ＝で置き換えられてもよい。しかしながら、隣接する２つの−ＣＨ２−が−Ｏ−Ｏ−のように置き換えられるのは好ましくない。−ＣＨ２−が−Ｏ−で置き換えられた１，４−シクロヘキシレンの例は、１，３−ジオキサン−２，５−ジイルおよび１，４−ジオキサン−２，５−ジイルである。−ＣＨ＝が−Ｎ＝で置き換えられた１，４−フェニレン基の例は、ピリジン−２，５−ジイル、ピリミジン−２，５−ジイルおよびピリダジン−３，６−ジイルである。そして、Ａ１〜Ａ４の例である上記のすべての環において、任意の水素はハロゲン、−ＣＮ、−ＮＯ２または炭素数１〜５のアルキルで置き換えられてもよい。そして、この炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい。
【００５５】
Ａ１〜Ａ４の好ましい例は、単結合、１，４−シクロヘキシレン、１，４−シクロヘキセニレン、ビシクロ［３．１．０］シクロヘキサン−３，６−ジイル、ビシクロ［２．２．２］シクロオクタン−１，４−ジイル、１，４−フェニレン、１，３−ジオキサン−２，５−ジイル、ピリジン−２，５−ジイル、ピリミジン−２，５−ジイル、ピリダジン−３，６−ジイル、少なくとも１つの水素がハロゲンまたは炭素数１〜５のアルキルで置き換えられた１，４−シクロヘキシレン、および少なくとも１つの水素がハロゲンまたは炭素数１〜５のアルキルで置き換えられた１，４−フェニレンである。
【００５６】
Ａ１〜Ａ４のより好ましい例は、単結合、１，４−シクロヘキシレン、１，４−シクロヘキセニレン、１，４−フェニレン、１，３−ジオキサン−２，５−ジイル、ピリジン−２，５−ジイル、ピリミジン−２，５−ジイル、ピリダジン−３，６−ジイル、少なくとも１つの水素がフッ素またはメチルで置き換えられた１，４−シクロヘキシレン、および少なくとも１つの水素がフッ素、塩素またはメチル、エチル、プロピルで置き換えられた１，４−フェニレンである。
【００５７】
Ａ１〜Ａ４の更に好ましい例は、１，４−シクロヘキシレン、１，４−フェニレン、２−フルオロ−１，４−フェニレン、３−フルオロ−１，４−フェニレン、２，３−ジフルオロ−１，４−フェニレン、２，５−ジフルオロ−１，４−フェニレン、２，６−ジフルオロ−１，４−フェニレン、３，５−ジフルオロ−１，４−フェニレン、２−メチル−１，４−フェニレン、２−エチル−１，４−フェニレン、２−プロピル−１，４−フェニレン、３−メチル−１，４−フェニレン、３−エチル−１，４−フェニレンおよび３−プロピル−１，４−フェニレンである。
【００５８】
式（２）におけるＺ０、Ｚ１、Ｚ２およびＺ３は結合基である。これらは独立して、単結合、−ＣＨ＝ＣＨ−、−Ｃ≡Ｃ−、−ＣＯＯ−、−ＯＣＯ−または炭素数１〜２０のアルキレンである。このアルキレン中の相隣接しない任意の−ＣＨ２−は−Ｏ−、−Ｓ−、−ＮＨ−、−ＳｉＲ２２−、−ＳｉＲ２２Ｏ−、−ＯＳｉＲ２２−、−ＯＳｉＲ２２Ｏ−、−ＳｉＲ２２ＯＳｉＲ２２−、−ＣＯＯ−、−ＯＣＯ−、−ＣＨ＝ＣＨ−または−Ｃ≡Ｃ−で置き換えられてもよい。そしてこのアルキレンは、不斉炭素を有していてもよく、光学活性であってもよい。
【００５９】
前記のＲ２は、ハロゲン、炭素数１〜１０のアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルである。この炭素数１〜１０のアルキルおよびフェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい。
【００６０】
Ｚ０〜Ｚ３の好ましい例は、単結合、−（ＣＨ２）ａ−、−Ｏ（ＣＨ２）ａ−、−（ＣＨ２）ａＯ−、−Ｏ（ＣＨ２）ａＯ−、−（ＣＨ２）ａＯ（ＣＨ２）ｂ−、−Ｏ（ＣＨ２）ａＯ（ＣＨ２）ｂ−、−ＣＨ＝ＣＨ−、−Ｃ≡Ｃ−、−ＣＯＯ−および−ＯＣＯ−である。ａおよびｂは独立して１〜１８の整数であり、そしてその好ましい範囲は１〜１０である。Ｚ０〜Ｚ３のより好ましい例は、単結合、−（ＣＨ２）２−、−（ＣＨ２）３−、−（ＣＨ２）４−、−（ＣＨ２）５−、−（ＣＨ２）６−、−（ＣＨ２）７−、−（ＣＨ２）８−、−（ＣＨ２）９−、−（ＣＨ２）１０−、−ＯＣＨ２−、−Ｏ（ＣＨ２）２−、−Ｏ（ＣＨ２）３−、−Ｏ（ＣＨ２）４−、−Ｏ（ＣＨ２）５−、−Ｏ（ＣＨ２）６−、−Ｏ（ＣＨ２）７−、−Ｏ（ＣＨ２）８−、−Ｏ（ＣＨ２）９−、−Ｏ（ＣＨ２）１０−、−ＣＨ２Ｏ−、−（ＣＨ２）２Ｏ−、−（ＣＨ２）３Ｏ−、−（ＣＨ２）４Ｏ−、−（ＣＨ２）５Ｏ−、−（ＣＨ２）６Ｏ−、−（ＣＨ２）７Ｏ−、−（ＣＨ２）８Ｏ−、−（ＣＨ２）９Ｏ−、−（ＣＨ２）１０Ｏ−、−Ｏ（ＣＨ２）２Ｏ−、−Ｏ（ＣＨ２）３Ｏ−、−Ｏ（ＣＨ２）４Ｏ−、−Ｏ（ＣＨ２）５Ｏ−、−Ｏ（ＣＨ２）６Ｏ−、−Ｏ（ＣＨ２）７Ｏ−、−Ｏ（ＣＨ２）８Ｏ−、−Ｏ（ＣＨ２）９Ｏ−、−Ｏ（ＣＨ２）１０Ｏ−、−ＣＨ２ＯＣＨ２−、−（ＣＨ２）２ＯＣＨ２−、−（ＣＨ２）３ＯＣＨ２−、−（ＣＨ２）４ＯＣＨ２−、−（ＣＨ２）５ＯＣＨ２−、−（ＣＨ２）６ＯＣＨ２−、−（ＣＨ２）７ＯＣＨ２−、−（ＣＨ２）８ＯＣＨ２−、−（ＣＨ２）９ＯＣＨ２−、−（ＣＨ２）１０ＯＣＨ２−、−Ｏ（ＣＨ２）２ＯＣＨ２−、−Ｏ（ＣＨ２）３ＯＣＨ２−、−Ｏ（ＣＨ２）４ＯＣＨ２−、−Ｏ（ＣＨ２）５ＯＣＨ２−、−Ｏ（ＣＨ２）６ＯＣＨ２−、−Ｏ（ＣＨ２）７ＯＣＨ２−、−Ｏ（ＣＨ２）８ＯＣＨ２−、−Ｏ（ＣＨ２）９ＯＣＨ２−、−Ｏ（ＣＨ２）１０ＯＣＨ２−および−ＣＨ＝ＣＨ−である。
【００６１】
式（２）におけるＺ４は、単結合、−ＣＨ＝ＣＨ−、−Ｃ≡Ｃ−、−ＣＯＯ−、−ＯＣＯ−または炭素数１〜２０のアルキレンである。この炭素数１〜２０のアルキレンにおいて、相隣接しない任意の−ＣＨ２−は−Ｏ−、−ＣＯＯ−、−ＯＣＯ−、−ＣＨ＝ＣＨ−または−Ｃ≡Ｃ−で置き換えられてもよい。Ｚ４の好ましい例は、炭素原子の数が１〜２０であり、そして相隣接しない任意の−ＣＨ２−が−Ｏ−、−ＣＯＯ−または−ＯＣＯ−で置き換えられてもよいアルキレンである。
【００６２】
式（２）で表される基に含まれる環または結合基が複数の立体配置を有する場合には、その立体配置はシス、トランスおよびこれらの混合のいずれでもよい。そして、ＰＳＱ骨格に対するＲ１、Ｑ１およびＱ２の結合には立体配置上の制限はない。
【００６３】
式（１）におけるＹ１は、ハロゲン、−ＯＭ１、−ＳＭ１、−ＣＨＯ、−ＣＯＯＲ３、−ＣＳＯＲ３、−ＣＳＳＲ３、−ＮＨＲ４、−ＣＯＸ１、−ＣＳＸ１、−ＯＣＯＸ１、−ＯＣＯＯＲ３、−Ｎ＝Ｃ＝Ｏ、−ＣＮ、−Ｃ≡ＣＨ、―ＣＲ５＝ＣＨ２、―ＣＲ５＝ＣＲ６ＣＯＯＲ３、−ＣＨ＝ＣＲ５ＣＲ６＝ＣＨ２、−ＳＯ２Ｘ１、−ＳｉＲ２２Ｘ１、−ＳｉＲ２２ＯＲ３、−ＳｉＲ２２ＯＣＯＲ７、−ＳｉＲ２２ＯＣ＝ＣＨ２ＣＨ３、−ＳｉＲ２２ＯＮ＝ＣＲ７Ｒ８、−ＳｉＲ２２ＮＲ７Ｒ８、または下記に示される基のいずれかである。
2004331647.tif 000020
【００６４】
Ｙ１に関するこれらの基における記号は次のように定義される。Ｒ２は式（２）におけるＺ０〜Ｚ３の定義で用いられているＲ２と同じである。Ｍ１は水素またはアルカリ金属である。Ｒ３は水素、アルカリ金属または炭素数１〜１０のアルキルである。この炭素数１〜１０のアルキルにおいて、相隣接しない任意の−ＣＨ２−は−Ｏ−で置き換えられてもよく、任意の水素はハロゲンで置き換えられてもよい。Ｒ４は水素、炭素数１〜１０のアルキル、シクロプロピル、シクロブチル、シクロペンチル、シクロヘキシル、シクロヘキセニル、または任意の水素がハロゲンまたは炭素数１〜５のアルキルで置き換えられてもよいフェニルである。この炭素数１〜１０のアルキルにおいて、相隣接しない任意の−ＣＨ２−は−Ｏ−で置き換えられてもよく、任意の水素はハロゲンで置き換えられてもよい。そして、フェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、任意の水素はハロゲンで置き換えられてもよい。Ｘ１はハロゲンであり、塩素および臭素が好ましい。Ｒ５、Ｒ６およびＸ２は独立して水素、ハロゲン、−ＣＮまたは炭素数１〜１０のアルキルであり、この炭素数１〜１０のアルキルにおいて、相隣接しない任意の−ＣＨ２−は−Ｏ−で置き換えられてもよく、任意の水素はハロゲンで置き換えられてもよい。Ｒ５、Ｒ６およびＸ２の好ましい例は、水素、メチル、−Ｆ、−ＣＦ３およびフェニルである。Ｒ７、Ｒ８は独立して炭素数１〜１０のアルキルである。Ｒ９は水素または炭素数１〜５のアルキルである。Ｒ９の好ましい例は、水素、メチルおよびエチルである。Ｇ１は３価の有機基である。これは、ＰＳＱ骨格を有する化合物がテトラカルボン酸無水物であるときの、テトラカルボン酸残基の一部である。
【００６５】
そしてＹ１の好ましい例は、−ＯＭ１、−ＣＨＯ、−ＣＯＯＲ３、−ＮＨＲ４、−ＣＯＸ１、−ＯＣＯＸ１、−Ｎ＝Ｃ＝Ｏ、−ＣＲ５＝ＣＨ２、１，２−エポキシシクロヘキシル、３，４−エポキシシクロヘキシル、または下記に示される基のいずれかである。
2004331647.tif 000021
【００６６】
Ｙ１のより好ましい例は、−ＯＭ１、−ＣＯＯＲ３、−ＮＨＲ４、−ＣＯＸ１、−Ｎ＝Ｃ＝Ｏ、―ＣＲ５＝ＣＨ２、１，２−エポキシシクロヘキシル、３，４−エポキシシクロヘキシル、または下記に示される基のいずれかである。
2004331647.tif 000022
【００６７】
Ｙ１の更に好ましい例は、−ＯＨ、−ＣＯＯＲ３、−ＮＨ２、−ＣＯＣｌ、オキシラニル、オキセタニルまたは下記に示される基である。
2004331647.tif 000023
【００６８】
なお、Ｙ１が付加重合性の基であるときには、式（１）におけるＱ１に付加重合性の基が含まれないことが好ましい。Ｑ２を構成する環の置換基にも、付加重合性の基が含まれないことが好ましい。Ｙ１が縮重合性の基であるときには、式（１）におけるＱ１がＹ１と反応しない基であることが好ましい。Ｑ２を構成する環の置換基や環同士を結合する基にも、Ｙ１と反応する基が含まれないことが好ましい。
【００６９】
そして式（２）は、次に示す式（１−１）〜式（１−８６）のような好ましい式に具体化することができる。これらの式における記号の意味は前記の通りである。１，４−シクロヘキシレン、１，４−フェニレンおよびピリジン−２，５−ジイルを示す基は、それぞれ下記の式で示される基を代表する。
【００７０】
2004331647.tif 000024
【００７１】
2004331647.tif 000025
【００７２】
2004331647.tif 000026
【００７３】
2004331647.tif 000027
【００７４】
2004331647.tif 000028
【００７５】
2004331647.tif 000029
【００７６】
2004331647.tif 000030
【００７７】
2004331647.tif 000031
上記のうちで、式（１−１）〜式（１−８０）がより好ましく、式（１−１）〜式（１−５８）が更に好ましい。
【００７８】
そして、化合物（１）には、重水素または１３Ｃなどの同位元素が、自然に存在する割合より多く含まれていてもよい。その場合でも、化合物の物性に大きな差異はない。
【００７９】
次に、本発明の重合体について説明する。本発明の重合体は、ＰＳＱ骨格を有する重合体であり、式（３）で示される構成単位を有する。
2004331647.tif 000032
【００８０】
式（３）において、Ｒ１およびＱ１は式（１）におけるこれらの記号と同様に定義される基であり、これらの好ましい例も式（１）における場合と同様である。そして、Ｑ３は式（４）で示される基である。
2004331647.tif 000033
この式における記号は、Ｚ５を除いて、式（２）におけるこれらの記号と同様に定義される基であり、これらの好ましい例も式（２）における場合と同様である。そして、Ｚ５は単結合、−ＣＨ＝ＣＨ−、−Ｃ≡Ｃ−、−ＣＯＯ−、−ＯＣＯ−、または−Ｗ１−Ｔ１−で示される基である。Ｗ１は単結合または炭素数１〜２０のアルキレンである。そして、このアルキレン中の相隣接しない任意の−ＣＨ２−は、−Ｏ−、−ＣＯＯ−、−ＯＣＯ−、−ＣＨ＝ＣＨ−または−Ｃ≡Ｃ−で置き換えられてもよい。Ｗ１の好ましい例は、炭素原子の数が１〜２０であり、そして相隣接しない任意の−ＣＨ２−が−Ｏ−、−ＣＯＯ−または−ＯＣＯ−で置き換えられてもよいアルキレンである。
【００８１】
Ｔ１は−Ｏ−、−Ｓ−、−ＳｉＲ２２−、−ＳｉＲ２２Ｏ−、−ＯＳｉＲ２２−、−ＯＳｉＲ２２Ｏ−、−ＳｉＲ２２ＯＳｉＲ２２−、−ＣＯ−、−ＣＯＯ−、−ＯＣＯ−、−ＣＳＯ−、−ＯＣＳ−、−ＣＯＮＲ１０−、−ＮＲ１０ＣＯ−、−ＣＯＮＲ１０Ｏ−、−ＯＮＲ１０ＣＯ−、−ＯＣＯＮＲ１０−、−ＮＲ１０ＣＯＮＲ１０−、−ＮＲ１０ＣＯＯ−、−ＯＣＯＯ−、−ＣＨ（ＯＨ）ＣＨ２−、−ＣＨ２ＣＨ（ＯＨ）−、−ＣＨ＝ＣＨ−、−ＣＨ２ＣＲ５＝ＣＲ６ＣＨ２−、−ＳＯ２−、−ＳＯ２Ｏ−、−ＯＳＯ２−、−ＳＯ２Ｓ−、−ＳＳＯ２−、−ＳＯ２ＮＲ１０−、−ＮＲ１０ＳＯ２−、または下記に示される基のいずれかである。
【００８２】
2004331647.tif 000034
【００８３】
Ｔ１に関するこれらの基において、Ｒ２は前記の通りである。Ｒ１０は水素、炭素数１〜１０のアルキル、シクロプロピル、シクロブチル、シクロペンチル、シクロヘキシル、シクロヘキセニル、または任意の水素がハロゲンもしくは炭素数１〜５のアルキルで置き換えられてもよいフェニルである。炭素数１〜１０のアルキルにおいて、任意の水素はハロゲンで置き換えられてもよい。フェニルの置換基である炭素数１〜５のアルキルにおいて、相隣接しない任意の−ＣＨ２−は−Ｏ−、−ＣＨ＝ＣＨ−または−Ｃ≡Ｃ−で置き換えられてもよく、そして任意の水素はハロゲンで置き換えられてもよい。Ｒ１０の好ましい例は、水素、メチル、エチル、プロピル、シクロプロピル、シクロブチル、シクロペンチル、シクロヘキシル、およびフェニルである。そして、Ｒ５、Ｒ６およびＸ２は、Ｙ１に関する定義におけるこれらの記号と同じ意味を有し、好ましい例も同様である。
【００８４】
Ｇ１は３価の有機基である。これは、ＰＳＱ骨格を有する構成単位がＰＳＱ骨格を有するテトラカルボン酸類から導かれるものであるときの、テトラカルボン酸残基の一部である。そしてＧ２は、トリカルボン酸類の残基の一部またはテトラカルボン酸類の残基の一部である。これは、ＰＳＱ骨格を有する構成単位がＰＳＱ骨格を有するジアミンから導かれるものであるときの、反応の相手である多価カルボン酸類の残基の一部を示すものである。Ｔ１がＧ１を含む基である構成単位は、ＰＳＱ骨格を有するテトラカルボン酸類とジアミンとの反応により導かれる。このジアミンはＰＳＱ骨格を有するジアミンであってもよいし、ＰＳＱ骨格を持たないジアミンであってもよい。Ｔ１がＧ２を含む基である構成単位は、ＰＳＱ骨格を有するジアミンと多価カルボン酸類との反応により導かれる。この多価カルボン酸類は、ＰＳＱ骨格を有するテトラカルボン酸類であってもよいし、ＰＳＱ骨格を持たないトリカルボン酸類またはテトラカルボン酸類であってもよい。なお、本発明においては、用語「テトラカルボン酸類」を、テトラカルボン酸の他、テトラカルボン酸のエステル、酸無水物および酸ハライドをも含む総称として用いる。多価カルボン酸類、トリカルボン酸類およびジカルボン酸類も同様に定義される用語である。
【００８５】
化合物（１）は、トリエチルアミンなどの塩基の存在下で、化合物（１ａ）にジクロロシラン（１ｂ）を反応させることにより製造することができる。
2004331647.tif 000035
【００８６】
このスキームにおいて、Ｅｔ３Ｎはトリエチルアミンであり、他の記号の意味は前記の通りである。化合物（１ａ）は、シラン化合物Ｒ１ＳｉＡ３を１価のアルカリ金属水酸化物および水の存在下、有機溶剤の存在下もしくは不存在下で加水分解、縮重合することにより製造することができる。Ａは加水分解性の基であり、塩素および炭素数１〜４のアルコキシが好ましい。１価のアルカリ金属水酸化物の例は、水酸化リチウム、水酸化ナトリウム、水酸化カリウム、水酸化セシウムである。これらのうち、水酸化ナトリウムおよび水酸化カリウムが好ましい。１価のアルカリ金属水酸化物の使用量は、前記のシラン化合物に対するモル比で、０．３〜１．５である。より好ましいモル比は０．４〜０．８である。そして、添加する水の量は、シラン化合物に対するモル比で１．０〜１．５である。より好ましいモル比は１．１〜１．３である。有機溶剤の好ましい例は直鎖状、分岐状または環状の１価のアルコールである。アルコールは縮合過程での構造制御に寄与すると推定される。
【００８７】
化合物（１ａ）にジクロロシラン（１ｃ）を反応させて化合物（１ｄ）とした後、触媒量のラジカル反応開始剤（アゾビスイソブチロニトリル、過酸化ベンゾイル、過酸化ジ−ｔ−ブチルなど）、または遷移金属化合物（Ｐｔ、Ｒｈ、Ｐｄ、Ｎｉなど）の存在下で、化合物（１ｄ）に化合物（１ｅ）を反応させてもよい。このとき化合物（２ａ）が得られる。
2004331647.tif 000036
【００８８】
上記のスキームにおいて、Ｑ２ａは式（５）で示される基であり、他の記号の意味は前記の通りである。
2004331647.tif 000037
式（５）において、ｌ、ｍ、ｎおよびｐは独立して０、１、２または３であり、Ｚ６は単結合、−ＣＨ＝ＣＨ−、−Ｃ≡Ｃ−、−ＣＯＯ−、−ＯＣＯ−または炭素数１〜１８のアルキレンであり、このアルキレンにおいて、任意の−ＣＨ２−は−Ｏ−、−Ｓ−、−ＮＨ−、−ＳｉＲ２２−、−ＳｉＲ２２Ｏ−、−ＯＳｉＲ２２−、−ＯＳｉＲ２２Ｏ−、−ＳｉＲ２２ＯＳｉＲ２２−、−ＣＯＯ−、−ＯＣＯ−、−ＣＨ＝ＣＨ−または−Ｃ≡Ｃ−で置き換えられてもよい。
【００８９】
結合基Ｚ１、Ｚ２、Ｚ３、Ｚ４またはＺ６を生成する方法の一例を、スキームを示して説明する。以下のスキームにおけるＭＳＧ１およびＭＳＧ２は、それぞれ少なくとも１つの環を有する１価または２価の有機基である。スキーム中の複数のＭＳＧ１（またはＭＳＧ２）は、同一であってもよいし、異なってもよい。化合物（１Ａ）〜化合物（１Ｈ）は化合物（１）に相当する。
【００９０】
（I）単結合の生成
2004331647.tif 000038
ホウ酸誘導体（６）と公知の方法で合成されるハライド（７）とを、炭酸塩水溶液とテトラキス（トリフェニルホスフィン）パラジウムのような触媒の存在下で反応させて化合物（１Ａ）を合成する。この化合物（１Ａ）は、公知の方法で合成される化合物（８）にまずｎ−ブチルリチウムを反応させ、次いで塩化亜鉛を反応させて、それからジクロロビス（トリフェニルホスフィン）パラジウムのような触媒の存在下で、化合物（７）を反応させることによっても合成される。ホウ酸誘導体（６）は化合物（８）をグリニヤール試薬あるいはリチウム試薬に誘導し、これにトリアルキルホウ酸エステルを反応させることによって製造することができる。
【００９１】
（II）−ＣＯＯ−と−ＯＣＯ−の生成
2004331647.tif 000039
化合物（８）にｎ−ブチルリチウムを、続いて二酸化炭素を反応させてカルボン酸（９）を得る。カルボン酸（９）と、公知の方法で合成されるフェノール（１０）とをＤＣＣ（１，３−ジシクロヘキシルカルボジイミド）とＤＭＡＰ（４−ジメチルアミノピリジン）の存在下で脱水させて、−ＣＯＯ−を有する化合物（１Ｂ）を合成する。この方法によって、−ＯＣＯ−を有する化合物も合成することができる。
【００９２】
（III）−ＣＨ＝ＣＨ−の生成
2004331647.tif 000040
化合物（７）をｎ−ブチルリチウムで処理した後、Ｎ，Ｎ−ジメチルホルムアミドなどのホルムアミドと反応させてアルデヒド（１１）を得る。公知の方法で合成されるホスホニウム塩（１２）をカリウムｔ−ブトキシドのような塩基で処理してリンイリドを発生させ、これをアルデヒド（１１）に反応させて化合物（１Ｃ）を合成する。反応条件によってはシス体が生成するので、必要に応じて公知の方法によりシス体をトランス体に異性化する。
【００９３】
（IV）−（ＣＨ２）２−の生成
2004331647.tif 000041
化合物（１Ｃ）をパラジウム炭素のような触媒の存在下で水素化することにより、化合物（１Ｄ）を合成する。
【００９４】
（V）−（ＣＨ２）４−の生成
2004331647.tif 000042
ホスホニウム塩（１２）の代わりにホスホニウム塩（１３）を用い、（III）項の方法に従って−（ＣＨ２）２−ＣＨ＝ＣＨ−を有する化合物を得る。これを接触水素化して化合物（１Ｅ）を合成する。
【００９５】
（VI）−Ｃ≡Ｃ−の生成
2004331647.tif 000043
ジクロロパラジウムとハロゲン化銅との触媒存在下で、化合物（８）に２−メチル−３−ブチン−２−オールを反応させたのち、塩基性条件下で脱保護して化合物（１４）を得る。そして、ジクロロパラジウムとハロゲン化銅との触媒存在下、化合物（１４）を化合物（７）と反応させて、化合物（１Ｆ）を合成する。
【００９６】
（VII）−ＣＨ２Ｏ−または−ＯＣＨ２−の生成
2004331647.tif 000044
化合物（１１）を水素化ホウ素ナトリウムなどの還元剤で還元して化合物（１５）を得る。これを臭化水素酸などでハロゲン化して化合物（１６）を得る。炭酸カリウムなどの存在下で、化合物（１６）を化合物（１０）と反応させて化合物（１Ｇ）を合成する。
【００９７】
（VIII）−（ＣＨ2）3Ｏ−または−Ｏ（ＣＨ2）3−の生成
2004331647.tif 000045
化合物（１１）の代わりに化合物（１７）を用い、（VII）項の方法に従って化合物（１Ｈ）を合成する。
【００９８】
上記の例の他、化合物（１）は、ホーベン−ワイル（Houben-Wyle, Methods of Organic Chemistry, Georg Thieme Verlag, Stuttgart）、オーガニック・シンセシーズ（Organic Syntheses, John Wiley ＆ Sons, Inc.）、オーガニック・リアクションズ（Organic Reactions, John Wiley ＆ Sons, Inc.）、コンペリヘンシブ・オーガニック・シンセシス（Comprehensive Organic Synthesis, Pergamon Press）、新実験化学講座（丸善）などに記載された有機化学における合成方法を駆使することにより製造することができる。
【００９９】
次に、本発明の重合体について説明する。化合物（１）の１つのみを重合させると単独重合体が得られる。少なくとも２つの化合物（１）を含有する重合性組成物を重合させると、化合物（１）の共重合体が得られる。化合物（１）と他の重合性化合物とを含有する重合性組成物を重合させても共重合体が得られる。これらの単独重合体および共重合体は、いずれも式（３）で表される構成単位とほぼ同じ構成単位を有する。この構成単位の共重合体における配列は、ランダム、ブロック、交互、グラフトなどのいずれであってもよい。
【０１００】
化合物（１）を用いて重合体を得るには、化合物（１）またはこれを含有する重合性組成物を、付加重合させるかまたは縮重合させる。即ち、化合物（１）の官能基Ｙ１が付加重合性の基である場合は、熱または光により付加重合させる。Ｙ１が縮重合性の官能基である場合は、Ｙ１と反応することができる官能基を少なくとも２つ有する化合物と縮重合させる。化合物（１）を含有する重合性組成物は、付加重合性の組成物であるか、または縮重合性の組成物であることが好ましい。
【０１０１】
付加重合性組成物は、付加重合性の基を有する化合物（１）を含有し、更に他の付加重合性化合物を含有する組成物である。他の付加重合性化合物は、付加重合性の基を有する別の化合物（１）であってもよいし、化合物（１）ではない付加重合性化合物であってもよい。これらが共に配合されてもよい。以下の説明では、化合物（１）以外の付加重合性化合物を他の重合性化合物と称することがある。縮重合性組成物は、縮重合性の官能基を有する化合物（１）を含有し、この官能基と反応する基を少なくとも２つ有する他の縮重合性化合物を更に含有する組成物である。他の縮重合性化合物は、縮重合性の官能基を有する別の化合物（１）であってもよいし、化合物（１）以外の化合物であってもよい。これらが共に配合されてもよい。以下の説明では、化合物（１）以外の縮重合性化合物を他の反応性化合物と称することがある。
【０１０２】
付加重合性組成物を熱重合するときの反応温度は、０〜３００℃、反応時間は１〜１００時間であり、通常、ラジカル重合開始剤を用いる。ラジカル重合開始剤の例は、過酸化ベンゾイル、ジイソプロピルパーオキシジカーボネート、ｔ−ブチルパーオキシ−２−エチルヘキサノエート、ｔ−ブチルパーオキシピバレート、ｔ−ブチルパーオキシジイソブチレート、過酸化ラウロイル、２，２’−アゾビスイソ酪酸ジメチル（ＭＡＩＢ）、ジｔ−ブチルパーオキシド（ＤＴＢＰＯ）、アゾビスイソブチロニトリル（ＡＩＢＮ）、アゾビスシクロヘキサンカルボニトリル（ＡＣＮ）である。
【０１０３】
付加重合性組成物を光または電子線などの照射によって重合するときは、光ラジカル重合開始剤を用いてもよい。光ラジカル重合開始剤の例は、チバ・スペシャリティー・ケミカルズ（株）の製品のうちから、ダロキュアー１１７３（２−ヒドロキシ−２−メチル−１−フェニルプロパン−１−オン）、イルガキュアー１８４（１−ヒドロキシシクロヘキシルフェニルケトン）、イルガキュアー６５１（２，２−ジメトキシ−１，２−ジフェニルエタン−１−オン）、イルガキュアー５００、イルガキュアー２９５９、イルガキュアー９０７、イルガキュアー３６９、イルガキュアー１３００、イルガキュアー８１９、イルガキュアー１７００、イルガキュアー１８００、イルガキュアー１８５０、ダロキュアー４２６５、イルガキュアー７８４などを挙げることができる。
【０１０４】
光ラジカル重合開始剤のその他の例は、ｐ−メトキシフェニル−２，４−ビス（トリクロロメチル）トリアジン、２−（ｐ−ブトキシスチリル）−５−トリクロロメチル−１，３，４−オキサジアゾール、９−フェニルアクリジン、９，１０−ベンズフェナジン、ベンゾフェノン／ミヒラーズケトン混合物、ヘキサアリールビイミダゾール／メルカプトベンズイミダゾール混合物、１−（４−イソプロピルフェニル）−２−ヒドロキシ−２−メチルプロパン−１−オン、ベンジルジメチルケタール、２−メチル−１−［４−（メチルチオ）フェニル］−２−モルホリノプロパン−１−オン、２，４−ジエチルキサントン／ｐ−ジメチルアミノ安息香酸メチル混合物である。
【０１０５】
縮重合反応には、原料を溶液状態で反応させる方法、原料を融解した状態で反応させる方法、減圧下で加熱し原料を気化させた状態で反応させる方法、光、超音波、プラズマなどのエネルギーを外部より与えて活性化して反応させる方法などが採用される。通常、重合反応を促進させる目的で、酸、アルカリ、金属化合物などの重合促進剤が用いられる。例えば、ポリエステルはエステル化反応またはエステル交換反応により製造される。この反応における重合促進剤の例は、アルカリ金属、アルカリ土類金属、スズ、ゲルマニウム、アンチモン、亜鉛、コバルト、ニッケル、チタン、アルミニウムなどの単体、およびこれらの化合物である。化合物の例は、酸化物、水酸化物、ハロゲン化物、炭酸塩、炭酸水素塩および酢酸塩である。これらのアルキル化物の無機酸塩類、有機酸塩類、錯塩類なども挙げることができる。
【０１０６】
ゲルマニウム化合物の例は、二酸化ゲルマニウム、ゲルマニウム・テトラエトキシドおよびゲルマニウム・テトラ−ｎ−ブトキシドである。チタン化合物の例は、テトラアルキルチタネート（テトラエチルチタネート、テトライソプロピルチタネート、テトラ−ｎ−プロピルチタネート、テトラ−ｎ−ブチルチタネートなど）およびそれらの部分加水分解物、蓚酸チタニル化合物（蓚酸チタニル、蓚酸チタニルアンモニウム、蓚酸チタニルナトリウム、蓚酸チタニルカリウム、蓚酸チタニルカルシウム、蓚酸チタニルストロンチウムなど）、トリメリット酸チタン、硫酸チタンおよび塩化チタンである。アンチモン化合物の例は、三酸化アンチモン、酢酸アンチモン、酒石酸アンチモン、酒石酸アンチモンカリ、オキシ塩化アンチモン、アンチモングリコレート、五酸化アンチモンおよびトリフェニルアンチモンである。アルミニウム化合物の例は、カルボン酸アルミニウム塩（蟻酸アルミニウム、酢酸アルミニウム、プロピオン酸アルミニウム、蓚酸アルミニウムなど）、酸化アルミニウム、水酸化アルミニウム、塩化アルミニウム、水酸化塩化アルミニウム、炭酸アルミニウム、アルミニウムアルコキサイド（アルミニウムメトキサイド、アルミニウムエトキサイドなど）、アルミニウムアセチルアセトネートまたはアルミニウムアセチルアセテートとのアルミニウムキレート化合物、有機アルミニウム化合物（トリメチルアルミニウム、トリエチルアルミニウムなど）およびこれらの部分加水分解物である。
【０１０７】
重合促進剤の他に安定剤を用いることもできる。安定剤の例は、リン酸エステル類（トリメチルホスフェート、トリエチルホスフェート、トリ−ｎ−ブチルホスフェート、トリオクチルホスフェート、トリフェニルホスフェート、メチルアシッドホスフェート、イソプロピルアシッドホスフェート、ブチルアシッドホスフェート、ジブチルホスフェート、モノブチルホスフェート、ジオクチルホスフェートなど）、亜リン酸エステル類（トリフェニルホスファイト、トリスドデシルホスファイト、トリスノニルフェニルホスファイトなど）、リン酸およびポリリン酸である。
【０１０８】
そして、例えばポリイミドは、ジアミンとテトラカルボン酸二無水物を縮重合させてポリアミド酸にした後、熱イミド化法または化学イミド化法などにより脱水して製造することができる。通常、熱イミド化法の反応温度は５０〜３００℃である。化学イミド化法には、加水分解能を有する脱水剤または塩基触媒を用いる。脱水剤の例は、Ｎ，Ｎ−ジアルキルカルボジイミド類、脂肪族カルボン酸無水物（無水酢酸、トリフルオロ酢酸無水物など）、リン酸誘導体（ポリリン酸、五酸化リンなど）、リン酸誘導体の酸無水物、および酸塩化物（塩化メタンスルホン酸、五塩化リン、塩化チオニルなど）である。塩基触媒の例は、有機塩基、三級アミンおよび無機塩基である。有機塩基の例は、Ｎ，Ｎ−ジメチルアセトアミド、Ｎ，Ｎ−ジエチルアセトアミド、Ｎ，Ｎ−ジメチルホルムアミド、Ｎ，Ｎ−ジエチルホルムアミド、Ｎ−メチル−２−ピロリドン、１，３−ジメチル−２−イミダゾリジノン、イミダゾ−ル、Ｎ−メチルカプロラクタム、イミダゾール、Ｎ，Ｎ−ジメチルアニリンおよびＮ，Ｎ−ジエチルアニリンである。三級アミンの例は、ピリジン、コリジン、ルチジンおよびトリエチルアミンである。無機塩基の例は、水酸化カリウム、水酸化ナトリウム、炭酸カリウム、炭酸ナトリウム、炭酸水素カリウムおよび炭酸水素ナトリウムである。
【０１０９】
エポキシ樹脂は、少なくとも１つのエポキシ化合物と硬化剤または光カチオン重合開始剤とを含有するエポキシ組成物から得られる。このエポキシ組成物は、必要に応じて溶剤および／または硬化促進剤を含有してもよい。硬化促進剤はエポキシ化合物と硬化剤との反応を促進させる。光カチオン重合開始剤の具体例を次に示す。これらのほとんどが市販されており、容易に入手することができる。
【０１１０】
光カチオン重合開始剤の例は、ジアリールヨードニウム塩（以下ＤＡＳと略す）およびトリアリールスルホニウム塩（以下ＴＡＳと略す）である。ＤＡＳの例は、ジフェニルヨードニウムテトラフルオロボレート、ジフェニルヨードニウムヘキサフルオロホスホネート、ジフェニルヨードニウムヘキサフルオロアルセネート、ジフェニルヨードニウムトリフルオロメタンスルホネート、ジフェニルヨードニウムトリフルオロアセテート、ジフェニルヨードニウム−ｐ−トルエンスルホネート、ジフェニルヨードニウムテトラ（ペンタフルオロフェニル）ボレート、４−メトキシフェニルフェニルヨードニウムテトラフルオロボレート、４−メトキシフェニルフェニルヨードニウムヘキサフルオロホスホネート、４−メトキシフェニルフェニルヨードニウムヘキサフルオロアルセネート、４−メトキシフェニルフェニルヨードニウムトリフルオロメタンスルホネート、４−メトキシフェニルフェニルヨードニウムトリフルオロアセテート、４−メトキシフェニルフェニルヨードニウム−ｐ−トルエンスルホナート、４−メトキシフェニルフェニルヨードニウムジフェニルヨードニウムテトラ（ペンタフルオロフェニル）ボレート、ビス（４−ｔｅｒｔ−ブチルフェニル）ヨードニウムジフェニルヨードニウムテトラフルオロボレート、ビス（４−ｔｅｒｔ−ブチルフェニル）ヨードニウムジフェニルヨードニウムヘキサフルオロアルセネート、ビス（４−ｔｅｒｔ−ブチルフェニル）ヨードニウムジフェニルヨードニウムトリフルオロメタンスルホネート、ビス（４−ｔｅｒｔ−ブチルフェニル）ヨードニウムトリフルオロアセテート、ビス（４−ｔｅｒｔ−ブチルフェニル）ヨードニウムｐ−トルエンスルホネート、およびビス（４−ｔｅｒｔ−ブチルフェニル）ヨードニウムジフェニルヨードニウムテトラ（ペンタフルオロフェニル）ボレートである。
【０１１１】
ＤＡＳは、これに光増感剤を添加することにより、高感度化することもできる。光増感剤の例は、チオキサントン、フェノチアジン、クロロチオキサントン、キサントン、アントラセン、ジフェニルアントラセンおよびルブレンである。
【０１１２】
ＴＡＳの例は、トリフェニルスルホニウムテトラフルオロボレート、トリフェニルスルホニウムヘキサフルオロホスホネート、トリフェニルスルホニウムヘキサフルオロアルセネート、トリフェニルスルホニウムトリフルオロメタンスルホナート、トリフェニルスルホニウムトリフルオロアセテート、トリフェニルスルホニウム−ｐ−トルエンスルホネート、トリフェニルスルホニウムテトラ（ペンタフルオロフェニル）ボレート、４−メトキシフェニルジフェニルスルホニウムテトラフルオロボレート、４−メトキシフェニルジフェニルスルホニウムヘキサフルオロホスホネート、４−メトキシフェニルジフェニルスルホニウムヘキサフルオロアルセネート、４−メトキシフェニルジフェニルスルホニウムトリフルオロメタンスルホナート、４−メトキシフェニルジフェニルスルホニウムトリフルオロアセテート、４−メトキシフェニルジフェニルスルホニウム−ｐ−トルエンスルホネート、４−メトキシフェニルジフェニルスルホニウムトリフェニルスルホニウムテトラ（ペンタフルオロフェニル）ボレート、４−フェニルチオフェニルジフェニルスルホニウムテトラフルオロボレート、４−フェニルチオフェニルジフェニルスルホニウムヘキサフルオロホスホネート、４−フェニルチオフェニルジフェニルスルホニウムヘキサフルオロアルセネート、４−フェニルチオフェニルジフェニルスルホニウムトリフルオロメタンスルホナート、４−フェニルチオフェニルジフェニルスルホニウム−ｐ−トルエンスルホネート、および４−フェニルチオフェニルジフェニルスルホニウムテトラ（ペンタフルオロフェニル）ボレートである。
【０１１３】
硬化剤としては、エポキシ樹脂の硬化剤として通常使用されている公知の潜在性硬化剤が使用できる。潜在性エポキシ樹脂用硬化剤の例は、アミン系硬化剤、ノボラック樹脂系硬化剤、イミダゾール系硬化剤および酸無水物系硬化剤等である。アミン系硬化剤の例は、脂肪族ポリアミン（ジエチレントリアミン、トリエチレンテトラアミン、テトラエチレンペンタアミン、ｍ−キシレンジアミン、トリメチルヘキサメチレンジアミン、２−メチルペンタメチレンジアミン、ジエチルアミノプロピルアミンなど）、脂環式ポリアミン（イソフォロンジアミン、１，３−ビスアミノメチルシクロヘキサン、ビス（４−アミノシクロヘキシル）メタン、ノルボルネンジアミン、１，２−ジアミノシクロヘキサン、ラロミンなど）、芳香族ポリアミン（ジアミノジフェニルメタン、ジアミノジフェニルエーテル、メタフェニレンジアミン、ジアミノジフェニルスルフォンなど）、ポリオキシプロピレンジアミン、ポリオキシプロピレントリアミン、ポリシクロヘキシルポリアミン混合物、およびＮ−アミノエチルピペラジンである。
【０１１４】
ノボラック樹脂系硬化剤の例は、フェノールノボラック樹脂、ビスフェノールノボラック樹脂、およびポリｐ−ビニルフェノール等である。イミダゾール系硬化剤の例は、２-メチルイミダゾール、２-エチルへキシルイミダゾール、２-ウンデシルイミダゾール、２-フェニルイミダゾール、1-シアノエチル-２-フェニルイミダゾリウム・トリメリテート、および２-フェニルイミダゾリウム・イソシアヌレートである。
【０１１５】
酸無水物系硬化剤の例は、テトラヒドロ無水フタル酸、ヘキサヒドロ無水フタル酸、メチルテトラヒドロ無水フタル酸、メチルへキサヒドロ無水フタル酸、メチルナジック酸無水物、水素化メチルナジック酸無水物、トリアルキルテトラヒドロ無水フタル酸、メチルシクロヘキセンテトラカルボン酸二無水物、無水フタル酸、無水トリメリット酸、無水ピロメリット酸、ベンゾフェノンテトラカルボン酸二無水物、エチレングリコールビスアンヒドロトリメリテート、グリセリンビス（アンヒドロトリメリテート）モノアセテート、ドデセニル無水コハク酸、脂肪族二塩基酸ポリ無水物、およびクロレンド酸無水物である。その他の硬化剤として、ジシアンジアミド、ケチミン化合物等が挙げられる。
【０１１６】
エポキシ化合物と硬化剤との硬化反応を促進するための硬化促進剤の例は、３級アミン（ベンジルジメチルアミン、トリス（ジメチルアミノメチル）フェノール、ジメチルシクロヘキシルアミン等）、イミダゾール（１−シアノエチル−２−エチル−４−メチルイミダゾール、２−エチル−４−メチルイミダゾール、１−ベンジル−２−メチルイミダゾール等）、有機リン系化合物（トリフェニルホスフィン、亜リン酸トリフェニル等）、４級ホスホニウム塩（テトラフェニルホスホニウムブロマイド、テトラ−ｎ−ブチルホスホニウムブロマイド等）、ジアザビシクロアルケン（１，８−ジアザビシクロ［５．４．０］ウンデセン−７、その有機酸塩等）、有機金属化合物（オクチル酸亜鉛、オクチル酸錫、これらのアルミニウムアセチルアセトン錯体等）、４級アンモニウム塩（テトラエチルアンモニウムブロマイド、テトラブチルアンモニウムブロマイド等）、ホウ素化合物（三ふっ化ホウ素、トリフェニルボレート等）、および金属ハロゲン化物（塩化亜鉛、塩化第二錫等）である。本発明で用いることができる硬化促進剤はこれらの例に限定されない。これらの硬化促進剤は、単独でまたは２つ以上を混合して使用することができる。
【０１１７】
エポキシ樹脂を製造する方法に特に制限はなく、従来公知の方法、例えば、エポキシ化合物、硬化剤、硬化促進剤、または光カチオン重合開始剤および必要に応じて添加剤を配合し、従来公知の方法で混合することにより製造することができる。また、エポキシ化合物を主成分とするエポキシ組成物と、硬化剤および硬化促進剤を主成分とする硬化剤組成物の２液を調製しておき、使用前にエポキシ組成物と硬化剤組成物を混合してエポキシ樹脂を製造することもできる。さらに、エポキシ化合物、硬化剤、硬化促進剤、または光カチオン重合開始剤および必要に応じて添加剤を全て混合して、１液の形態としてエポキシ樹脂を製造することもできる。 
【０１１８】
エポキシ組成物に使用する化合物（１）以外のエポキシ化合物の例は、グリシジルエーテル（ビスフェノールＡジグリシジルエーテル、ビスフェノールＳジグリシジルエーテル、ノボラックグリシジルエーテル、ブロム化ビスフェノールＡジグリシジルエーテル等）、グリシジルエステル（ヘキサヒドロフタル酸グリシジルエステル、ダイマー酸グリシジルエステル等）、グリシジルアミン（トリグリシジルイソシアヌレート、テトラグリシジルジアミノジフェニルメタン、トリグリシジルパラアミノフェノール、テトラグリシジルビスアミノメチルシクロヘキサノン、Ｎ，Ｎ，Ｎ'，Ｎ'−テトラグリシジル−ｍ−キシレンジアミン等）、および脂環族もしくは脂肪族のエポキサイド（３，４−エポキシシクロヘキシルメチルカルボキシレート、エポキシ化ポリブタジエン、エポキシ化大豆油等）である。
【０１１９】
エポキシ樹脂組成物の硬化方法には、特に制限はなく、密閉式硬化炉や連続硬化が可能なトンネル炉等の従来公知の硬化装置を採用することができる。加熱源は特に制約されることなく、熱風循環、赤外線加熱、高周波加熱等、従来公知の方法で行うことができる。硬化温度および硬化時間は、８０℃〜２５０℃で３０秒〜１５時間の範囲が好ましい。
【０１２０】
重合体（３）は、アニオン重合法、配位重合法またはリビング重合法によっても製造することができる。これらの重合法で用いる好ましい触媒の例は、アルカリ金属アルキル（ｎ−ブチルリチウム、ｓｅｃ−ブチルリチウム、ｔ−ブチルリチウム、トリアルキルアルミニウムなど）、アルミニウム化合物、および遷移金属化合物である。
【０１２１】
重合反応には溶剤を用いてもよい。溶剤の例は、ベンゼン、トルエン、キシレン、メシチレン、ペンタン、ヘキサン、ヘプタン、オクタン、ノナン、デカン、Ｎ，Ｎ−ジメチルアセトアミド、Ｎ，Ｎ−ジエチルアセトアミド、Ｎ，Ｎ−ジメチルホルムアミド、Ｎ，Ｎ−ジエチルホルムアミド、Ｎ−メチル−２−ピロリドン、１，３−ジメチル−２−イミダゾリジノン、イミダゾ−ル、Ｎ−メチルカプロラクタム、ジメチルスルホキシド、ジエチルスルホキシド、ジメチルスルホン、ジエチルスルホン、ヘキサメチルスルホルアミド、クレゾ−ル、フェノ−ル、キシレノ−ル、ジエチレングリコ−ルジメチルエ−テル（ジグライム）、トリエチレングリコ−ルジメチルエ−テル（トリグライム）、テトラグライム、ジオキサン、テトラヒドロフラン、およびγ−ブチロラクトンである。これらの少なくとも２つを混合して用いてもよい。
【０１２２】
次に、化合物（１）と共重合させるための、他の反応性化合物および他の重合性化合物について説明する。他の反応性化合物の好ましい例は、グリコール、ジカルボン酸、ジアミン、テトラカルボン酸二無水物であるが、これらに限定されない。他の重合性化合物の好ましい例は、ビニル系単量体、フマル酸ジエステル、マレイミド誘導体であるが、これらに限定されない。
【０１２３】
グリコールとしては、脂肪族、脂環式系、芳香族のいずれの群に属するものであってもよく、またこれらはシロキサン基を含むものであっても光学活性であってもよい。脂肪族グリコールの例は、脂肪族ジオール（エチレングリコール、トリメチレングリコール、１，４−ブタンジオール、１，５−ペンタンジオール、１，６−ヘキサンジオール、ジエチレングリコール、プロピレングリコール、ネオペンチルグリコールなど）、およびポリエーテル化合物（ポリエチレングリコール、ポリプロピレングリコール、ポリブチレングリコールなど）である。
【０１２４】
脂環式グリコールの例は、１，３−シクロヘキサンジメタノール、１，４−シクロヘキサンジメタノール、１，２−デカヒドロナフタレンジメタノール、１，３−デカヒドロナフタレンジメタノール、１，４−デカヒドロナフタレンジメタノール、１，５−デカヒドロナフタレンジメタノール、１，６−デカヒドロナフタレンジメタノール、２，７−デカヒドロナフタレンジメタノール、テトラリンジメタノール、ノルボルナンジメタノール、トリシクロデカンジメタノール、およびペンタシクロドデカンジメタノールである。
【０１２５】
芳香族グリコールの例は、ビスフェノール類のアルキレンオキシド付加物、および芳香族ジヒドロキシ化合物のアルキレンオキシド付加物である。ビスフェノール類のアルキレンオキシド付加物の例は、４，４’−（１−メチルエチリデン）ビスフェノール、メチレンビスフェノール（ビスフェノールＦ）、４，４’−シクロヘキシリデンビスフェノール（ビスフェノールＺ）、および４，４’−スルホニルビスフェノール（ビスフェノールＳ）である。芳香族ジヒドロキシ化合物のアルキレンオキシド付加物の例は、ヒドロキノン、レゾルシン、４，４’−ジヒドロキシビフェニル、４，４’−ジヒドロキシジフェニルエーテル、および４，４’−ジヒドロキシジフェニルベンゾフェノンである。
【０１２６】
上記のグリコールには異性体が存在するものもあるが、それらを含む混合物であってもよい。２つ以上のグリコールを併用してもよい。２つ以上のグリコールを用いるときには、上記の同じ種類から２つ以上を選択してもよいし、異なる種類からそれぞれ少なくとも１つを選択してもよい。なお、本発明に使用するグリコールは、上記の例示化合物に限定されない。
【０１２７】
ジカルボン酸またはその誘導体としては、脂肪族系、脂環式系、芳香族系、複素環を含むもののいずれの群に属するものであってもよい。これらはシロキサン基を含むものであっても光学活性であってもよい。脂肪族ジカルボン酸の例は、マロン酸、蓚酸、ジメチルマロン酸、コハク酸、フマル酸、グルタル酸、アジピン酸、ムコン酸、２−メチルアジピン酸、トリメチルアジピン酸、ピメリン酸、２，２−ジメチルグルタル酸、３，３−ジエチルコハク酸、アゼライイン酸、セバシン酸、およびスベリン酸である。 
【０１２８】
脂環式系のジカルボン酸の例は、１，１−シクロプロパンジカルボン酸、１，２−シクロプロパンジカルボン酸、１，１−シクロブタンジカルボン酸、１，２−シクロブタンジカルボン酸、１，３−シクロブタンジカルボン酸、３，４−ジフェニル−１，２−シクロブタンジカルボン酸、２，４−ジフェニル−１，３−シクロブタンジカルボン酸、１−シクロブテン−１，２−ジカルボン酸、１−シクロブテン−３，４−ジカルボン酸、１，１−シクロペンタンジカルボン酸、１，２−シクロペンタンジカルボン酸、１，３−シクロペンタンジカルボン酸、１，１−シクロヘキサンジカルボン酸、１，２−シクロヘキサンジカルボン酸、１，３−シクロヘキサンジカルボン酸、１，４−シクロヘキサンジカルボン酸、１，４−（２−ノルボルネン）ジカルボン酸、ノルボルネン−２，３−ジカルボン酸、ビシクロ［２．２．２］オクタン−１，４−ジカルボン酸、ビシクロ［２．２．２］オクタン−２，３−ジカルボン酸、２，５−ジオキソ−１，４−ビシクロ［２．２．２］オクタンジカルボン酸、１，３−アダマンタンジカルボン酸、４，８−ジオキソ−１，３−アダマンタンジカルボン酸、２，６−スピロ［３．３］ヘプタンジカルボン酸、１，３−アダマンタン二酢酸、およびカンファ−酸である。
【０１２９】
芳香族ジカルボン酸の例は、ｏ−フタル酸、イソフタル酸、テレフタル酸、５−メチルイソフタル酸、５−ｔｅｒｔ−ブチルイソフタル酸、５−アミノイソフタル酸、５−ヒドロキシイソフタル酸、２，５−ジメチルテレフタル酸、テトラメチルテレフタル酸、１，４−ナフタレンジカルボン酸、２，５−ナフタレンジカルボン酸、２，６−ナフタレンジカルボン酸、２，７−ナフタレンジカルボン酸、１，４−アントラセンジカルボン酸、１，４−アントラキノンジカルボン酸、２，５−ビフェニルジカルボン酸、４，４’−ビフェニルジカルボン酸、１，５−ビフェニレンジカルボン酸、４，４"−タ−フェニルジカルボン酸、４，４’−ジフェニルメタンジカルボン酸、４，４’−ジフェニルエタンジカルボン酸、４，４’−ジフェニルプロパンジカルボン酸、４，４’−ジフェニルヘキサフルオロプロパンジカルボン酸、４，４’−ジフェニルエーテルジカルボン酸、４，４’−ビベンジルジカルボン酸、４，４’−スチルベンジカルボン酸、４，４’−トランジカルボン酸、４，４’−カルボニル二安息香酸、４，４’−スルホニル二安息香酸、４，４’−ジチオ二安息香酸、ｐ−フェニレン二酢酸、３，３’−ｐ−フェニレンジプロピオン酸、４−カルボキシ桂皮酸、ｐ−フェニレンジアクリル酸、３，３’−（４，４’−（メチレンジ−ｐ−フェニレン））ジプロピオン酸、４，４’−（４，４’−（オキシジ−ｐ−フェニレン））ジプロピオン酸、４，４’−（４，４’−（オキシジ−ｐ−フェニレン））二酪酸、（イソプロピリデンジ−ｐ−フェニレンジオキシ）二酪酸、およびビス（ｐ−カルボキシフェニル）ジメチルシランである。 
【０１３０】
複素環を含むジカルボン酸の例は、１，５−（９−オキソフルオレン）ジカルボン酸、３，４−フランジカルボン酸、４，５−チアゾールジカルボン酸、２−フェニル−４，５−チアゾールジカルボン酸、１，２，５−チアジアゾール−３，４−ジカルボン酸、１，２，５−オキサジアゾール−３，４−ジカルボン酸、２，３−ピリジンジカルボン酸、２，４−ピリジンジカルボン酸、２，５−ピリジンジカルボン酸、２，６−ピリジンジカルボン酸、３，４−ピリジンジカルボン酸、および３，５−ピリジンジカルボン酸である。
【０１３１】
上記のジカルボン酸は、モノエステル、ジエステル、酸モノハライド、酸ジハライドまたは無水物であってもよい。２つのカルボキシル基の１つがエステル化され、もう１つが酸ハライドであるものでもよい。これらの化合物には異性体が存在するものもあるが、それらを含む混合物であってもよい。２つ以上のジカルボン酸を併用してもよい。２つ以上のジカルボン酸を用いるときには、上記の同じ種類から２つ以上を選択してもよいし、異なる種類からそれぞれ少なくとも１つを選択してもよい。なお、本発明に使用するジカルボン酸は、上記の例示化合物に限定されない。
【０１３２】
ジアミンとしては、脂肪族、脂環式系、芳香族のいずれの群に属するものであってもよく、またこれらはシロキサン基を含むものであっても光学活性であってもよい。脂肪族ジアミンの例は、エチレンジアミン、トリメチレンジアミン、テトラメチレンジアミン、ペンタメチレンジアミン、およびヘキサメチレンジアミンである。これらのアルキレンジアミンにおいて、任意の−ＣＨ２−が−Ｏ−で置き換えられた構造のジアミンでもよい。
【０１３３】
脂環式系ジアミンの例は、１，４−ジアミノジシクロヘキサン、１，３−ビス（アミノメチル）シクロヘキサン、１，４−ビス（アミノメチル）シクロヘキサン、４，４’−ジアミノジシクロヘキシルメタン、ビス（２−メチル−４−アミノシクロヘキシル）メタン、イソホロンジアミン、２，５−ビス（アミノメチル）−ビシクロ［２．２．１］ヘプタン、２，６−ビス（アミノメチル）−ビシクロ［２．２．１］ヘプタン、２，３−ジアミノビシクロ［２．２．１］ヘプタン、２，５−ジアミノビシクロ［２．２．１］ヘプタン、２，６−ジアミノビシクロ［２．２．１］ヘプタン、２，７−ジアミノビシクロ［２．２．１］ヘプタン、２，３−ジアミノ−７−アザビシクロ［２．２．１］ヘプタン、２，５−ジアミノ−７−アザビシクロ［２．２．１］ヘプタン、２，６−ジアミノ−７−アザビシクロ［２．２．１］ヘプタン、２，３−ジアミノ−７−チアビシクロ［２．２．１］ヘプタン、２，５−ジアミノ−７−チアビシクロ［２．２．１］ヘプタン、２，６−ジアミノ−７−チアビシクロ［２．２．１］ヘプタン、２，３−ジアミノビシクロ［２．２．２］オクタン、２，５−ジアミノビシクロ［２．２．２］オクタン、２，６−ジアミノビシクロ［２．２．２］オクタン、２，５−ジアミノビシクロ［２．２．２］オクタン−７−エン、２，５−ジアミノ−７−アザビシクロ［２．２．２］オクタン、２，５−ジアミノ−７−オキサビシクロ［２．２．２］オクタン、２，５−ジアミノ−７−チアビシクロ［２．２．２］オクタン、２，６−ジアミノビシクロ［３．２．１］オクタン、２，６−ジアミノアザビシクロ［３．２．１］オクタン、２，６−ジアミノオキサビシクロ［３．２．１］オクタン、２，６−ジアミノチアビシクロ［３．２．１］オクタン、２，６−ジアミノビシクロ［３．２．２］ノナン、２，６−ジアミノビシクロ［３．２．２］ノナン−８−エン、２，６−ジアミノ−８−アザビシクロ［３．２．２］ノナン、２，６−ジアミノ−８−オキサビシクロ［３．２．２］ノナン、および２，６−ジアミノ−８−チアビシクロ［３．２．２］ノナンである。
【０１３４】
芳香族ジアミンの例は、２，２−ビス（４−アミノフェニル）プロパン、２，６−ジアミノピリジン、ビス−（４−アミノフェニル）ジエチルシラン、ビス−（４−アミノフェニル）ジフェニルシラン、ビス−（４−アミノフェニル）エチルホスフィンオキサイド、ビス−（４−アミノフェニル）−Ｎ−ブチルアミン、Ｎ，Ｎ−ビス−（４−アミノフェニル）−Ｎ−メチルアミン、Ｎ−（３−アミノフェニル）−４−アミノベンズアミド、３，３’−ジアミノジフェニルメタン、３，３’−ジアミノジフェニルエ−テル、３，３’−ジアミノジフェニルスルホン、２、２−ビス（３−アミノフェニル）プロパン、１，３−ビス（３−アミノフェニル）プロパン、３，３’−ジアミノジフェニルスルフィド、２，３，５，６−テトラメチル−ｐ−フェニレンジアミン、２，５−ジメチル−ｐ−フェニレンジアミン、ｐ−キシレンジアミン、ｍ−キシレンジアミン、ｐ−キシリレンジアミン、ｍ−キシリレンジアミン、２，４−ジアミノトルエン、２，６−ジアミノトルエン、１，２−ビス（３−ジアミノフェニル）エタン、１，１−ビス（３−ジアミノフェニル）エタン、４，４’−ジアミノジフェニルヘキサフルオロプロパン、２，２−ビス（４−アミノフェニル）ヘキサフルオロプロパン、４，４’−ジアミノベンゾフェノン、４，４’−ジアミノジフェニルスルフィド、４，４’−ジアミノジフェニルスルホン、４，４’−ジアミノジフェニルエ−テル、３，４’−ジアミノジフェニルエ−テル、１，５−ジアミノナフタレン、２，６−ジアミノナフタレン、ビス（４−（４−アミノフェノキシ）フェニル）メタン、１，１−ビス（４−（４−アミノフェノキシ）フェニル）エタン、１，２−ビス（４−（４−アミノフェノキシ）フェニル）エタン、１，１−ビス[４−（４−アミノフェノキシ）フェニル）プロパン、２，２−ビス[４−（４−アミノフェノキシ）フェニル）プロパン、２，２−ビス（４−（４−アミノフェノキシ）フェニル）ブタン、４，４’−ビス（４−アミノフェノキシ）ジフェニルケトン、ビス（４−（４−アミノフェノキシ）フェニル）スルホン、ビス（４−（４−アミノフェノキシ）フェニル）スルフィド、１，３−ビス（４−（４−アミノフェノキシ）フェニル）ベンゼン、１，４−ビス（４−（４−アミノフェノキシ）フェニル）ベンゼン、４，４’−ビス（４−（４−アミノフェノキシ）フェニル）ビフェニル、１，２−ビス（４−（４−アミノフェノキシ）フェニル）シクロヘキサン、１，３−ビス（４−（４−アミノフェノキシ）フェニル）シクロヘキサン、１，４−ビス（４−（４−アミノフェノキシ）フェニル）シクロヘキサン、ビス（４−（４−アミノフェノキシ）フェニル）ヘキサフルオロプロパン、２，２−ビス（４−（２−アミノフェノキシ）フェニル）ヘキサフルオロプロパン、２，２−ビス（４−（３−アミノフェノキシ）フェニル）ヘキサフルオロプロパン、２，２−ビス（４−（３−カルバモイル−４−アミノフェノキシ）フェニル）ヘキサフルオロプロパン、２，２−ビス−（３−スルファモイル−４−アミノフェニル）ヘキサフルオロプロパン、２，２−ビス−（３−カルボキシ−４−アミノフェニル）ヘキサフルオロプロパン、２，２−ビス（４−（３−スルフ���モイル−４−アミノフェノキシ）フェニル）ヘキサフルオロプロパン、２，２−ビス（４−（３−カルボキシ−４−アミノフェノキシ）フェニル）ヘキサフルオロプロパン、１，３−ビス（２，２−｛４−（４−アミノフェノキシ）フェニル｝ヘキサフルオロイソプロピル）ベンゼン、２，４−ビス（β−アミノ−ｔ−ブチル）トルエン、ビス（ｐ−β−メチル−γ−アミノペンチル）ベンゼン、ビスｐ−（１，１−ジメチル−５−アミノペンチル）ベンゼン、ビス（ｐ−β−アミノ−ｔ−ブチルフェニル）エ−テル、ビス（４−アミノベンゾルオキシ）メタン、ビス（４−アミノベンゾルオキシ）エタン、ビス（４−アミノベンゾルオキシ）プロパン、ビス（４−アミノベンゾルオキシ）シクロヘキサン、ｐ−フェニレンジアミン、ｍ−フェニレンジアミン、ｏ−フェニレンジアミン、４，４’−ジアミノビフェニル、４，４’−ジアミノジフェニルメタン、４，４’−ジアミノジフェニルエタン、４，４’−ジアミノビフェニル、３，３’−ジメチルベンジジン、１，３−ビス（４−アミノフェニル）プロパン、２，２−ビス（４−アミノフェニル）プロパン、ビス（４−アミノ−３−メチルフェニル）メタン、ビス（４−アミノ−２−メチルフェニル）メタン、１，２−ビス（４−アミノ−３−メチルフェニル）エタン、１，３−ビス（４−アミノ−３−メチルフェニル）プロパン、１，２−ビス（４−アミノ−２−メチルフェニル）エタン、１，３−ビス（４−アミノ−２−メチルフェニル）プロパン、１，４−ビス（４−アミノフェニル）ベンゼン、１，４−ビス（（４−アミノフェニル）メチル）ベンゼン、１，４−ビス（（３−アミノフェニル）メチル）ベンゼン、１，４−ビス（（４−アミノフェニル）エチル）ベンゼン、１，４−ビス（（３−アミノフェニル）エチル）ベンゼン、１，４−ビス（（４−アミノ−３−メチル−フェニル）メチル）ベンゼン、１，４−ビス（（４−アミノ−３−メチル−フェニル）エチル）ベンゼン、４，４’−（４−アミノフェニル）ビフェニル、ビス−（（４−（４−アミノフェニルメチル）フェニル）メタン、ビス−（（４−（４−アミノフェニルメチル）フェニル）エタン、ビス−（（４−（３−アミノフェニルメチル）フェニル）メタン 、ビス−（（４−（３−アミノフェニルメチル）フェニル）エタン、２，２−ビス−（（４−（４−アミノフェニルメチル）フェニル）プロパン、および２，２−ビス−（（４−（３−アミノフェニルメチル）フェニル）プロパンである。 
【０１３５】
上記のジアミンには異性体が存在するものもあるが、それらを含む混合物であってもよい。２つ以上のジアミンを併用してもよい。そして、２つ以上のジアミンを用いるときには、上記の同じ種類から２つ以上を選択してもよいし、異なる種類からそれぞれ少なくとも１つを選択してもよい。なお、本発明に使用するジアミンは、上記の例示化合物に限定されない。
【０１３６】
テトラカルボン酸二無水物は、脂肪族系、脂環式系、芳香族系のいずれの群に属するものであってもよい。これらはシロキサン基を含むものであっても光学活性であってもよい。このうち脂肪族テトラカルボン酸二無水物の例は、エタンテトラカルボン酸二無水物、ブタンテトラカルボン酸二無水物である。脂環式系テトラカルボン酸二無水物の例は、シクロブタンテトラカルボン酸二無水物、シクロペンタンテトラカルボン酸二無水物、ビシクロヘプタンテトラカルボン酸二無水物、ビシクロオクタンテトラカルボン酸二無水物、ビシクロ［２．２．２］−オクト−７−エン−２，３，５，６−テトラカルボン酸二無水物、シクロヘキサン−１，２，５，６−テトラカルボン酸二無水物、３、４−ジカルボキシ−１、２、３、４−テトラヒドロナフタレン−１−琥珀酸二無水物、３，３’−ビシクロヘキシル−１，１’，２，２’−テトラカルボン酸二無水物、２，３，５−トリカルボキシシクロペンチル酢酸二無水物、５−（２，５−ジオキソテトラヒドロフラル）−３−メチル−３−シクロヘキセン−１，２−ジカルボン酸二無水物、１，３，３ａ，４，５，９ｂ−ヘキサヒドロ−５−テトラヒドロ−２，５−ジオキソ−３−フラニル）−ナフト［１，２−ｃ］−フラン−１，３−ジオン、３，５，６−トリカルボキシノルボルナン−２−酢酸二無水物、２，３，４，５−テトラヒドロフランテトラカルボン酸二無水物、およびテトラシクロ［６．２．１１，３．０２，７］ドデカン−４，５，９，１０−テトラカルボン酸二無水物である。更に、下記の構造式で示される酸二無水物を挙げることができる。これらの化合物においては、任意の水素がメチル、エチルなどの低級アルキルで置き換えられてもよい。
2004331647.tif 000046
【０１３７】
芳香族テトラカルボン酸二無水物の例は、ピロメリット酸二無水物、３，３’，４，４’−ベンゾフェノンテトラカルボン酸二無水物、ナフタレン酸二無水物（２，３，６，７−ナフタレン酸無水物等）、３，３’−４，４’−ジフェニルメタンテトラカルボン酸二無水物、３，３’−４，４’−ジフェニルエタンテトラカルボン酸二無水物、３，３’−４，４’−ジフェニルプロパンテトラカルボン酸二無水物、３，３’−４，４’−ジフェニルスルホンテトラカルボン酸二無水物、３，３’，４，４’−ジフェニルエ−テルテトラカルボン酸二無水物、３，３’，４，４’−ジメチルジフェニルシランテトラカルボン酸二無水物、４，４’−ビス（３，４−ジカルボキシフェノキシ）ジフェニルスルフィド二無水物、４，４’−ビス（３，４−ジカルボキシフェノキシ）ジフェニルスルホン二無水物、４，４’−ビス（３，４−ジカルボキシフェニルメチル）ジフェニルメタン二無水物、４，４’−ビス（３，４−ジカルボキシフェニルメチル）ジフェニルエタン二無水物、４，４’−ビス（３，４−ジカルボキシフェニルメチル）ジフェニルプロパン二無水物、４，４’−ビス（３，４−ジカルボキシフェノキシ）ジフェニルメタン二無水物、４，４’−ビス（３，４−ジカルボキシフェノキシ）ジフェニルエタン二無水物、４，４’−ビス（３，４−ジカルボキシフェノキシ）ジフェニルプロパン二無水物、３，３’，４，４’−パ−フルオロプロピリデンジフタル酸二無水物、３，３’，４，４’−ビフェニルテトラカルボン酸二無水物、ビス（フタル酸）フェニルスルフィンオキサイド二無水物、ｐ−フェニレン−ビス（トリフェニルフタル酸）二無水物、ｍ−フェニレン−ビス（トリフェニルフタル酸）二無水物、ビス（トリフェニルフタル酸）−４，４’−ジフェニルエ−テル二無水物、およびビス（トリフェニルフタル酸）−４，４’−ジフェニルメタン二無水物である。
【０１３８】
上記の各種テトラカルボン酸二無水物には異性体が存在するものもあるが、それらを含む混合物であってもよい。２つ以上のテトラカルボン酸二無水物を併用してもよい。２つ以上のテトラカルボン酸二無水物を用いるときには、上記の同じ種類から２つ以上を選択してもよいし、異なる種類からそれぞれ少なくとも１つを選択してもよい。なお、本発明に使用するテトラカルボン酸二無水物は、上記の例示化合物に限定されるものではない。
【０１３９】
トリカルボン酸は、脂肪族系、脂環式系、芳香族系のいずれの群に属するものであってもよく、またこれらはシロキサン基を含むものであっても光学活性であってもよい。トリカルボン酸の例は、トリメリット酸、トリメシン酸、ヘミメリット酸、プロパントリカルボン酸、シクロヘキサントリカルボン酸である。これらのトリカルボン酸は、モノエステル、ジエステル、トリエステル、酸モノハライド、酸ジハライド、酸トリハライド、または２つのカルボキシル基が酸無水物化されたものであってもよい。モノエステル酸ジハライド、ジエステル酸モノハライド、または２つのカルボキシル基が酸無水物化され、残りのカルボキシル基がエステル化されるかもしくは酸ハライドである構造の化合物でもよい。これらの化合物には異性体が存在するものもあるが、それらを含む混合物であってもよい。２つ以上のトリカルボン酸を併用してもよい。２つ以上のトリカルボン酸を用いるときには、上記の同じ種類から２つ以上を選択してもよいし、異なる種類からそれぞれ少なくとも１つを選択してもよい。なお、本発明に使用するトリカルボン酸類は、上記の例示化合物に限定されない。
【０１４０】
なお、上記のジカルボン酸、トリカルボン酸およびテトラカルボン酸は、これらの２種または３種を組み合わせて用いてもよい。即ち、このような組み合わせの例は、ジカルボン酸およびトリカルボン酸のそれぞれ少なくとも１つからなる組み合わせ、ジカルボン酸およびテトラカルボン酸のそれぞれ少なくとも１つからなる組み合わせ、トリカルボン酸およびテトラカルボン酸のそれぞれ少なくとも１つからなる組み合わせ、並びにジカルボン酸、トリカルボン酸およびテトラカルボン酸のそれぞれ少なくとも１つからなる組み合わせである。
【０１４１】
ビニル系単量体としては、オレフィン、ハロゲン化ビニル、ビニルエステル、芳香族ビニル系単量体、スチレン誘導体、ビニルエーテル、アルキルビニルケトン、ジエン、（メタ）アクリレート、イタコネート、α，β−ビニルナフタレン、Ｎ−ビニルアセトアミドなどを挙げることができる。これらはシロキサン基を含むものであっても光学活性であってもよい。
【０１４２】
オレフィンの例は、エチレン、プロピレン、イソブテンである。ハロゲン化ビニルの例は、塩化ビニル、フッ化ビニルである。ビニルエステルの例は、酢酸ビニル、ピバリン酸ビニル、２，２−ジメチルブタン酸ビニル、２，２−ジメチルペンタン酸ビニル、２−メチル−２−ブタン酸ビニル、プロピオン酸ビニル、ステアリン酸ビニル、２−エチル−２−メチルブタン酸ビニルである。芳香族ビニル系単量体の例は、ｐ−ｔ−ブチル安息香酸ビニル、Ｎ，Ｎ−ジメチルアミノ安息香酸ビニル、安息香酸ビニルである。スチレン誘導体の例は、スチレン、ｏ−クロロスチレン、ｍ−クロロスチレン、ｐ−クロロスチレン、ｏ−クロロメチルスチレン、ｍ−クロロメチルスチレン、ｐ−クロロメチルスチレン、およびα−メチルスチレンである。
【０１４３】
ビニルエーテルの例は、エチルビニルエーテル、ヒドロキシブチルビニルエーテル、ｔ−アミルビニルエーテル、シクロヘキサンジメタノールメチルビニルエーテルである。アルキルビニルケトンの例は、メチルビニルケトン、イソブチルビニルケトンである。ジエンの例は、ブタジエン、イソプレンである。（メタ）アクリレートの例は、メチル（メタ）アクリレート、エチル（メタ）アクリレート、ブチル（メタ）アクリレート、２−エチルヘキシル（メタ）アクリレート、フェニル（メタ）アクリレートである。イタコネートの例は、ジメチルイタコネート、ジエチルイタコネート、ジブチルイタコネート、およびジイソプロピルイタコネートである。なお、（メタ）アクリレートはアクリレートおよびメタクリレートの総称である。
【０１４４】
上記の各種ビニル系単量体には異性体が存在するものもあるが、それらを含む混合物であってもよい。また、２種以上の化合物を併用してもよい。なお、本発明に使用するビニル系単量体は、上記の例示化合物に限定されるものではない。
【０１４５】
フマル酸ジエステルは、シロキサン基を含むものであっても光学活性であってもよい。フマル酸ジエステルの例は、フマル酸ジエチル、フマル酸ジイソプロピル、フマル酸ジブチル、フマル酸ジシクロヘキシル、フマル酸ジ（１−フェニル−２−プロピル）、フマル酸ジｓｅｃ−ブチル、フマル酸ジｔ−ブチル、フマル酸ジ２−エチルヘキシル、フマル酸（イソプロピル)(エチル）、フマル酸（イソプロピル)(プロピル）、フマル酸（イソプロピル)(ブチル）、フマル酸（イソプロピル)(ｓｅｃ−ブチル）、フマル酸（イソプロピル)(ｔ−ブチル）、フマル酸（イソプロピル)(イソアミル）、フマル酸（イソプロピル)(ｓｅｃ−アミル）、フマル酸（イソプロピル)(ｓｅｃ−ヘキシル）、フマル酸（イソプロピル)(４−メチル−２−ペンチル）、フマル酸（イソプロピル)(２−エチルヘキシル）、フマル酸（イソプロピル)(オクチル）、フマル酸（イソプロピル)(シクロヘキシル）、フマル酸（イソプロピル)(ノニル）、フマル酸（ｔ−ブチル)(ｓｅｃ−ブチル）、フマル酸（ｔ−ブチル)(シクロヘキシル）、フマル酸（ｔ−ブチル)(４−メチル−２−ペンチル）、フマル酸（ｔ−ブチル)(２−エチルヘキシル）、フマル酸（イソプロピル)(シクロヘキシル）、フマル酸（イソプロピル)(シクロペンチル）、フマル酸（イソプロピル)(２−フェニル−１−エチル）、フマル酸（イソプロピル)(３−フェニルプロピル）、フマル酸（イソプロピル)(１−フェニル−２−プロピル）、フマル酸（イソプロピル)(１−フェニル−１−プロピル）、フマル酸（イソプロピル)(トリメチルシリルプロピル）、フマル酸（ｔ−ブチル)(トリメチルシリルプロピル）、フマル酸（シクロヘキシル)(トリメチルシリルプロピル）、フマル酸（イソプロピル)(３−トリス（トリメチルシロキシ）シリルプロピル）、フマル酸（イソプロピル)(３−（ペンタメチルジシロキサニル）プロピル）、フマル酸（Ｎ、Ｎ−ジメチルアミノエチル)(イソプロピル）、フマル酸（ｔ−ブチル)(１−ブトキシ−２−プロピル）、フマル酸（２−シアノエチル)(イソプロピル）、フマル酸（２−ヒドロキシエチル)(イソプロピル）、フマル酸（グリシジル)(イソプロピル）、フマル酸（イソプロピル)(ジエチルホスフォメチル）、フマル酸（２−メチルチオエチル)(イソプロピル）、フマル酸（イソプロピル)(２−（ヒドロキシエチルチオエチル）イソプロピル）、フマル酸（パーフルオロオクチルエチル)(イソプロピル）、フマル酸（トリフルオロメチル)(イソプロピル）、フマル酸（ペンタフルオロエチル)(イソプロピル）、およびフマル酸（ヘキサフルオロイソプロピル）(イソプロピル)である。
【０１４６】
上記のフマル酸ジエステルには異性体が存在するものもあるが、それらを含む混合物であってもよい。また、２種以上の化合物を併用してもよい。なお、本発明に使用するフマル酸ジエステルは、上記の例示化合物に限定されない。
【０１４７】
重合体（３）の被膜形成能をより高めるために、多官能アクリレートを添加することもできる。多官能アクリレートは、シロキサン基を含むものであっても光学活性であってもよい。多官能アクリレートの好ましい例は、１，４−ブタンジオールジアクリレート、１，６−ヘキサンジオールジアクリレート、１，９−ノナンジオールジアクリレート、ネオペンチルグリコールジアクリレート、トリエチレングリコールジアクリレート、ジプロピレングリコールジアクリレート、トリプロピレングリコールジアクリレート、テトラエチレングリコールジアクリレート、トリメチロールプロパントリアクリレート、トリメチロールＥＯ付加トリアクリレート、ペンタエリストールトリアクリレート、トリスアクリロイルオキシエチルフォスフェート、ビスフェノールＡＥＯ付加ジアクリレート、ビスフェノールＡグリジジルエーテルジアクリレート、ポリエチレングリコールジアクリレートである。ビスフェノールＡグリシジルエーテルジアクリレートは、大阪有機化学（株）からビスコート７００として市販されている。
【０１４８】
上記の多官能アクリレートには異性体が存在するものもあるが、それらを含む混合物であってもよい。また、２種以上の化合物を併用してもよい。なお、本発明に使用する多官能アクリレートは、上記の例示化合物に限定されない。
【０１４９】
マレイミド誘導体は、シロキサン基を含むものであっても光学活性であってもよい。マレイミド誘導体の例は、Ｎ−メチルマレイミド、Ｎ−エチルマレイミド、Ｎ−プロピルマレイミド、Ｎ−ブチルマレイミド、Ｎ−ペンチルマレイミド、Ｎ−ヘキシルマレイミド、Ｎ−ヘプチルマレイミド、Ｎ−オクチルマレイミド、Ｎ−ノニルマレイミド、Ｎ−デシルマレイミド、Ｎ−ウンデシルマレイミド、Ｎ−ドデシルマレイミド、Ｎ−オクタデシルマレイミド、Ｎ−イソプロピルマレイミド、Ｎ−（ｓｅｃ−ブチル）マレイミド、Ｎ−（ｔ−ブチル）マレイミド、Ｎ−（１−メチルブチル）マレイミド、Ｎ−（２−メチルブチル）マレイミド、Ｎ−（３−メチルブチル）マレイミド、Ｎ−（ｓｅｃ−ヘキシル）マレイミド、Ｎ−（４−メチル−２−ペンチル）マレイミド、Ｎ−（ｓｅｃ−ヘプチル）マレイミド、Ｎ−（ｓｅｃ−オクチル）マレイミド、Ｎ−シクロプロピルマレイミド、Ｎ−シクロブチルマレイミド、Ｎ−シクロペンチルマレイミド、Ｎ−シクロヘキシルマレイミド、Ｎ−フェニルマレイミド、Ｎ−（２−メチルフェニル）マレイミド、Ｎ−（２−エチルフェニル）マレイミド、Ｎ−（２−イソプロピルフェニル）マレイミド、Ｎ−（２，６−ジメチルフェニル）マレイミド、Ｎ−（２，６−ジエチルフェニル）マレイミド、Ｎ−（２，６−ジイソプロピルフェニル）マレイミド、Ｎ−（２，４，６−トリメチルフェニル）マレイミド、Ｎ−（２−クロロフェニル）マレイミド、Ｎ−（３−メチルフェニル）マレイミド、Ｎ−（３−エチルフェニル）マレイミド、Ｎ−（３−トリフルオロメチルフェニル）マレイミド、Ｎ−（３，５−ジメチルフェニル）マレイミド、Ｎ−ベンジルマレイミド、Ｎ−（４−メチルフェニル）マレイミド、Ｎ−（４−エチルフェニル）マレイミド、Ｎ−（４−プロピルフェニル）マレイミド、Ｎ−（４−イソプロピルフェニル）マレイミド、Ｎ−（４−ブチルフェニル）マレイミド、Ｎ−（４−ペンチルフェニル）マレイミド、Ｎ−トリフルオロメチルマレイミド、Ｎ−〔１−（トリフルオロメチル）エチル〕マレイミド、Ｎ−（３,３,３−トリフルオロプロピル）マレイミド、Ｎ−ヘキサフルオロイソプロピルマレイミド、Ｎ−パーフルオロイソプロピルマレイミド、Ｎ−パーフルオロブチルエチルマレイミド、Ｎ−パーフルオロオクチルエチルマレイミド、Ｎ−（２−クロロエチル）マレイミド、Ｎ−（１−ブトキシ−２−プロピル）マレイミド、Ｎ−（メトキシエチル）マレイミド、Ｎ−（トリメチルシリル）マレイミド、Ｎ−（ｔ−ブチルジメチルシリル）マレイミド、Ｎ−（ジメチルトキシシリル）マレイミド、Ｎ−（２−シアノエチル）マレイミド、Ｎ−（２−ヒドロキシエチル）マレイミド、Ｎ−（３−ヒドロキシプロピル）マレイミド、Ｎ−（４−ヒドロキシブチル）マレイミド、Ｎ−（５−ヒドロキシペンチル）マレイミド、Ｎ−（６−ヒドロキシヘキシル）マレイミド、Ｎ−（７−ヒドロキシヘプチル）マレイミド、Ｎ−（８−ヒドロキシオクチル）マレイミド、Ｎ−（９−ヒドロキシノニル）マレイミド、およびＮ−（１０−ヒドロキシデシル）マレイミドである。
【０１５０】
上記のマレイミド誘導体には異性体が存在するものもあるが、それらを含む混合物であってもよい。また、２種以上の化合物を併用してもよい。なお、本発明に使用するマレイミド誘導体は、上記の例示化合物に限定されない。
【０１５１】
付加重合性組成物に他の重合性化合物を２つ以上用いるときには、上記の付加重合性化合物の同じ種類から２つ以上を選択してもよいし、異なる種類からそれぞれ少なくとも１つを選択してもよい。
【０１５２】
上記の化合物（１）、付加重合性組成物または縮重合性組成物を重合させることにより、重合体（３）を得ることができる。そして、化合物（１）を用いて得られる重合体の好ましい例は、式（１）におけるＹ１が−ＯＭ１、−ＣＨＯ、−ＣＯＯＲ３、−ＮＨＲ４、−ＣＯＸ１、−ＯＣＯＸ１、−Ｎ＝Ｃ＝Ｏ、−ＣＲ５＝ＣＨ２、オキシラニル、オキセタニル、３，４−エポキシシクロヘキシルまたは下記に示される基のいずれかである化合物（１）を用いて得られる重合体である。
2004331647.tif 000047
【０１５３】
化合物（１）を用いて得られる重合体のより好ましい例は、式（１）におけるＹ１が−ＯＭ１、−ＣＯＯＲ３、−ＮＨＲ４、−ＣＯＸ１、−Ｎ＝Ｃ＝Ｏ、−ＣＲ５＝ＣＨ２、オキシラニル、オキセタニルまたは下記に示される基のいずれかである化合物（１）を用いて得られる重合体である。
2004331647.tif 000048
【０１５４】
そして、化合物（１）を用いて得られる重合体の代表例は、ポリイミド、ポリアミド酸、ポリエステル、エポキシ樹脂、ポリアクリレートおよびポリメタクリレートである。ポリアミド酸は、ジアミンである化合物（１）とテトラカルボン酸二無水物との反応により得られる。このテトラカルボン酸二無水物は、化合物（１）であってもよく、化合物（１）以外のテトラカルボン酸二無水物であってもよく、これらのテトラカルボン酸二無水物の混合物であってもよい。ジアミンである化合物（１）に、化合物（１）以外のジアミンを加えてもよい。ポリアミド酸のもう１つの例は、テトラカルボン酸二無水物である化合物（１）とジアミンとの反応により得られる。このジアミンは、化合物（１）であってもよく、化合物（１）以外のジアミンであってもよく、これらのジアミンの混合物であってもよい。テトラカルボン酸二無水物である化合物（１）に、化合物（１）以外のテトラカルボン酸二無水物を加えてもよい。そしてポリイミドは、これらのポリアミド酸を脱水閉環させることによって得られる。
【０１５５】
ポリエステルは、ジオールである化合物（１）と少なくとも２つのカルボキシル、酸ハライド基、酸無水物基またはエステル基を有するカルボン酸誘導体との反応により得られる。このカルボン酸誘導体は、化合物（１）であってもよく、化合物（１）以外のカルボン酸誘導体であってもよく、これらのカルボン酸誘導体の混合物であってもよい。ジオールである化合物（１）に、化合物（１）以外のジオールを加えてもよい。ポリエステルのもう１つの例は、少なくとも２つのカルボキシル、酸ハライド基またはエステル基を有するカルボン酸誘導体である化合物（１）とジオールとの反応により得られる。このジオールは、化合物（１）であってもよく、化合物（１）以外のジオールであってもよく、これらのジオールの混合物であってもよい。カルボン酸誘導体である化合物（１）に、化合物（１）以外のカルボン酸誘導体を加えてもよい。
【０１５６】
エポキシ樹脂は、ビスエポキシドである化合物（１）とアミノ基、カルボキシル基、フェノール性水酸基、チオール基などを少なくとも２つ有する活性水素化合物との付加反応、ビスエポキシドである化合物（１）と酸無水物との共重縮合反応、またはビスエポキシドである化合物（１）の塩基性あるいは酸性触媒による自己重合により得られる。この活性水素化合物は、化合物（１）であってもよく、化合物（１）以外の活性水素化合物であってもよく、これらの活性水素化合物の混合物であってもよい。また、酸無水物はテトラカルボン酸二無水物である化合物（１）であってもよく、化合物（１）以外の酸無水物であってもよく、これらの混合物であってもよい。塩基性あるいは酸性触媒は、ナトリウムやカリウムのアルコキシド、水酸化物、アミド、水素化物やＮａ−ナフタレンなどのアニオン重合触媒、ＳｎＣｌ４、ＢＦ３、ＡｌＣｌ３などのルイス酸やＨＣｌ、ＨＢｒ、Ｈ２ＳＯ４などのプロトン酸などのカチオン重合触媒、Ｃａ、Ｂａなどのアルコキシド、酸化物、炭酸塩、アミドやＡｌ、Ｍｇ、Ｚｎのアルコキシド、Ｚｎ（Ｃ２Ｈ５）２−Ｈ２Ｏ系、Ａｌ（Ｃ２Ｈ５）３−Ｈ２Ｏ系触媒などの配位重合触媒である。また、ビスエポキシドである化合物（１）に、化合物（１）以外のビスエポキシドを加えてもよい。エポキシ樹脂のもう１つの例は、少なくとも２つのアミノ基、カルボキシル基、フェノール性水酸基、チオール基などを有する化合物（１）とビスエポキシドとの反応、またはテトラカルボン酸二無水物である（１）とビスエポキシドとの反応により得られるエポキシ樹脂である。このビスエポキシドは、化合物（１）であってもよく、化合物（１）以外のビスエポキシドであってもよく、これらのビスエポキシドの混合物であってもよい。活性水素化合物である化合物（１）に、化合物（１）以外の活性水素化合物を加えてもよい。また、テトラカルボン酸二無水物である化合物（１）に、化合物（１）以外の酸無水物を加えてもよい。
【０１５７】
ポリアクリレートの例は、アクリロイルオキシを有する化合物（１）の単独重合体、この化合物（１）の少なくとも２つから得られる共重合体、この化合物（１）の少なくとも１つとメタクリロイルオキシを有する化合物（１）の少なくとも１つとの共重合体、この化合物（１）の少なくとも１つとアクリロイルオキシもしくはメタクリロイルオキシを有する化合物（１）以外の化合物の少なくとも１つとの共重合体、並びにこの化合物（１）の少なくとも１つ、メタクリロイルオキシを有する化合物（１）の少なくとも１つおよびアクリロイルオキシもしくはメタクリロイルオキシを有する化合物（１）以外の化合物の少なくとも１つの共重合体である。
【０１５８】
ポリメタクリレートの例は、メタクリロイルオキシを有する化合物（１）の単独重合体、この化合物（１）の少なくとも２つから得られる共重合体、この化合物（１）の少なくとも１つとアクリロイルオキシを有する化合物（１）の少なくとも１つとの共重合体、この化合物（１）の少なくとも１つとアクリロイルオキシもしくはメタクリロイルオキシを有する化合物（１）以外の化合物の少なくとも１つとの共重合体、並びにこの化合物（１）の少なくとも１つ、アクリロイルオキシを有する化合物（１）の少なくとも１つおよびアクリロイルオキシもしくはメタクリロイルオキシを有する化合物（１）以外の化合物の少なくとも１つの共重合体である。
【０１５９】
化合物（１）および重合体（３）は、通常使用される条件下において物理的および化学的に極めて安定であり、他の重合体および化合物との相溶性がよいことを特徴とする。化合物（１）を構成する環、結合基または側鎖を適当に選ぶことによって重合体（３）の構造を適切に選択することができるので、最適な透明性、屈折率、機械的強度、塗布性、溶解度、結晶化度、収縮性、透水度、吸水度、気体透過性、融点、ガラス転移点、耐熱性、熱膨張係数、撥水性、電気絶縁性、相溶性、耐薬品性を持つ重合体を製造することができる。
【０１６０】
化合物（１）、重合体（３）またはこれらを含む組成物は、通常、一般的な高分子材料の成形体製造に用いる方法により、薄膜、多層膜、フィルム、繊維、粉末、ペースト、その他成形体に成形することができる。このとき、必要に応じて、エチレングリコール、プロピレングリコール等脂肪族ポリオール、脂肪族又は芳香族カルボン酸化合物、フェノール化合物等の炭酸ガス発生防止剤、ポリアルキレングリコール等の可撓性付与剤、酸化防止剤、可塑剤、滑剤、シラン系等のカップリング剤、無機充填剤の表面処理剤、難燃剤、帯電防止剤、着色剤、帯電防止剤、レベリング剤、イオントラップ剤、摺動性改良剤、各種ゴム、有機ポリマービーズ等の耐衝撃性改良剤、揺変性付与剤、界面活性剤、表面張力低下剤、消泡剤、沈降防止剤、光拡散剤、紫外線吸収剤、熱安定剤、抗酸化剤、離型剤、蛍光剤、導電性充填剤、発泡剤、顔料等の添加剤を混合することもできる。
【０１６１】
例えば、本発明の重合体（３）を溶剤に均一に溶解して基板上にキャストし、加熱して溶剤を蒸散させることで１〜１００μmの均一なフィルムを得ることができる。このようなキャスティング法でフィルムを形成する場合に用いる基板としては、高分子フィルム、ガラス板、シリコンゴム板、金属板などを挙げることができる。また、所定の厚みの基板を得るときは、キャストを繰り返して目的の膜厚になるように積層した後、加熱して溶剤を蒸散させればよく、これにより目的の膜厚の基板を作成することができる。この時、必要に応じて加熱加圧プレスすることもできる。
【０１６２】
さらに、フィルム間および／または最外層に金、銅、アルミニウムなどの金属導体層を積層することで多層基板を得ることができる。この場合も金属導体フィルムと重ね合わせ、上記と同様に加熱して溶剤を蒸散させることで金属導体フィルムとの密着性が良好なものが得られる。金属導体層はエッチングにより回路形成することにより得られる。また、真空蒸着法、スクリーン印刷法などによって形成することもできる。
【０１６３】
キャスティング法において使用することのできる溶剤としては、ベンゼン、トルエンなどの芳香族炭化水素系溶剤、メチルエチルケトン、メチルイソブチルケトン、シクロヘキサノンなどのケトン系溶剤、テトラヒドロフラン、クロロホルム、Ｎ−メチル−２−ピロリドン、Ｎ，Ｎ−ジメチルホルムアミド、Ｎ，Ｎ−ジメチルアセトアミド、Ｎ，Ｎ−ジメチルアセトアミドジメチルアセタール、ジメチルスルホキシド、１，４−ジオキサン、酢酸エチル、２−ｎ−ブトキシエタノール、γ−ブチロラクトン、トリフルオロ酢酸、トリフルオロ酢酸エチル、ヘキサフルオロ−２−プロパノールなどを挙げることができる。これらの溶剤のうち２種以上の溶剤を併用してもよい。なお、本発明に使用可能な溶剤は上記の例に限定されるものではない。
【実施例】
【０１６４】
以下、実施例により本発明をより詳細に説明するが、本発明はこれらの実施例には制限されない。化合物の構造は核磁気共鳴（ＮＭＲ）スペクトル、質量（ＭＳ）スペクトル、赤外吸収（ＩＲ）スペクトルなどで確認した。実施例において物性測定に用いた機器および方法は下記の通りである。
＜重量平均分子量（Ｍｗ）および数平均分子量（Ｍｎ）＞
島津製作所製の島津ＬＣ−９Ａ型ゲル浸透クロマトグラフ（ＧＰＣ）、および昭和電工製のカラムＳｈｏｄｅｘ  ＧＦ−７Ｍ  ＨＱ（展開溶媒はＤＭＦあるいはＴＨＦ、標準物質は分子量既知のポリスチレン）を用いた。
＜鉛筆硬度＞
ガラス板上に形成させた重合体薄膜について、ＪＩＳ規格「ＪＩＳ−Ｋ−５６００−５−４  引っかき硬度（鉛筆法）」に準拠し、鉛筆硬度計ＹＯＳＨＩＭＩＴＳＵ  ＳＥＩＫＩＣ−２２１を用いて測定した。
＜屈折率＞
クロム蒸着したガラス板上に形成させた重合体薄膜について測定した。アッベ屈折計ＡＴＡＧＯ  ＤＲ−Ｍ２を使用し、中間液に硫黄ヨウ化メチレン溶液を用い、測定波長５８９．３ｎｍ、２５℃において、反射式測定法で測定した。
＜光線透過率＞
ガラス板上に形成させた重合体薄膜について、マイクロ・カラー・アナライザーＴＣ−１８００Ｍ（東京電色技術センター製）を用いて測定した。
＜表面自由エネルギー＞
接触角計ＣＡ−Ａ（協和界面化学株式会社製）を使用し、重合体薄膜上に滴下した純水（比抵抗１８ＭΩ・ｃｍ）およびエチレングリコールの接触角を、２５℃において測定し、算出した。
＜熱分解開始温度、５％重量減少温度および１０％重量減少温度＞
ガラス板上に形成させた重合体薄膜を削り取って試料とした。ＳＥＩＫＯ  ＳＳＣ５０００  ＴＧ／ＤＴＡ  ３００を使用し、空気雰囲気中で、１０℃／分で３０℃から８００℃に昇温して重量変化を測定し、得られた変曲点から求めた。
なお、実施例で用いる記号の意味は次の通りである。
Ｐｈ：フェニル
Ｍｅ：メチル
ＴＭＳ：トリメチルシリル基
ＨＭＤＳ：ヘキサメチルジシラザン
ＴＨＦ：テトラヒドロフラン
ＮＭＰ：Ｎ−メチル−２−ピロリドン
【０１６５】
［実施例１］
＜化合物（１−３−７）の製造＞
下記の経路により化合物（１−３−７）を製造した。
2004331647.tif 000049
【０１６６】
第１段：アリル−ｐ−ニトロフェニルエーテルの製造
窒素雰囲気下、ｐ−ニトロフェノール（２５．０ｇ、０．１８ｍｏｌ）のＮ，Ｎ−ジメチルホルムアミド（２５０ｍｌ）溶液に炭酸カリウム（４９．７ｇ、０．３６ｍｏｌ）を加えて懸濁し、３−ブロモプロペン（２１．７ｇ、０．１８ｍｏｌ）を滴下した。滴下終了後、室温で５時間撹拌した後、水を加えてジエチルエーテルで抽出した。有機層を水洗した後、無水硫酸マグネシウムで乾燥した。減圧下で溶媒を溜去して得られた残査を、シリカゲルカラムクロマトグラフィー（溶出溶媒：トルエン）で精製した。減圧下でトルエンを溜去した後、エタノールから再結晶してアリル−ｐ−ニトロフェニルエーテル（２５．７ｇ）を得た。
【０１６７】
第２段：化合物（ｂ）の製造
窒素雰囲気下、化合物（ａ）（５０．０ｇ、４３．３ｍｍｏｌ）にトルエン（５００ｍｌ）を加えて懸濁し、白金−ジビニルシロキサン錯体（３ｗｔ％トルエン溶液、２５μl）を加えて９０℃に加熱した。これにアリル−ｐ−ニトロフェニルエーテル（１６．３ｇ、９１ｍｍｏｌ）を５分かけて滴下し、還流状態で２時間加熱した。放冷後、トルエン（１００ｍｌ）および水（３００ｍｌ）を加えて抽出した。有機層を水洗した後、無水硫酸マグネシウムで乾燥した。減圧下でトルエンを溜去して、得られた残査をシリカゲルカラムクロマトグラフィー（溶出溶媒：トルエン）で精製した。減圧下でトルエンを溜去した後、エタノール／酢酸エチルから再結晶して化合物（ｂ）１８．７ｇを得た。
１Ｈ−ＮＭＲ（溶媒：ＣＤＣｌ３）：δ（ｐｐｍ）；０．３４（ｓ，６Ｈ）、０．８５−０．８８（ｔ，４Ｈ）、１．９２−１．９５（ｍ，４Ｈ）、３．８５−３．８８（ｔ，４Ｈ）、６．６０−６．６３（ｄ，４Ｈ）、７．１５−７．５２（ｍ，４０Ｈ）、７．９４−７．９７（ｄ，４Ｈ）．
２９Ｓｉ−ＮＭＲ（溶媒：ＣＤＣｌ３）：δ（ｐｐｍ）；−１７．８（ｄ，２Ｓｉ）、−７８．５（ｓ，４Ｓｉ）、−７９．４（ｔ，４Ｓｉ）．
【０１６８】
第３段：化合物（１−３−７）の製造
化合物（ｂ）（１０．０ｇ、６．６１ｍｍｏｌ）、Ｐｄ／Ｃ（１ｇ）、およびＴＨＦ（１００ｍｌ）の混合物を水素雰囲気下、室温で１２０時間攪拌した。Ｐｄ／Ｃをろ別後、減圧下でＴＨＦを溜去した。得られた残渣をシリカゲルカラムクロマトグラフィー（溶出溶媒：酢酸エチル）で精製した。減圧下で酢酸エチルを溜去して化合物（１−３−７）６．３ｇを得た。
１Ｈ−ＮＭＲ（溶媒：ＣＤＣｌ３）：δ（ｐｐｍ）；０．３１（ｓ，６Ｈ）、０．８３−０．８７（ｔ，４Ｈ）、１．８２−１．８７（ｍ，４Ｈ）、３．７１−３．７４（ｔ，４Ｈ）、６．５１−６．５７（ｄ，８Ｈ）、７．１４−７．９５（ｍ，４０Ｈ）．
２９Ｓｉ−ＮＭＲ（溶媒：ＣＤＣｌ３）：δ（ｐｐｍ）；−１７．５（ｄ，２Ｓｉ）、−７８．６（ｓ，４Ｓｉ）、−７９．６（ｔ，４Ｓｉ）．
【０１６９】
［実施例２］
＜化合物（１−１−４）の製造＞
下記の経路により化合物（１−１−４）を製造した。
2004331647.tif 000050
【０１７０】
窒素雰囲気下、化合物（ａ）（５０．０ｇ、４３．３ｍｍｏｌ）にＴＨＦ（１５０ｍｌ）を加えて懸濁し、白金−ジビニルシロキサン錯体（３ｗｔ％トルエン溶液、３２０μl）を加えて９０℃に加熱した。これにアリルコハク酸無水物（１４．５ｇ、１０３．５ｍｍｏｌ）を５分かけて滴下し、還流状態で７時間加熱した。放冷後、減圧下で溶媒を溜去してから、得られた残渣にメタノール（１５０ｍｌ）を加えて、室温で２時間撹拌した。固体をろ取してＴＨＦ（１５０ｍｌ）に溶解し、活性炭（６ｇ）を加えて室温で２時間撹拌した。活性炭をろ別後、減圧下でＴＨＦを溜去して、化合物（１−１−４）５５．９ｇを得た。
１Ｈ−ＮＭＲ（溶媒：ＣＤＣｌ３）：δ（ｐｐｍ）；０．３２（ｓ，６Ｈ）、０．７０−０．７９（ｔ，４Ｈ）、１．３２−１．４２（ｍ，６Ｈ）、１．７４−１．８０（ｍ，２Ｈ）、１．８９−１．９９（ｍ，２Ｈ）、２．２４−２．３７（ｍ，２Ｈ）、２．５１−２．６０（ｍ，２Ｈ）、７．１５−７．５６（ｍ，４０Ｈ）．
２９Ｓｉ−ＮＭＲ（溶媒：ＣＤＣｌ３）：δ（ｐｐｍ）；−１８．１（ｄ，２Ｓｉ）、−７８．５（ｓ，４Ｓｉ）、−７９．４― −７９．８（ｔ，４Ｓｉ）．
【０１７１】
［実施例３］
＜化合物（１−１−１）の製造＞
下記の経路により化合物（１−１−１）を製造した。
2004331647.tif 000051
【０１７２】
第１段：化合物（ｄ）の製造
窒素雰囲気下、化合物（ｃ）（１１．６ｇ、１０ｍｍｏｌ）、トリエチルアミン（２．５ｇ、２５ｍｍｏｌ）、およびＴＨＦ（２００ｍｌ）の混合物に、３−アセトキシプロピルメチルジクロロシラン（５．４ｇ、２５ｍｍｏｌ）を加えて室温で３時間攪拌した。トルエン（２００ｍｌ）、および水（１００ｍｌ）を加えて攪拌し、有機層を水洗した後、無水硫酸マグネシウムで乾燥した。トルエンを減圧溜去して得られた残査をメタノールで洗浄し、エタノール／酢酸エチル（１００ｍＬ）から再結晶して化合物（ｄ）６．５１ｇを得た。
１Ｈ−ＮＭＲ（溶媒：ＣＤＣｌ３）：δ（ｐｐｍ）；０．３１（ｓ，６Ｈ）、０．７２−０．７５（ｔ，４Ｈ）、１．７０−１．７４（ｍ，４Ｈ）、１．８８（ｓ，６Ｈ）、３．９１−３．９４（ｔ，４Ｈ）、７．１８−７．５２（ｍ，４０Ｈ）．
２９Ｓｉ−ＮＭＲ（溶媒：ＣＤＣｌ３）：δ（ｐｐｍ）；−１７．８（ｄ，２Ｓｉ）、−７８．４（ｓ，４Ｓｉ）、−７９．３（ｔ，４Ｓｉ）．
【０１７３】
第２段：化合物（１−１−１）の製造
窒素雰囲気下、化合物（ｄ）（９．０ｇ、６．８５ｍｍｏｌ）、およびメタノール（１，５００ｍｌ）の混合物に濃硫酸（３ｍｌ）を加えて、還流状態で３時間加熱した。放冷後、メタノールを減圧溜去して、得られた残査にクロロホルム（２００ｍｌ）および水（１００ｍｌ）を加えて攪拌し、有機層を水洗した。無水硫酸マグネシウムで乾燥後、クロロホルムを減圧溜去した。得られた残査をメタノールで洗浄して化合物（１−１−１）５．００ｇを得た。
１Ｈ−ＮＭＲ（溶媒：ＣＤＣｌ３）：δ（ｐｐｍ）；０．３１（ｓ，６Ｈ）、０．７１−０．７５（ｔ，４Ｈ）、１．６０−１．６６（ｍ，４Ｈ）、３．４５−３．４８（ｔ，４Ｈ）、７．１８−７．５４（ｍ，４０Ｈ）．
２９Ｓｉ−ＮＭＲ（溶媒：ＣＤＣｌ３）：δ（ｐｐｍ）；−１７．４（ｄ，２Ｓｉ）、−７８．５（ｓ，４Ｓｉ）、−７９．５（ｔ，４Ｓｉ）．
【０１７４】
［実施例４］
＜化合物（１−１−２）の製造＞
下記の経路により化合物（１−１−２）を製造した。
2004331647.tif 000052
【０１７５】
第１段：４−ペンテン酸トリメチルシリルの製造
窒素雰囲気下、ＨＭＤＳ（８８．６ｇ、０．５５ｍｏｌ）およびＴＨＦ（２１．５ｇ）の混合物を８０℃に加熱し、４−ペンテン酸（１００ｇ、１ｍｏｌ）のトルエン（５０ｇ）溶液を滴下した。滴下後、１００℃で２時間撹拌し、減圧蒸留して４−ペンテン酸トリメチルシリル（１３０．２ｇ）を得た。この化合物の沸点は８３〜８４℃／７７．１ｈＰａであった。
【０１７６】
第２段：化合物（ｅ）の製造
窒素雰囲気下、化合物（ａ）（１００．０ｇ、８６．７ｍｍｏｌ）にトルエン（１，０００ｍｌ）を加えて懸濁させ、白金−ジビニルシロキサン錯体（３ｗｔ％トルエン溶液、５０μl）を加えて９０℃に加熱した。４−ペンテン酸トリメチルシリル（３１．４ｇ、１８２ｍｍｏｌ）を滴下し、還流状態で５時間加熱した。放冷後、減圧下でトルエンを溜去し、粗製の化合物（ｅ）（９２．９ｇ）を得た。
【０１７７】
第３段：化合物（１−１−２）の製造
粗製の化合物（ｅ）（９２．９ｇ、６１．８ｍｍｏｌ）にメタノール（１，０００ｍｌ）を加えて懸濁させ、室温で３時間撹拌した。この懸濁物からろ取した固体をメタノール／トルエンに溶解し、活性炭（２．７ｇ）を加えて室温で２時間撹拌した。活性炭をろ別後、減圧下で溶媒を溜去した。残渣をエタノール／酢酸エチルから再結晶して、化合物（１−１−２）７５．０ｇを得た。
１Ｈ−ＮＭＲ（溶媒：ＣＤＣｌ３）：δ（ｐｐｍ）；０．２８（ｓ，６Ｈ）、０．７２−０．７５（ｔ，４Ｈ）、１．４０−１．４３（ｍ，４Ｈ）、１．５３−１．５６（ｍ，４Ｈ）、２．０８−２．１１（ｔ，４Ｈ）、７．１８−７．５３（ｍ，４０Ｈ）．
２９Ｓｉ−ＮＭＲ（溶媒：ＣＤＣｌ３）：δ（ｐｐｍ）；−１７．７（ｄ，２Ｓｉ）、−７８．６（ｓ，４Ｓｉ）、−７９．６（ｔ，４Ｓｉ）．
【０１７８】
［実施例５］
＜化合物（１−１−５）の製造＞
下記の経路により化合物（１−１−５）を製造した。
2004331647.tif 000053
【０１７９】
窒素雰囲気下、化合物（ａ）（５．０ｇ、４．３３ｍｍｏｌ）にトルエン（５０ｍｌ）を加えて懸濁し、白金−ジビニルシロキサン錯体（３ｗｔ％トルエン溶液、３０μl）を加えて９０℃に加熱した。これにアリルグリシジルエーテル（１．０４ｇ、９．１ｍｍｏｌ）を滴下し、還流状態で３時間加熱した。放冷後、トルエン（５０ｍｌ）、水（１００ｍｌ）を加えて抽出した。有機層を水洗した後、無水硫酸マグネシウムで乾燥した。減圧下でトルエンを溜去して、得られた残査をシリカゲルカラムクロマトグラフィー（溶出溶媒：トルエン／酢酸エチル）で精製した。減圧下で溶媒を溜去した後、エタノール／酢酸エチルから再結晶して化合物（１−１−５）１．６ｇを得た。
１Ｈ−ＮＭＲ（溶媒：ＣＤＣｌ３）：δ（ｐｐｍ）；０．３０（ｓ，６Ｈ）、０．７３−０．７６（ｔ，４Ｈ）、１．６６−１．７２（ｍ，４Ｈ）、２．４２−２．４４（ｍ，２Ｈ）、２．６４−２．６６（ｍ，２Ｈ）、２．９５−２．９８（ｍ，２Ｈ）、３．１５−３．１９（ｍ，２Ｈ）、３．２８−３．３９（ｍ，４Ｈ）、３．４４−３．４８（ｍ，２Ｈ）、７．１８−７．５３（ｍ，４０Ｈ）．
２９Ｓｉ−ＮＭＲ（溶媒：ＣＤＣｌ３）：δ（ｐｐｍ）；−１７．４（ｓ，２Ｓｉ）、−７８．６（ｓ，４Ｓｉ）、−７９．５― ―７９．６（ｔ，４Ｓｉ）．
【０１８０】
［実施例６］
＜化合物（１−１−８）の製造＞
下記の経路により化合物（１−１−８）を製造した。
2004331647.tif 000054
【０１８１】
窒素雰囲気下、化合物（ａ）（３．０ｇ、２．６０ｍｍｏｌ）にトルエン（３０ｍｌ）を加えて懸濁し、白金−ジビニルシロキサン錯体（３ｗｔ％トルエン溶液、５μl）を加えて９０℃に加熱した。これに４−ビニル−１−シクロヘキセン  １，２−エポキシド（０．６８ｇ、５．４６ｍｍｏｌ）を滴下し、還流状態で５時間加熱した。放冷後、トルエン（３０ｍｌ）、水（７０ｍｌ）を加えて抽出した。有機層を水洗した後、無水硫酸マグネシウムで乾燥した。減圧下でトルエンを溜去して、得られた残査をシリカゲルカラムクロマトグラフィー（溶出溶媒：トルエン／酢酸エチル）で精製した。減圧下で溶媒を溜去した後、エタノール／酢酸エチルから再結晶して、化合物（１−１−８）０．７７ｇを得た。
１Ｈ−ＮＭＲ（溶媒：ＣＤＣｌ３）：δ（ｐｐｍ）；０．２７（ｓ，６Ｈ）、０．６０−０．７３（ｍ，５Ｈ）、０．８４−０．９２（ｍ，１Ｈ）、０．９７−１．０７（ｍ，２Ｈ）、１．６２−１．６８（ｍ，１Ｈ）、１．７６−１．８４（ｍ，２Ｈ）、１．９４−１．９８（ｍ，２Ｈ）、２．９０−３．００（ｍ，４Ｈ）、７．１３−７．５４（ｍ，４０Ｈ）．
２９Ｓｉ−ＮＭＲ（溶媒：ＣＤＣｌ３）：δ（ｐｐｍ）；−１７．０― ―１７．１（ｄ，２Ｓｉ）、−７８．７（ｓ，４Ｓｉ）、−７９．６（ｓ，４Ｓｉ）．
【０１８２】
実施例１〜６の方法に準じて、下記の表１〜表２８に示す化合物を製造することができる。表中のＲ１、Ｑ１、Ｑ２およびＹ１の意味は前記の通りである。
【０１８３】
＜表１＞
2004331647.tif 000055
【０１８４】
＜表２＞
2004331647.tif 000056
【０１８５】
＜表３＞
2004331647.tif 000057
【０１８６】
＜表４＞
2004331647.tif 000058
【０１８７】
＜表５＞
2004331647.tif 000059
【０１８８】
＜表６＞
2004331647.tif 000060
【０１８９】
＜表７＞
2004331647.tif 000061
【０１９０】
＜表８＞
2004331647.tif 000062
【０１９１】
＜表９＞
2004331647.tif 000063
【０１９２】
＜表１０＞
2004331647.tif 000064
【０１９３】
＜表１１＞
2004331647.tif 000065
【０１９４】
＜表１２＞
2004331647.tif 000066
【０１９５】
＜表１３＞
2004331647.tif 000067
【０１９６】
＜表１４＞
2004331647.tif 000068
【０１９７】
＜表１５＞
2004331647.tif 000069
【０１９８】
＜表１６＞
2004331647.tif 000070
【０１９９】
＜表１７＞
2004331647.tif 000071
【０２００】
＜表１８＞
2004331647.tif 000072
【０２０１】
＜表１９＞
2004331647.tif 000073
【０２０２】
＜表２０＞
2004331647.tif 000074
【０２０３】
＜表２１＞
2004331647.tif 000075
【０２０４】
＜表２２＞
2004331647.tif 000076
【０２０５】
＜表２３＞
2004331647.tif 000077
【０２０６】
＜表２４＞
2004331647.tif 000078
【０２０７】
＜表２５＞
2004331647.tif 000079
【０２０８】
＜表２６＞
2004331647.tif 000080
【０２０９】
＜表２７＞
2004331647.tif 000081
【０２１０】
＜表２８＞
2004331647.tif 000082
【０２１１】
上記の表において、Ｑ２の欄に記載されたＱ２−１−１〜Ｑ２−８９−２の意味は、次の式（Ｑ２−１−１）〜式（Ｑ２−８９−２）で示される通りである。なお、これらの式における左端の記号「＜」は、Ｓｉ原子との結合点を示す。
【０２１２】
2004331647.tif 000083
【０２１３】
2004331647.tif 000084
【０２１４】
2004331647.tif 000085
【０２１５】
2004331647.tif 000086
【０２１６】
2004331647.tif 000087
【０２１７】
2004331647.tif 000088
【０２１８】
2004331647.tif 000089
【０２１９】
2004331647.tif 000090
【０２２０】
2004331647.tif 000091
【０２２１】
2004331647.tif 000092
【０２２２】
2004331647.tif 000093
【０２２３】
2004331647.tif 000094
【０２２４】
2004331647.tif 000095
【０２２５】
2004331647.tif 000096
【０２２６】
2004331647.tif 000097
【０２２７】
2004331647.tif 000098
【０２２８】
2004331647.tif 000099
【０２２９】
2004331647.tif 000100
【０２３０】
2004331647.tif 000101
【０２３１】
2004331647.tif 000102
【０２３２】
2004331647.tif 000103
【０２３３】
2004331647.tif 000104
【０２３４】
2004331647.tif 000105
【０２３５】
2004331647.tif 000106
【０２３６】
2004331647.tif 000107
【０２３７】
2004331647.tif 000108
【０２３８】
［比較例１］
＜ポリアミド酸の製造１＞
窒素雰囲気下で、４，４’−ジアミノジフェニルエーテル（２．３９ｇ）のＮＭＰ（４５ｇ）溶液を冷却した。反応系の温度を５〜７０℃の範囲内に保ちながら、この溶液にピロメリット酸二無水物（２．６１ｇ）を添加した。次いで２０時間撹拌して、重合体濃度が１０重量％であるポリアミド酸ワニス（５０ｇ）を得た。このワニスに含まれるポリアミド酸の名称をＰＡ酸１とする。
【０２３９】
［実施例７］
＜ポリアミド酸の製造２＞
ピロメリット酸二無水物を化合物（１−１−４）（１．４９ｇ）に替え、４，４’−ジアミノジフェニルエーテルを化合物（１−３−７）（１．５１ｇ）に替え、そしてＮＭＰの使用量を１２ｇにした以外は比較例１と同様にして、重合体濃度が２０重量％であるポリアミド酸ワニス（１５ｇ）を得た。このワニスに含まれるポリアミド酸の名称をＰＡ酸２とする。
【０２４０】
［実施例８］
＜ポリアミド酸の製造３＞
化合物（１−１−４）をピロメリット酸二無水物（０．３９ｇ）に替え、化合物（１−３−７）の使用量を２．６１ｇにした以外は実施例５と同様にして、重合体濃度が２０重量％であるポリアミド酸ワニス（１５ｇ）を得た。このワニスに含まれるポリアミド酸の名称をＰＡ酸３とする。
【０２４１】
［実施例９］
＜ポリアミド酸の製造４＞
化合物（１−１−４）の使用量を２．６３ｇに替え、化合物（１−３−７）を４，４’−ジアミノジフェニルエーテル（０．３８ｇ）に替え、そしてＮＭＰの使用量を７ｇに変えた以外は実施例５と同様にして、重合体濃度が３０重量％であるポリアミド酸ワニス（１０ｇ）を得た。このワニスに含まれるポリアミド酸の名称をＰＡ酸４とする。
【０２４２】
［実施例１０］
ＰＡ酸１〜ＰＡ酸４のそれぞれのワニスをブチルセロソルブで適当な濃度に希釈し、ガラス基板上にスピンナーにて塗布した。８０℃にて約５分間予備焼成し、それから２２０℃にて３０分間、次いで３００℃にて６０分間加熱処理を行って、それぞれのポリイミド薄膜を形成させた。これらのポリイミド薄膜をＰＩ−１、ＰＩ−２、ＰＩ−３およびＰＩ−４とする。ＰＩ−１〜ＰＩ−４について物性を測定した結果を表２９に示す。
【０２４３】
［実施例１１］
＜ポリエステルの製造＞
窒素雰囲気下で、化合物（１−１−２）（３．１２ｇ、２．２５ｍｍｏｌ）および１，４−ブタンジオール（０．４０ｇ、４．４４ｍｍｏｌ）の混合物にチタントリイソプロポキシド２滴を加え、２２０℃で１時間加熱撹拌した。冷却後、内容物を取り出し、ポリエステル１．９１ｇを得た。
【０２４４】
［実施例１２］
実施例１１で得られたポリエステルの一部をＮＭＰ（９ｇ）に完全に溶解させ、この溶液をブチルセルソルブで適当な濃度に希釈して、ガラス基板上にスピンナーを用いて塗布した。８０℃にて５分間予備乾燥した後、１００℃で１時間、２２０℃で３時間加熱処理を行い、ポリエステル薄膜ＰＥ−１を得た。ＰＥ−１について物性を測定した結果を表２９に示す。
【０２４５】
＜表２９＞
2004331647.tif 000109
（注１）光線透過率は４００ｎｍにおける測定値である。
（注２）表面自由エネルギーの単位はｅｒｇ／ｃｍ２である。
【０２４６】
［実施例１３］
実施例１１で得られたポリエステル（０．２６ｇ）を用い、プレス機（上面、下面温度：２６０℃、プレス圧１９．６ＭＰａ）でプレスして、平均厚さ２４４μｍのポリエステル基板を得た。
【０２４７】
［比較例２］
＜エポキシ樹脂の製造１＞
ビスフェノールＡ  ジグリシジルエーテル（大日本インキ化学工業株式会社製、商品名：ＥＰＩＣＬＯＮ  ８５０Ｓ）（０．３ｇ）、４，４’−ジアミノジフェニルエーテル（０．１７６ｇ）をＮＭＰ（１．１１ｇ）に溶解して、化合物濃度が３０重量％であるエポキシ化合物溶液を得た。この溶液を銅箔上に塗布し、８０℃にて約３０分間予備焼成し、それから減圧下、２２０℃にて６０分間、次いで２２０℃にて６０分間加熱処理を行い、エッチング処理して厚さ約４０μｍのエポキシ樹脂フィルムを得た。このフィルムの４００〜８００ｎｍにおける平均光線透過率は６５．２％、光線透過率が１％未満になる波長は３４５ｎｍであった。
【０２４８】
［実施例１４］
＜エポキシ樹脂の製造２＞
ＥＰＩＣＬＯＮ  ８５０Ｓを化合物（１−１−５）（１．０ｇ）に替え、４，４’−ジアミノジフェニルエーテルの使用量を（０．１４５ｇ）に替え、そしてＮＭＰの使用量を２．６７ｇにした以外は比較例２と同様にして、化合物濃度が３０重量％であるエポキシ化合物溶液を得た。この溶液を比較例２と同様にして、厚さ約１００μｍのエポキシ樹脂フィルムを得た。このフィルムの４００〜８００ｎｍにおける平均光線透過率は８１．４％、光線透過率が１％未満になる波長は２６０ｎｍであった。即ち、ポリシロキサンの添加によらずとも、エポキシ樹脂にＰＳＱ骨格を導入することができ、得られる被膜の透明性も比較例２に比べて改善されることが明らかである。